(57)【特許請求の範囲】
【請求項１】
共有結合性有機骨格（ＣＯＦ）として配列した、複数のセグメントと複数の連結基とを含む、構造化有機薄膜（ＳＯＦ）であって、前記ＳＯＦは、追加された機能性を備えており、
前記セグメントが、ベンゼン−１，４−ジメタノール、Ｎ４，Ｎ４，Ｎ４’，Ｎ４’−テトラキス（４−（メトキシメチル）フェニル）ビフェニル−４，４’−ジアミン、ベンゼン−１，３，５−トリメタノール、１，６−ｎ−ヘキサンジオール、４，４’−（シクロヘキサン−１，１−ジイル）ジフェノール、（４，４’，４”，４’”−（ビフェニル−４，４’−ジイルビス（アザントリイル））テトラキス（ベンゼン−４，１−ジイル））テトラメタノール、４，４’，４”−ニトリロトリス（ベンゼン−４，１−ジイル）トリメタノール、３，３’−（４，４’−（ビフェニル−４−イルアザンジイル）ビス（４，１−フェニレン））ジプロパン−１−オール、テレフタルアルデヒド、トリス（４−アミノフェニル）アミン、４，４’，４”−ニトリロトリベンズアルデヒド、グリオキサール、トリス［（４−ヒドロキシメチル）フェニル］アミン、Ｎ，Ｎ’−ジフェニル−Ｎ，Ｎ’−ビス（３−ヒドロキシフェニル）ビフェニル−４，４’−ジアミン、炭酸ジプロピル、１，３，５−トリヒドロキシシクロヘキサン、１，１’−カルボニルジイミダゾール、トリメシン酸、ヘキサメチレンジアミン、１，４−ジイソシアナトベンゼン、１，４−ジイソシアナトヘキサン、トリエタノールアミン、Ｎ，Ｎ，Ｎ’，Ｎ’−テトラキス［（４−ヒドロキシメチル）フェニル］ビフェニル−４，４’−ジアミン、４−ヒドロキシベンジルアルコール、４−（ヒドロキシメチル）安息香酸、１，４−ジアミノベンゼン、１，３，５−トリホルミルベンゼン、トリス（４−ヒドロキシメチル）トリフェニルアミン、スピロオキサジン、下記スピロピラン１−ＯＨ、下記ビススピロピラン２−ＯＨ、下記ＤＴＥ、および下記ＤＴＥ２−ＯＨから選択される少なくとも１つから得られ、
前記連結基が、共有単結合連結基、共有二重結合連結基、エステル連結基、ケトン連結基、アミド連結基、イミン連結基、エーテル連結基、ウレタン連結基、およびカルボナート連結基から選択される少なくとも１つであり、
前記追加された機能性は、疎水性追加機能性、超疎水性追加機能性、親水性追加機能性、疎油性追加機能性、超疎油性追加機能性、親油性追加機能性、フォトクロミック追加機能性、および電気活性追加機能性から成る群より選ばれることを特徴とする構造化有機薄膜。
【化１】
0005583147.tif 000084
スピロピラン１−ＯＨ
【化２】
0005583147.tif 000085
ビススピロピラン２−ＯＨ
【化３】
0005583147.tif 000086
ＤＴＥ
【化４】
0005583147.tif 000087
ＤＴＥ２−ＯＨ
【請求項２】
追加機能性を持つ構造化有機薄膜（ＳＯＦ）の製造法であって、
前記製造法は、
（ａ）それぞれが１つのセグメントといくつかの官能基とを含む、複数の分子構成要素を含んでいる、液体を含む反応混合物を調製する工程と、
（ｂ）前記反応混合物をウェットフィルムとして堆積する工程と、
（ｃ）前記ウェットフィルムの変化を促進し、追加機能性を持つ乾燥ＳＯＦを生成する工程と、
を含み、
前記分子構成要素が、ベンゼン−１，４−ジメタノール、Ｎ４，Ｎ４，Ｎ４’，Ｎ４’−テトラキス（４−（メトキシメチル）フェニル）ビフェニル−４，４’−ジアミン、ベンゼン−１，３，５−トリメタノール、１，６−ｎ−ヘキサンジオール、４，４’−（シクロヘキサン−１，１−ジイル）ジフェノール、（４，４’，４”，４’”−（ビフェニル−４，４’−ジイルビス（アザントリイル））テトラキス（ベンゼン−４，１−ジイル））テトラメタノール、４，４’，４”−ニトリロトリス（ベンゼン−４，１−ジイル）トリメタノール、３，３’−（４，４’−（ビフェニル−４−イルアザンジイル）ビス（４，１−フェニレン））ジプロパン−１−オール、テレフタルアルデヒド、トリス（４−アミノフェニル）アミン、４，４’，４”−ニトリロトリベンズアルデヒド、グリオキサール、トリス［（４−ヒドロキシメチル）フェニル］アミン、Ｎ，Ｎ’−ジフェニル−Ｎ，Ｎ’−ビス（３−ヒドロキシフェニル）ビフェニル−４，４’−ジアミン、炭酸ジプロピル、１，３，５−トリヒドロキシシクロヘキサン、１，１’−カルボニルジイミダゾール、トリメシン酸、ヘキサメチレンジアミン、１，４−ジイソシアナトベンゼン、１，４−ジイソシアナトヘキサン、トリエタノールアミン、Ｎ，Ｎ，Ｎ’，Ｎ’−テトラキス［（４−ヒドロキシメチル）フェニル］ビフェニル−４，４’−ジアミン、４−ヒドロキシベンジルアルコール、４−（ヒドロキシメチル）安息香酸、１，４−ジアミノベンゼン、１，３，５−トリホルミルベンゼン、トリス（４−ヒドロキシメチル）トリフェニルアミン、スピロオキサジン、下記スピロピラン１−ＯＨ、下記ビススピロピラン２−ＯＨ、下記ＤＴＥ、および下記ＤＴＥ２−ＯＨから選択される少なくとも１つであり、
前記追加機能性は、疎水性追加機能性、超疎水性追加機能性、親水性追加機能性、疎油性追加機能性、超疎油性追加機能性、親油性追加機能性、フォトクロミック追加機能性、および電気活性追加機能性から成る群より選ばれることを特徴とする、構造化有機薄膜の製造法。
【化５】
0005583147.tif 000088
スピロピラン１−ＯＨ
【化６】
0005583147.tif 000089
ビススピロピラン２−ＯＨ
【化７】
0005583147.tif 000090
ＤＴＥ
【化８】
0005583147.tif 000091
ＤＴＥ２−ＯＨ
【発明の詳細な説明】
【技術分野】
【０００１】
本非仮出願は、２００９年３月４日出願、米国仮出願第６１／１５７，４１１号、標題“Structured Organic Films”の利益を主張するものであり、その内容は本件に引用して援用する。
【０００２】
本願と同時出願の、同一出願人による、米国特許出願整理番号第  号、それぞれ、標題“Structured Organic Films”、“Mixed Solvent Process for Preparing Structured Organic Films”、“Composite Structured Organic Films,”、“  ”は、構造化有機薄膜、構造化有機薄膜の製造法、および構造化有機薄膜の用途について述べており、その内容は全て本件に引用して援用する。
【背景技術】
【０００３】
分子が共有結合によって繋がり、巨大な構造体となった化学構造を持つ材料は、（１）ポリマおよび架橋ポリマと、（２）共有結合性有機骨格（covalent organic frameworks：ＣＯＦ）（共有結合した有機網目構造（covalently linked organic networks）としても知られる）の、２つに分類される。
【０００４】
第１の種類、ポリマおよび架橋ポリマの具体的な例は、一般に、分子モノマが重合し、共有結合した分子を含む長い直鎖を形成したものである。ポリマの化学反応により、重合鎖を更に、または同時に‘架橋’させることができる。ポリマの化学反応性では、生成する物質の分子レベルでの構造、即ち、ポリマ鎖の組織化をあまり制御できず、また、鎖の間の分子モノマのパターンは殆どランダムである。規則的に並んだ棒状物として効率的に充填される一部の直鎖ポリマを除き、ほぼ全てのポリマは無定形である。一部のポリマ材料、特にブロック共重合体は、その容積の中に規則的な部分を持つことができる。先の２つのケースで、ポリマ鎖のパターン化は意図したものではなく、分子レベルでの規則性はいずれも元々の分子間の充填傾向によるものである。
【０００５】
第２の種類、共有結合性有機骨格（ＣＯＦ）は、ＣＯＦが非常にパターン化することを意図している点で、第１の種類（ポリマ／架橋ポリマ）とは異なる。ＣＯＦの化学反応において、分子コンポーネントは、モノマではなく分子構成要素（molecular building blocks）と呼ばれる。ＣＯＦ合成の際、分子構成要素が反応して２次元または３次元の網目構造ができる。その結果、分子構成要素はＣＯＦ材料の中でパターン化し、分子構成要素は互いに強い共有結合によって結合する。
【０００６】
これまでに開発されたＣＯＦは一般に、空隙率の高い粉末で、非常に密度の低い物質である。ＣＯＦは、最高記録に近い量のアルゴンおよび窒素を貯蔵することができる。これら既存のＣＯＦは有用であるが、本発明の実施の形態に示すような、特性の向上した、既存のＣＯＦを上回る長所を備えた新たな材料が求められている。
【０００７】
既存のＣＯＦの性質および特徴は以下の文献に示されている。
【先行技術文献】
【特許文献】
【０００８】
【特許文献１】米国特許第７，５８２，７９８号明細書
【特許文献２】米国特許第７，１９６，２１０号明細書
【非特許文献】
【０００９】
【非特許文献１】Shun Wanら、“A Belt-Shaped, Blue Luminescent, and Semiconducting Covalent Organic Framework,” Angew. Chem. Int. Ed., Vol. 47, pp. 8826-8830（２００８年１月１０日、ウェブ上で公開）。
【非特許文献２】Nikolas A. A. Zwaneveldら、“Organized Formation of ２D Extended Covalent Organic Frameworks at Surfaces,” J. Am. Chem. Soc., Vol. 130, pp. 6678-6679（２００８年４月３０日、ウェブ上で公開）。
【非特許文献３】Adrien P. Coteら、“Porous, Crystalline, Covalent Organic Frameworks,” Science, Vol. 310, pp. 1166-1170（２００５年１１月１８日）。
【非特許文献４】Hani El-Kaderiら、“Designed Synthesis of ３D Covalent Organic Frameworks,” Science, Vol. 316, pp. 268-272（２００７年４月１３日）。
【非特許文献５】Adrien P. Coteら、“Reticular Synthesis of Microporous and Mesoporous Covalent Organic Frameworks” J. Am. Chem. Soc., Vol. 129, 12914-12915（２００７年１０月６日、ウェブ上で公開）。
【非特許文献６】Omar M. Yaghiら、“Reticular synthesis and the design of new materials,” Nature, Vol. 423, pp. 705-714（２００３年６月１２日）。
【非特許文献７】Nathan W. Ockwigら、“Reticular Chemistry: Occurrence and Taxonomy of Nets and Grammar for the Design of Frameworks,” Acc. Chem. Res., Vol. 38, No. 3, pp. 176-182（２００５年１月１９日、ウェブ上で公開）。
【非特許文献８】Pierre Kuhnら、“Porous, Covalent Triazine-Based Frameworks Prepared by Ionothermal Synthesis,” Angew. Chem. Int. Ed., Vol. 47, pp. 3450-3453（２００８年３月１０日、ウェブ上で公開）。
【非特許文献９】Jia-Xing Jiangら、“Conjugated Microporous Poly（aryleneethylnylene） Networks,” Angew. Chem. Int. Ed., Vol. 46, (2008) pp, 1-5（２００８年９月２６日、ウェブ上で公開）。
【非特許文献１０】Hunt, J.R.ら、“Reticular Synthesis of Covalent-Organic Borosilicate Frameworks” J. Am. Chem. Soc., Vol. 130, (2008), 11872-11873（２００８年８月１６日、ウェブ上で公開）。
【発明の概要】
【発明が解決しようとする課題】
【００１０】
実施の形態において、共有結合性有機骨格として配列した、複数のセグメントと複数の連結基（linker）とを含み、巨視的レベルにおいて、共有結合性有機骨格が薄膜である、構造化有機薄膜を提示する。
【課題を解決するための手段】
【００１１】
本発明の他の特徴は、以下の説明により、また、実例となる実施の形態を示している以下の図を参照することにより、明らかとなろう。別記のない限り、異なる図中の同じ参照番号は、同一または同様の構造体を指している。
【図面の簡単な説明】
【００１２】
【図１】本発明のＳＯＦを含む、代表的な光受容体を示す、簡略化した側面図である。
【図２】本発明のＳＯＦを含む、第２の代表的な光受容体を示す、簡略化した側面図である。
【図３】本発明のＳＯＦを含む、第３の代表的な光受容体を示す、簡略化した側面図である。
【図４】本発明のＳＯＦを含む、第１の代表的な薄膜トランジスタを示す、簡略化した側面図である。
【図５】Ｎ４，Ｎ４，Ｎ４’，Ｎ４’−テトラキス（４−（メトキシメチル）フェニル）ビフェニル−４，４’−ジアミンのみを液体反応混合物に加えた（上）、ベンゼン−１，４−ジメタノールのみを液体反応混合物に加えた（中）、パターン化したタイプ２  ＳＯＦの生成に必要な必須成分を液体反応混合物に加えた（下）、対照実験混合物の生成物のフーリエ変換赤外スペクトルの比較を示すグラフである。
【図６】Ｎ４，Ｎ４，Ｎ４’，Ｎ４’−テトラ−ｐ−トリルビフェニル−４，４’−ジアミンセグメントと、ｐ−キシリルセグメントと、エーテル連結基とを含む、自立型（free standing）ＳＯＦのフーリエ変換赤外スペクトルを示すグラフである。
【図７】Ｎ４，Ｎ４，Ｎ４’，Ｎ４’−テトラ−ｐ−トリルビフェニル−４，４’−ジアミンセグメントと、ｎ−ヘキシルセグメントと、エーテル連結基とを含む、自立型ＳＯＦのフーリエ変換赤外スペクトルを示すグラフである。
【図８】Ｎ４，Ｎ４，Ｎ４’，Ｎ４’−テトラ−ｐ−トリルビフェニル−４，４’−ジアミンセグメントと、４，４'−（シクロヘキサン−１，１−ジイル）ジフェニルと、エーテル連結基とを含む、自立型ＳＯＦのフーリエ変換赤外スペクトルを示すグラフである。
【図９】トリフェニルアミンセグメントと、エーテル連結基とを含む、自立型ＳＯＦのフーリエ変換赤外スペクトルを示すグラフである。
【図１０】トリフェニルアミンセグメントと、ベンゼンセグメントと、イミン連結基とを含む、自立型ＳＯＦのフーリエ変換赤外スペクトルを示すグラフである。
【図１１】トリフェニルアミンセグメントと、イミン連結基とを含む、自立型ＳＯＦのフーリエ変換赤外スペクトルを示すグラフである。
【図１２】タイプ１の構造化有機薄膜オーバーコート層の光導電性を示す、光誘導放電曲線（ＰＩＤＣ）のグラフである。
【図１３】ワックス添加剤を含む、タイプ１の構造化有機薄膜オーバーコート層の光導電性を示す、光誘導放電曲線（ＰＩＤＣ）のグラフである。
【図１４】タイプ２の構造化有機薄膜オーバーコート層の光導電性を示す、光誘導放電曲線（ＰＩＤＣ）のグラフである。
【図１５】実施例２６および実施例５４で作製したＳＯＦの２次元Ｘ線散乱データを示すグラフである。
【発明を実施するための形態】
【００１３】
“構造化有機薄膜（Structured Organic Film：ＳＯＦ）”は、巨視的レベルにおいて薄膜であるＣＯＦを指すために本発明で導入した新しい用語である。用語“ＳＯＦ”は、巨視的レベルにおいて薄膜である共有結合性有機骨格（ＣＯＦ）を指す。用語“巨視的レベル”とは、例えば、このＳＯＦを肉眼で見ることをいう。ＣＯＦは“微視的レベル”または“分子レベル”において網目構造（強力な拡大装置の使用が必要、または、散乱法を用いた評価で）であるが、薄膜は、例えば、範囲とする大きさの桁が、微視的レベルのＣＯＦ網目構造よりも大きいため、本発明のＳＯＦは、“巨視的レベル”において基本的に異なっている。本件に記載のＳＯＦは、先に合成された一般的なＣＯＦとは全く異なる巨視的形態を持つ。先に合成されたＣＯＦは一般に、多結晶または微粒子粉末として得られ、粉末は少なくとも数千の粒子（結晶）の集合体であり、それぞれの粒子（結晶）はｎｍからｍｍの範囲の大きさを持つと考えられる。粒子の形状は、板状、球状、立方体、ブロック、角柱状などが可能である。それぞれの粒子（結晶）の組成は、粒子全体で同じであるが、粒子の縁または表面は共有結合した骨格のセグメントの終端となっている。本件に記載のＳＯＦは粒子の集合体ではない。その代わり、本発明のＳＯＦは、巨視的レベルにおいて、実質的に欠陥のないＳＯＦ、または、欠陥のないＳＯＦであって、このＳＯＦは、例えば、１ｍｍよりもずっと長い長さから１ｍ程の長さにも、また理論的には、数百ｍの長さにも延ばすことが可能な、連続的な共有結合性有機骨格を備えている。典型的に、ＳＯＦの２つの次元は第３の次元よりも遙かに大きく、ＳＯＦは大きなアスペクト比を持つ傾向があることも理解されよう。ＳＯＦは、ＣＯＦ粒子の集合体よりも、巨視的な縁や途切れている外部表面が著しく少ない。
【００１４】
実施の形態において、“実質的に欠陥のないＳＯＦ”または“欠陥のないＳＯＦ”は、下部（underlying）基材の表面に堆積した反応混合物から生成する。用語“実質的に欠陥のないＳＯＦ”とは、例えば、その上でＳＯＦを生成した下部基材から取り外す、または外さないＳＯＦで、１平方ｃｍ当たりに、２つの隣接するセグメントのコア間の距離よりも大きいピンホール、細孔、またはギャップが殆ど含まれない、例えば、１ｃｍ２当たり、直径約２５０ｎｍを超えるピンホール、細孔、またはギャップが１０個未満、あるいは、１ｃｍ２当たり、直径約１００ｎｍを超えるピンホール、細孔、またはギャップが５個未満であるＳＯＦを指す。用語“欠陥のないＳＯＦ”とは、例えば、その上でＳＯＦを生成した下部基材から取り外す、または外さないＳＯＦで、１μｍ２当たりに、２つの隣接するセグメントのコア間の距離よりも大きいピンホール、細孔、またはギャップが含まれない、例えば、１μｍ２当たり、直径約１００オングストロームを超えるピンホール、細孔、またはギャップが含まれない、１μｍ２当たり、直径約５０オングストロームを超えるピンホール、細孔、またはギャップが含まれない、あるいは、１μｍ２当たり、直径約２０オングストロームを超えるピンホール、細孔、またはギャップが含まれないＳＯＦを指す。
【００１５】
実施の形態において、ＳＯＦは、少なくとも１つの炭素以外の元素の原子、例えば、水素、酸素、窒素、ケイ素、リン、セレン、フッ素、ホウ素、硫黄から成る群より選ばれる、少なくとも１つの原子を含んでいる。別の実施の形態において、ＳＯＦは、ボロキシン、ボラジン、ホウケイ酸塩、およびボロン酸エステルを含まないＳＯＦである。
【００１６】
［分子構成要素］
本発明のＳＯＦは、セグメント（Ｓ）と官能基（Ｆｇ）とを備えた分子構成要素を含んでいる。分子構成要素には、少なくとも２つの官能基（ｘ≧２）が必要であり、１種類の、または２種類以上の官能基が含まれる。官能基は、ＳＯＦ生成過程の間に、セグメントを互いに連結する化学反応に関与する、分子構成要素の化学活性部分である。セグメントは、官能基を保持し、官能基に関係しない全ての原子を含んでいる分子構成要素の部分である。更に、分子構成要素のセグメントの組成は、ＳＯＦ生成後も不変である。
【００１７】
［官能基］
官能基は、ＳＯＦ生成過程の間に、セグメントを互いに連結する化学反応に関与する、分子構成要素の化学活性部分である。官能基は１つの原子を含み、または、官能基は２つ以上の原子を含む。官能基の原子組成は、化合物の反応部分に一般に関与している原子組成である。官能基の非制限的な例としては、ハロゲン類、アルコール類、エーテル類、ケトン類、カルボン酸類、エステル類、カルボナート類、アミン類、アミド類、イミン類、尿素類、アルデヒド類、イソシアナート類、トシラート類、アルケン類、アルキン類などが挙げられる。
【００１８】
分子構成要素は複数の化学的部分を含んでいるが、このような化学的部分のサブセットだけがＳＯＦ生成過程における官能基となる。化学的部分が官能基となるかならないかは、ＳＯＦ生成過程で選択した反応条件に応じて決まる。官能基（Ｆｇ）は、反応性部分である化学的部分、つまり、ＳＯＦ生成過程における官能基を意味している。
【００１９】
ＳＯＦ生成過程において、官能基の組成は、原子の損失、原子の獲得、または、原子の損失と獲得の両方によって変わり、あるいは、官能基全体が失われることがある。ＳＯＦ中において、官能基に関与していた原子は、セグメントを互いに繋ぎ合わせる化学的部分である連結基と関わることになる。官能基は特徴的な化学反応性を持ち、当業者ならば、本発明の分子構成要素中で官能基を構成している原子がおおよそ理解できる。注目すべきは、分子構成要素の官能基の一部とされる原子または原子群が、ＳＯＦの連結基の中に保持されることである。連結基については後に説明する。
【００２０】
［セグメント］
セグメントは、官能基を保持し、官能基に関与しない全ての原子を含んでいる分子構成要素の部分である。更に、分子構成要素のセグメントの組成は、ＳＯＦ生成後も不変である。実施の形態において、ＳＯＦは、第２のセグメントと同じ、または異なる構造を持つ第１のセグメントを含んでいる。別の実施の形態において、第１および／または第２セグメントの構造は、第３セグメント、第４セグメント、第５セグメントなどと同じ、または異なるものである。セグメントも、傾向（inclined property）を与えることのできる、分子構成要素の部分である。傾向については、後に実施の形態で説明する。
【００２１】
具体的な実施の形態において、ＳＯＦのセグメントは、少なくとも１つの炭素以外の元素の原子、例えば、水素、酸素、窒素、ケイ素、リン、セレン、フッ素、ホウ素、硫黄から成る群より選ばれる、少なくとも１つの原子を含んでいる。
【００２２】
分子構成要素の例を以下に図示する。それぞれの例では、セグメント（Ｓ）および官能基（Ｆｇ）として指定された分子構成要素の部分が示されている。
【００２３】
［１種類の官能基を持つ分子構成要素］
分子構成要素  セグメント（Ｓ）（四角中に示したフェニル環）  官能基（Ｆｇ）（３つの円で囲んだＯＨ基）
【化１】
0005583147.tif 000002
【００２４】
［２種類の官能基を持つ分子構成要素］
分子構成要素  セグメント（Ｓ）（四角中に示したテトラフェニルメタン基）  官能基（Ｆｇ）（２つの円で囲んだＮＨ２基、および２つの円で囲んだＣＨＯ基）
【化２】
0005583147.tif 000003
【００２５】
［２種類の官能基を持つ分子構成要素］
分子構成要素  セグメント（Ｓ）（実線の四角で示したトリル基）  官能基（Ｆｇ）（円で囲んだアミノ基、および円で囲んだヒドロキシル基）
【化３】
0005583147.tif 000004
【００２６】
［連結基］
連結基は、分子構成要素上にある官能基間の化学反応によってＳＯＦ中に生じる化学的部分である（以下に図示する）。
分子構成要素  Ｓ＝セグメント（ＳＯＦ中に保持されている分子構成要素の部分）  Ｆｇ＝官能基  反応性コーティング工程
【化４】
0005583147.tif 000005
【００２７】
連結基には、共有結合、単原子、または共有結合原子群が含まれる。前者は、共有結合連結基と定義され、例えば、共有単結合または共有二重結合であって、対になった全ての構成要素上の官能基が完全に失われたときに生じる。後者の種類の連結基は、化学基（chemical moiety）連結基と定義され、共有単結合、共有二重結合、またはこのふたつの組み合わせで結合した１つ以上の原子を含む。連結基に含まれる原子は、ＳＯＦ生成過程の前に分子構成要素の官能基中にあった原子に由来する。化学基連結基は、公知の化学基、例えば、エステル類、ケトン類、アミド類、イミン類、エーテル類、ウレタン類、カルボナート類など、またはこれらの誘導体等である。
【００２８】
例えば、２つのヒドロキシル（−ＯＨ）官能基を使用し、ＳＯＦ中のセグメントを酸素原子を経て結合させる場合、連結基は酸素原子となり、これは、エーテル連結基とも記述される。実施の形態において、ＳＯＦは、第２の連結基と同じ、または異なる構造を持つ第１の連結基を含んでいる。別の実施の形態において、第１および／または第２連結基の構造は、第３の連結基などと同じ、または異なるものである。
【００２９】
具体的な実施の形態において、連結基は、少なくとも１つの炭素以外の元素の原子、例えば、水素、酸素、窒素、ケイ素、リン、セレン、フッ素、ホウ素、硫黄から成る群より選ばれる、少なくとも１つの原子を含んでいる。
【００３０】
［ＳＯＦの種類］
ＳＯＦの代表的な３つの種類について以下で述べる。これらのＳＯＦの種類は、セグメントと連結基との組み合わせとして表される。特定のＳＯＦの種類の名称は、選択した構成要素の組成、またはＳＯＦの合成に用いた方法、あるいはＳＯＦの物理的性質に対して、特に意味を持つものではない。
【００３１】
タイプ１  ＳＯＦ：１種類のセグメントと１種類の連結基を含む。
【００３２】
タイプ２  ＳＯＦ：２種類のセグメントと１種類の連結基を含む。
【００３３】
タイプ３  ＳＯＦ：複数種類のセグメントおよび／または複数種類の連結基を含む。
【００３４】
実施の形態において、複数種類の構成要素を用いて、単一工程でＳＯＦを生成することができる。これには更に、構成要素の官能基間の反応性が適合している限り、複数種類のセグメントを加えても良い。複数種類のセグメントおよび／または複数種類の連結基を含むＳＯＦは、タイプ３  ＳＯＦと表される。
【００３５】
例えば、可能な様々なタイプ３  ＳＯＦの中で、あるひとつのタイプ３  ＳＯＦは、構造の異なる、少なくとも第１の連結基と第２の連結基とを（必要に応じて、第３、第４、第５などの連結基も）含む複数の連結基と、構造の異なる、少なくとも第１のセグメントと第２のセグメントとを（必要に応じて、第３、第４、第５などのセグメントも）含む複数のセグメントとを含むものである。その第１セグメントは、ＳＯＦの縁にない場合、少なくとも３つの他のセグメント（連結基を経て第１セグメントに結合している３つの第２セグメントなど）に結合している。結合の少なくとも１つは第１連結基を経ていて、結合の少なくとも１つは第２連結基を経ている。または、あるひとつのタイプ３  ＳＯＦは、構造の異なる、少なくとも第１の連結基と第２の連結基とを（必要に応じて、第３、第４、第５などの連結基も）含む複数の連結基と、同一の構造を持つセグメントを含む複数のセグメントとを含むものである。ＳＯＦの縁にないセグメントは、連結基によって少なくとも３つの他のセグメントに結合している。結合の少なくとも１つは第１連結基を経ていて、結合の少なくとも１つは第２連結基を経ている。あるいは、あるひとつのタイプ３  ＳＯＦは、構造の異なる、少なくとも第１のセグメントと第２のセグメントとを（必要に応じて、第３、第４、第５などのセグメントも）含む複数のセグメントを含むものである。その第１セグメントは、ＳＯＦの縁にない場合、１つ以上の連結基によって、少なくとも３つの他のセグメント（３つの第２セグメントや、存在する様々な他のセグメントなど）に結合している。
【００３６】
［ＳＯＦの種類の説明］
代表的な化学構造を持つ具体的なＳＯＦの種類の合成法の非制限的な例を以下に示す。以下の説明から、異なる組み合わせの分子構成要素を用いて同じ種類のＳＯＦが合成可能であることがここで明らかとなる。以下に提示したそれぞれの方法では、ＳＯＦの化学構造の一部だけを示している。
【００３７】
方法１：１種類の分子構成要素を用いた、タイプ１  ＳＯＦの製造。このＳＯＦは、エチレン（２原子）型の連結基を含んでいる。
【化５】
0005583147.tif 000006
【化６】
0005583147.tif 000007
はそこから骨格が伸びる点を示す。
【００３８】
方法２：１種類の分子構成要素を用いた、タイプ１  ＳＯＦの製造。このＳＯＦは、単原子型の連結基を含んでいる。
【化７】
0005583147.tif 000008
【化８】
0005583147.tif 000009
はそこから骨格が伸びる点を示す。
【００３９】
方法３：セグメントが同じである、２種類の分子構成要素を用いた、タイプ１  ＳＯＦの製造。このＳＯＦは、イミン（２原子）型の連結基を含んでいる。
【化９】
0005583147.tif 000010
【化１０】
0005583147.tif 000011
はそこから骨格が伸びる点を示す。
【００４０】
方法４：２種類の分子構成要素を用いた、タイプ２  ＳＯＦの製造。このＳＯＦは、２種類のセグメントと、１種類の連結基（アミド、４原子）を含んでいる。
【化１１】
0005583147.tif 000012
【化１２】
0005583147.tif 000013
はそこから骨格が伸びる点を示す。
【００４１】
方法５：２種類の分子構成要素を用いた、タイプ３  ＳＯＦの製造。この場合、セグメントの数は２であり、連結基の種類の数は２である。更に、このＳＯＦは、イミン（３原子）およびアミド（４原子）連結基で結合したパターン化セグメントを含んでいる。
【化１３】
0005583147.tif 000014
【化１４】
0005583147.tif 000015
はそこから骨格が伸びる点を示す。
【００４２】
［ＳＯＦの計量的パラメータ］
ＳＯＦは適当なアスペクト比を持っている。実施の形態において、ＳＯＦは、例えば、約３０：１を超える、約５０：１を超える、約７０：１を超える、または約１００：１を超える、例えば、約１０００：１のアスペクト比を持つ。ＳＯＦのアスペクト比は、その平均厚さ（即ち、その最も短い寸法）に対するその平均幅または直径（即ち、その厚さの次に大きな寸法）の比と定義される。ここで用いる、用語“アスペクト比”は、理論によって束縛するものではない。ＳＯＦの最も長い寸法はその長さであるが、ＳＯＦのアスペクト比の計算では考慮しない。
【００４３】
一般に、ＳＯＦは、約５００μｍを超える、例えば、約１０ｍｍまたは３０ｍｍの幅および長さ、あるいは直径を持つ。ＳＯＦの厚さの例は、単一セグメントの厚さの層で、約１０オングストロームから約２５０オングストローム、例えば、約２０オングストロームから約２００オングストロームであり、複数セグメントの厚さの層で、約２０ｎｍから約５ｍｍ、約５０ｎｍから約１０ｍｍである。
【００４４】
ＳＯＦの寸法は、様々な器具と方法を用いて測定する。約１μｍ以下の寸法では、走査型電子顕微鏡が望ましい方法である。約１μｍ以上の寸法では、マイクロメータ（または定規）が望ましい方法である。
【００４５】
［必要に応じたＳＯＦの周期性］
ＳＯＦは結晶体または非結晶体として単離される。結晶性薄膜は、電磁放射線、例えば、Ｘ線および／または素粒子（例えば中性子など）等をコヒーレントに散乱（回折）するよう、どのような長さの尺度においても十分な周期性を持つものである。コヒーレントな散乱は、使用する放射線または粒子の検出に適した検出装置を用いて、１次元、２次元、または３次元で検出した回折パターンの観測により確認できる。非晶性薄膜は、例えば、Ｘ線および／または素粒子（例えば、中性子など）等の電磁放射線をコヒーレントに散乱（回折）しないものである。
【００４６】
回折法の分野の全ての機器、または、散乱データを２次的に収集可能な機器は、コヒーレントおよび非コヒーレント散乱の測定に使用できる。このような機器としては、１、２、または３次元で散乱（電磁放射線および／または素粒子の）を検出可能な点、線、または面検出装置、物質からの散乱電子を検出するために取り付けた電子顕微鏡などの（但し、これらに限定しない）画像形成装置を取り付けた、１、２、３、また４円（circle）ゴニオメータが挙げられる（但し、これらに限定しない）。
【００４７】
あるいは、ミクロンまたはサブミクロンスケールでの構造測定が可能な画像形成法を用いてＳＯＦの周期性を調べても良い。このような方法としては、走査型電子顕微鏡法、トンネル電子顕微鏡法、原子間力顕微鏡法が挙げられる（但し、これらに限定しない）。
【００４８】
［多層型ＳＯＦ］
ＳＯＦは、単一の層または複数の層（即ち、２、３、またはそれ以上の層）を含んでいる。複数の層を含むＳＯＦは、物理的に結合（例えば、双極子および水素結合）または化学的に結合している。物理的に付着した層は、層間相互作用または付着性が弱いという特徴があり、このため物理的付着層は互いに層間剥離し易い。化学的に付着した層は、化学的な結合（例えば、共有またはイオン結合）を持つ、あるいは、隣接層を強く結びつける多数の物理的または分子間（超分子）エンタングルメントを持つと考えられる。
【００４９】
このため、化学的に付着した層の剥離はより困難である。層間の化学的付着は、集束（focusing）赤外またはラマン分光法などの分光法、あるいは、界面での化学種を正確に検出できる空間分解能を持つ別の方法を用いて検出する。層間の化学的付着が層自体の中の化学種とは異なる場合、固体（solid-state）核磁気共鳴分光法などの感度の良いバルク分析や、他のバルク分析法を用いて、これらの付着を検出することができる。
【００５０】
実施の形態において、ＳＯＦは、単一の層（単一セグメントの厚さ、または複数セグメントの厚さ）または複数の層（それぞれの層が単一セグメントの厚さ、または複数セグメントの厚さ）である。“厚さ”とは、例えば、薄膜の最も小さい寸法を指す。先に述べたように、ＳＯＦ内において、セグメントは、連結基を経て共有結合して薄膜の分子骨格を生じる分子単位である。薄膜の厚さは、薄膜の断面を見た場合に薄膜の軸に沿ってカウントされるセグメントの数と定義できる。“単分子層”ＳＯＦは最も簡単な場合で、例えば、薄膜がセグメント１つの厚さの場合を指す。この軸に沿って２つ以上のセグメントがあるＳＯＦは、“複数セグメント”の厚さのＳＯＦと呼ばれる。
【００５１】
物理的に付着した多層型ＳＯＦの代表的な調製法には、（１）第１の硬化サイクルで硬化されるベースＳＯＦ層を生成する工程と、（２）ベース層上に第２の反応性ウェット層を形成後、第２硬化サイクルを行う工程と、所望ならば、第２工程を繰り返して第３層、第４層などを生成する工程とが含まれる。物理的に積み重ねた多層型ＳＯＦは、約２０オングストローム以上の厚さ、例えば、次のような例示的な厚さ：約２０オングストロームから約１０ｃｍ、例えば、約１ｎｍから約１０ｍｍ、または約０．１ｍｍオングストロームから約５ｍｍの厚さを持つ。原則として、この工程で物理的に積み重ねる層の数に制限はない。
【００５２】
実施の形態において、多層型ＳＯＦは、（１）表面に官能基（または、ぶら下がり（dangling）官能基）を持つベースＳＯＦ層を、第１の反応性ウェット層から生成する工程と、（２）ベース層上に、ベースＳＯＦ層の表面のぶら下がり官能基と反応する官能基を持つ分子構成要素を含む第２の反応性ウェット層から、第２のＳＯＦ層を形成する工程と、によって、化学的に付着した多層型ＳＯＦを製造する方法で作る。所望ならば、ベース層からぶら下がっている官能基と反応する官能基と、更に、第３の層を第２層に化学的に付着させるような追加の官能基とを持つ分子構成要素を、第２のＳＯＦ層の形成に用いる配合物に加えると良い。化学的に積み重ねた多層型ＳＯＦは、約２０オングストローム以上の厚さ、例えば、次のような例示的な厚さ：約２０オングストロームから約１０ｃｍ、例えば、約１ｎｍから約１０ｍｍ、または約０．１ｍｍオングストロームから約５ｍｍの厚さを持つ。原則として、この工程で化学的に積み重ねる層の数に制限はない。
【００５３】
実施の形態において、化学的に付着した多層型ＳＯＦの製造法は、ＳＯＦ（ベース層）の形成に用いる工程の際に、１つの分子構成要素（２つ以上の分子構成要素がある場合）を少し過剰に用いて、この分子構成要素上にある官能基をベース層表面に存在させ、既存ＳＯＦ（ベース層）への第２のＳＯＦの化学的付着を促進する工程を含む。ベース層の表面を試薬で処理して、ぶら下がり官能基の活性を高め、あるいは、ぶら下がり官能基の数を増しても良い。
【００５４】
実施の形態において、ＳＯＦの表面にあるぶら下がり官能基を変えて、特定の種類の分子または個々の分子（ＳＯＦなど）をベース層、あるいは追加の基材またはＳＯＦ層へ共有結合し易くし（あるいは、反対に、共有結合しにくくし）ても良い。例えば、ＳＯＦ層などのベース層の表面（反応性ぶら下がり官能基を含んでいる）を、キャッピング化学基で表面処理して安定化（pacified）する。例えば、ぶら下がりヒドロキシルアルコール基を持つＳＯＦ層を塩化トリメチルシリル（trimethylsiylchloride）で処理し、ヒドロキシル基を安定なトリメチルシリルエーテルとしてキャッピングして安定化する。あるいは、非化学的に結合する試剤（ワックスなど）でベース層の表面を処理して、ぶら下がり官能基がその後の層と反応するのを妨げても良い。
【００５５】
［分子構成要素の対称性］
分子構成要素の対称性は、分子構成要素セグメントの周囲を取り囲む官能基（Ｆｇ）の位置に関係する。化学的または数学的理論によって束縛するものではないが、対称性分子構成要素は、Ｆｇの位置が、棒の端、規則的幾何学形状の垂直線、あるいは、歪んだ棒または歪んだ幾何学形状の垂直線に関係しているものである。例えば、４つのＦｇを含む分子構成要素として最も対称性の高い選択肢は、そのＦｇが正方形の角または四面体の頂点に載っているものである。
【００５６】
本発明の実施の形態では、２つの理由により対称性構成要素を使用する。（１）規則的な形状の結合は、網状体化学（reticular chemistry）においてより理解されている過程であるため、分子構成要素のパターン化をより良く予想できる。（２）対称性の低い構成要素では、誤った立体構造／配向を取って、ＳＯＦ中に多数の結合欠陥を生じるおそれがあるため、対称性の高いものの方が分子構成要素間の完全な反応が促進される。
【００５７】
構成要素の対称要素を示したものを以下に示す。このような対称要素は本発明で使用される構成要素中に見られる。
【化１５】
0005583147.tif 000016
理想的な棒状の構成要素
【化１６】
0005583147.tif 000017
理想的な棒状の構成要素
【化１７】
0005583147.tif 000018
歪んだ棒状の構成要素
【化１８】
0005583147.tif 000019
歪んだ棒状の構成要素
【化１９】
0005583147.tif 000020
理想的な三角形の構成要素
【化２０】
0005583147.tif 000021
理想的な三角形の構成要素
【化２１】
0005583147.tif 000022
歪んだ三角形の構成要素
【化２２】
0005583147.tif 000023
歪んだ三角形の構成要素
【化２３】
0005583147.tif 000024
理想的な四面体の構成要素
【化２４】
0005583147.tif 000025
理想的な四面体の構成要素
【化２５】
0005583147.tif 000026
歪んだ四面体の構成要素
【化２６】
0005583147.tif 000027
歪んだ四面体の構成要素
【化２７】
0005583147.tif 000028
理想的な四角形の構成要素
【化２８】
0005583147.tif 000029
歪んだ四角形／四面体の構成要素
【化２９】
0005583147.tif 000030
歪んだ四角形／四面体の構成要素
【００５８】
実施の形態において、タイプ１  ＳＯＦは、ＳＯＦの縁に位置せず、連結基によって少なくとも３つの他のセグメントと結合しているセグメントを含んでいる。例えば、実施の形態において、ＳＯＦは、理想的な三角形の構成要素、歪んだ三角形の構成要素、理想的な四面体の構成要素、歪んだ四面体の構成要素、理想的な四角形の構成要素、および歪んだ四角形の構成要素から成る群より選ばれる、少なくとも１つの対称性構成要素を含んでいる。実施の形態において、タイプ２とタイプ３のＳＯＦは、ＳＯＦの縁に位置せず、連結基によって少なくとも３つの他のセグメントと結合している、少なくとも１種類のセグメントを含んでいる。例えば、実施の形態において、ＳＯＦは、理想的な三角形の構成要素、歪んだ三角形の構成要素、理想的な四面体の構成要素、歪んだ四面体の構成要素、理想的な四角形の構成要素、および歪んだ四角形の構成要素から成る群より選ばれる、少なくとも１つの対称性構成要素を含んでいる。
【００５９】
［分子構成要素の一覧］
以下に、本発明のＳＯＦの分子構成要素となる、代表的な分子実体の種類と、それぞれの種類の例のリストを示す。
【００６０】
炭素またはケイ素原子のコアを含む構成要素：
【化３０】
0005583147.tif 000031
【化３１】
0005583147.tif 000032
【化３２】
0005583147.tif 000033
【化３３】
0005583147.tif 000034
【化３４】
0005583147.tif 000035
【化３５】
0005583147.tif 000036
アルコキシコアを含む構成要素：
【化３６】
0005583147.tif 000037
窒素またはリン原子のコアを含む構成要素：
【化３７】
0005583147.tif 000038
【化３８】
0005583147.tif 000039
【化３９】
0005583147.tif 000040
【化４０】
0005583147.tif 000041
アリールコアを含む構成要素：
【化４１】
0005583147.tif 000042
【化４２】
0005583147.tif 000043
【化４３】
0005583147.tif 000044
【化４４】
0005583147.tif 000045
【化４５】
0005583147.tif 000046
【化４６】
0005583147.tif 000047
【化４７】
0005583147.tif 000048
カルボナートコアを含む構成要素：
【化４８】
0005583147.tif 000049
炭素環、二環式炭素環、または三環式炭素環のコアを含む構成要素：
【化４９】
0005583147.tif 000050
【化５０】
0005583147.tif 000051
【化５１】
0005583147.tif 000052
【化５２】
0005583147.tif 000053
【化５３】
0005583147.tif 000054
【化５４】
0005583147.tif 000055
【化５５】
0005583147.tif 000056
【化５６】
0005583147.tif 000057
【化５７】
0005583147.tif 000058
【化５８】
0005583147.tif 000059
オリゴチオフェンコアを含む構成要素
【化５９】
0005583147.tif 000060
【００６１】
式中、Ｑは、独立して、次のものから選ぶことができる。
・必要に応じて、Ｃ１〜Ｃ８分枝および非分枝アルキル、分枝および非分枝Ｃ１〜Ｃ８パーフルオロアルキル、Ｃ１〜Ｃ６炭素環、アミノ、ヒドロキシル、ハロゲン、シアノ、ニトロ、ケトン、カルボン酸、カルボン酸エステル、メルカプチル、チオエーテルで置換された、アリール、ビアリール、トリアリール、およびナフチル
・必要に応じて、Ｃ１〜Ｃ８分枝および非分枝アルキル、分枝および非分枝Ｃ１〜Ｃ８パーフルオロアルキル、Ｃ１〜Ｃ６炭素環、アミノ、ヒドロキシル、ハロゲン、シアノ、ニトロ、カルボン酸、カルボン酸エステル、メルカプチル、チオエーテルで置換された、ひとつの環当たり１〜３個のヘテロ原子を含む、アリール、ビアリール、トリアリール、ナフチル
・分枝および非分枝Ｃ１〜Ｃ８パーフルオロアルキル、Ｃ１〜Ｃ６炭素環、アミノ、ヒドロキシル、ハロゲン、シアノ、ニトロ、カルボン酸、ケトン、カルボン酸エステル、メルカプチル、チオエーテル、アルキルエーテル、アリールエーテル
・Ｃ１〜Ｃ１２分枝および非分枝アルキル
・Ｃ１〜Ｃ１２分枝および非分枝パーフルオロアルキル
・１２個程度のＣ−Ｏ単位を含むオリゴエーテル
・ＩＶ族の原子コアのｐの範囲は、約１から約２４まで、例えば、約１２から約２４までであり、アルコキシコアのｘの範囲は、約１から約１２まで、例えば、約６から約１２までであり、ｚの範囲は、約１から約４まで、例えば、約２から約４までであり、ｊの範囲は、約１から約１２まで、例えば、約１から約１２までである。式中、Ｆｇは、実施の形態の中で先に定義したような官能基であり、独立して、アルコール、アルキルまたはアリールエーテル、シアノ、アミノ、ハロゲン、ケトン、カルボン酸、カルボン酸エステル、酸クロリド、アリールまたはアルキルスルホニル、ホルミル、水素、およびイソシアナートから選ばれる。
【００６２】
式中、Ｒは、独立して、次のものから選ばれる。
・必要に応じて、Ｃ１〜Ｃ８分枝および非分枝アルキル、分枝および非分枝Ｃ１〜Ｃ８パーフルオロアルキル、Ｃ１〜Ｃ６炭素環、アミノ、ヒドロキシル、ハロゲン、シアノ、ニトロ、ケトン、カルボン酸、カルボン酸エステル、メルカプチル、チオエーテルで置換された、アリール、ビアリール、トリアリール、およびナフチル
・必要に応じて、Ｃ１〜Ｃ８分枝および非分枝アルキル、分枝および非分枝Ｃ１〜Ｃ８パーフルオロアルキル、Ｃ１〜Ｃ６炭素環、アミノ、ヒドロキシル、ハロゲン、シアノ、ニトロ、ケトン、カルボン酸、カルボン酸エステル、メルカプチル、チオエーテルで置換された、ひとつの環当たり１〜３個のヘテロ原子を含む、アリール、ビアリール、トリアリール、ナフチル
・分枝および非分枝Ｃ１〜Ｃ８パーフルオロアルキル、Ｃ１〜Ｃ６炭素環、アミノ、ヒドロキシル、ハロゲン、シアノ、ニトロ、ケトン、カルボン酸、カルボン酸エステル、メルカプチル、チオエーテル、アルキルエーテル、アリールエーテル
・Ｃ１〜Ｃ１２分枝および非分枝アルキル
・Ｃ１〜Ｃ１２分枝および非分枝パーフルオロアルキル
・１２個程度のＣ−Ｏ単位を含むオリゴエーテル
・アルコール、アルキルまたはアリールエーテル、シアノ、アミノ、ハロゲン、カルボン酸、カルボン酸エステル、ケトン、酸クロリド、アリールまたはアルキルスルホニル、ホルミル、水素、イソシアナートなど
【００６３】
［結合化学反応の実施］
実施の形態では、結合化学反応が起こると、官能基間の反応により、薄膜形成過程の間またはその後にＳＯＦから大部分が揮散または消失する揮発性副生物が生じる、あるいは、副生物は生じない。結合化学反応副生物の存在が好ましくない用途のためのＳＯＦが得られるよう、結合化学反応を選択しても良い。結合化学反応としては、例えば、縮合、付加／脱離、および付加反応、例えば、エステル類、イミン類、エーテル類、カルボナート類、ウレタン類、アミド類、アセタール類、シリルエーテル類などを生じる反応が挙げられる。
【００６４】
実施の形態では、官能基間の反応による結合化学反応によって、薄膜形成過程後に、ＳＯＦ中に大部分が含まれて残っている非揮発性副生物が生成される。結合化学反応の副生物の存在が性質に影響を与えないような用途、あるいは、結合化学反応の副生物の存在がＳＯＦの性質（例えば、ＳＯＦの電気活性、疎水性、または親水性など）を変える用途のためのＳＯＦが得られるよう、実施の形態の結合化学反応を選択しても良い。結合化学反応としては、例えば、置換、メタセシス、および金属触媒を用いたカップリング反応、例えば、炭素−炭素結合を生じる反応などが挙げられる。
【００６５】
全ての結合化学反応において、構成要素の官能基の間の化学反応によって構成要素間の反応の速度と程度を制御できることが、本発明の重要な特徴である。反応の速度と程度を制御する理由としては、様々な被覆法に応じて薄膜形成過程を適応させることや、構成要素の微視的配置を調節して、先の実施の形態で定義したような周期性を持つＳＯＦを得ることが挙げられる。
【００６６】
［ＣＯＦの固有特性］
ＣＯＦは、熱安定性が高い（一般に、大気条件下で４００℃を超える）、有機溶媒への溶解性が低い（化学的安定性）、多孔性である（可逆的にゲスト物質を取り込むことができる）などの固有の特性を持つ。実施の形態において、ＳＯＦもこのような固有特性を持つことがある。
【００６７】
［ＳＯＦの追加機能性］
追加機能性とは、通常のＣＯＦが本来持っている性質ではなく、分子構成要素の選択によって生じる性質を意味し、分子組成が、生成するＳＯＦに追加機能性を与える。追加機能性は、その追加機能性の“傾向”を持つ分子構成要素が集合すると生じる。追加機能性はまた、その追加機能性の“傾向”を持たない分子構成要素が集合すると、セグメント（Ｓ）と連結基とが結合してＳＯＦとなった結果として、追加機能性を持つＳＯＦができることによっても生じることがある。更に、その追加機能性の“傾向”を持つ分子構成要素の使用による組み合わせ効果から、セグメントと連結基とが互いに結合してＳＯＦとなる際にその傾向が調節または増強されて、追加機能性を生じることもある。
【００６８】
［分子構成要素の傾向］
分子構成要素の“傾向”とは、例えば、ある種の分子組成物に存在することが知られている性質、あるいは、あるセグメントの分子組成を当業者が見たときに合理的に認められる性質を指す。ここでいう“傾向”および“追加機能性”とは、同じ一般的性質（例えば、疎水性、電気活性など）を指すが、“傾向”は、分子構成要素に関して使用し、“追加機能性”は、ＳＯＦに関して使用する。
【００６９】
ＳＯＦの疎水性（超疎水性）、親水性、疎油性（超疎油性）、親油性、フォトクロミック性、および／または電気活性（導体、半導体、電荷輸送材料）は、ＳＯＦの“追加機能性”を表す性質のいくつかの例である。これらおよびその他の追加機能性は、分子構成要素の傾向から生じ、あるいは、ＳＯＦに認められるそれぞれの追加機能性を持たない構成要素から生じると考えられる。
【００７０】
用語“疎水性（超疎水性）”とは、例えば、水や、メタノールなどの他の極性種をはじく性質を指し、また、水を吸収しない、および／または、その結果、膨潤しないことも意味する。更に、疎水性は、水や他の水素結合種と強い水素結合を作らないことを示唆している。疎水性材料は一般に、接触角ゴニオメータまたは関連装置を用いた測定で、９０度を超える水接触角を持ち、超疎水性材料は、１５０度を超える水接触角を持つことを特徴とする。
【００７１】
用語“親水性”とは、例えば、水や他の極性種を、引きつけ、吸着し、吸収する性質、または、このような種で濡れ易い表面を指す。親水性材料は一般に、接触角ゴニオメータまたは関連装置を用いた測定で、２０度未満の水接触角を持つことを特徴とする。親水性はまた、水や他の極性種で材料が膨潤することを特徴とし、または、その中に水や他の極性種を拡散または輸送できる材料を指す。親水性は更に、水や他の水素結合種と、強力な、または多数の水素結合を形成できるという特徴を持つ。
【００７２】
用語“疎油性”とは、例えば、油や他の非極性種、例えば、アルカン類、脂肪類、ワックス類などをはじく性質を指す。疎油性材料は一般に、接触角ゴニオメータまたは関連装置を用いた測定で、９０度を超える接触角を持つことを特徴とする。
【００７３】
用語“親油性”とは、例えば、油や他の非極性種、例えば、アルカン類、脂肪類、ワックス類などを引きつける性質、または、このような種で濡れ易い表面を指す。親油性材料は一般に、例えば、接触角ゴニオメータを用いた測定で、ゼロに近い低さの油接触角を持つことを特徴とする。親油性はまた、ヘキサンや他の非極性液体で材料が膨潤することを特徴とする。
【００７４】
用語“フォトクロミック”とは、例えば、電磁放射線を当てると可逆的な色変化を示す性能を指す。フォトクロミック分子を含むＳＯＦ組成物を調製して電磁放射線を当てると、可逆的な色変化を示す。このようなＳＯＦは、フォトクロミズムという追加機能性を持つ。フォトクロミックＳＯＦは丈夫なため、消去可能な紙のためのフォトクロミックＳＯＦ、窓の着色／遮蔽および眼鏡（eye wear）用の光応答性フィルムなど、多くの用途に使用できる。ＳＯＦ組成物は、ＳＯＦ分子構成要素としての二官能性フォトクロミック分子（ＳＯＦ構造体に化学的に結合）、ＳＯＦキャッピング基としての一官能性フォトクロミック分子（ＳＯＦ構造体に化学的に結合）、あるいは、ＳＯＦ複合材中の非官能化フォトクロミック分子（ＳＯＦ構造体に化学的に結合していない）など、適当であればどのようなフォトクロミック分子を含んでいても良い。フォトクロミックＳＯＦは、選ばれた波長の光を当てると色が変わり、この色変化は可逆的である。
【００７５】
ＳＯＦ構造体に化学的に結合したフォトクロミック分子を含むＳＯＦ組成物は、非常に化学的かつ機械的に丈夫なフォトクロミック材料である。このようなフォトクロミックＳＯＦ材料は、使用可能な他のポリマ材料に対して、多数の可逆的色変化過程など、多くの優れた性質を示す。
【００７６】
用語“電気活性”とは、例えば、電荷（電子および／または正孔）を輸送する性質を指す。電気活性材料としては、導体、半導体、電荷輸送材料が挙げられる。導体は、電位差の存在下で電荷を容易に輸送する物質と定義される。半導体は、本質的には電荷を伝えないが、電位差の存在下で、例えば、電界、電磁放射線、熱などの刺激を加えると導電性となる物質と定義される。電荷輸送材料は、電位差の存在下で、例えば、染料、顔料、または金属などの他の物質から電荷を注入された場合に、電荷を輸送できる物質と定義される。
【００７７】
導体は更に、電位差計を用いて、約０．１Ｓ／ｃｍから約１０７Ｓ／ｃｍまでのシグナルを生じる物質と定義しても良い。
【００７８】
半導体は更に、例えば、電界、電磁放射線、熱などの刺激の存在下で、電位差計を用いて、約１０−６Ｓ／ｃｍから約１０４Ｓ／ｃｍまでのシグナルを生じる物質と定義しても良い。あるいは、半導体は、例えば、電界、電磁放射線、熱などの刺激を加えると、飛行時間型測定法を用いて、１０−１０ｃｍ２Ｖ−１ｓ−１から約１０６ｃｍ２Ｖ−１ｓ−１の範囲の電子および／または正孔移動度を持つ物質と定義しても良い。
【００７９】
電荷輸送材料は更に、飛行時間型測定法を用いて、１０−１０ｃｍ２Ｖ−１ｓ−１から約１０６ｃｍ２Ｖ−１ｓ−１の範囲の電子および／または正孔移動度を持つ物質と定義しても良い。注目すべきは、一部の状況では、電荷輸送材料が半導体に分類されることである。
【００８０】
疎水性の追加機能性を持つＳＯＦは、疎水性傾向を持つ分子構成要素を用いて製造でき、および／または、サブミクロンからミクロンの大きさの、粗面の、テクスチャ化した、または多孔性の表面を持っている。サブミクロンからミクロンの大きさの、粗面の、テクスチャ化した、または多孔性の表面を持つ材料が疎水性であることに関する文献は、CassieおよびBaxterによって著されている（Cassie, A. B. D.; Baxter, S. Trans. Faraday Soc., 1944, 40, 546）。
【００８１】
フッ素化度の高いセグメントを含む、またはこれの付いた分子構成要素は疎水性傾向を持ち、疎水性の追加機能性を持つＳＯＦを生じる。フッ素化度の高いセグメントとは、セグメント上にあるフッ素原子の数をセグメント上にある水素原子の数で割った値が１を超えるものと定義する。フッ素化度の高くないフッ素化セグメントも、疎水性の追加機能性を持つＳＯＦを生じることがある。
【００８２】
上記のフッ素化セグメントとしては、例えば、テトラフルオロヒドロキノン、パーフルオロアジピン酸水和物、４，４’−（ヘキサフルオロイソプロピリデン）ジフタル酸無水物、４，４’−（ヘキサフルオロイソプロピリデン）ジフェノールなどが挙げられる。
【００８３】
サブミクロンからミクロンの大きさの、粗面の、テクスチャ化した、または多孔性の表面を持つＳＯＦも疎水性である。粗面の、テクスチャ化した、または多孔性のＳＯＦ表面は、薄膜表面にあるぶら下がり官能基から、あるいは、ＳＯＦの構造から得ることができる。パターンの種類とパターン化度は、分子構成要素の形態と結合化学反応の効率に応じて変わる。表面の粗さやテクスチャを生じる構造物の大きさは、約１００ｎｍから約１０μｍまで、例えば、約５００ｎｍから約５μｍまでである。
【００８４】
親水性の追加機能性を持つＳＯＦは、親水性傾向を持つ分子構成要素の使用により、および／または、極性連結基を含むことにより製造できる。
【００８５】
極性置換基の付いたセグメントを含む分子構成要素は親水性傾向を持ち、親水性の追加機能性を持つＳＯＦを生じる。用語“極性置換基”とは、例えば、水と水素結合を形成できる置換基を指し、例えば、ヒドロキシル、アミノ、アンモニウム、カルボニル（ケトン、カルボン酸、エステル、アミド、カルボナート、尿素など）が挙げられる。
【００８６】
電気活性の追加機能性を持つＳＯＦは、電気活性傾向を持つ分子構成要素を用いて製造でき、および／または、共役したセグメントと連結基とが集合することで電気活性となる。以下のセクションでは、正孔輸送傾向、電子輸送傾向、および半導体傾向を持つ分子構成要素について述べる。
【００８７】
正孔輸送の追加機能性を持つＳＯＦは、例えば、次の一般構造を持つ、トリアリールアミン類、ヒドラゾン類（Tokarskiらによる、米国特許第７，２０２，００２Ｂ２号）、エナミン類（Kondohらによる、米国特許第７，４１６，８２４Ｂ２号）などのセグメントコアを選ぶことで得られる。
【化６０】
0005583147.tif 000061
トリアリールアミン    エナミン類    ヒドラゾン類
トリアリールアミンを含むセグメントコアは、次の一般式で表される。
【化６１】
0005583147.tif 000062
式中、Ａｒ１、Ａｒ２、Ａｒ３、Ａｒ４、Ａｒ５はそれぞれ独立して、置換または非置換アリール基を表し、あるいは、Ａｒ５は独立して、置換または非置換アリーレン基を表し、ｋは、０または１を表しており、Ａｒ１、Ａｒ２、Ａｒ３、Ａｒ４、Ａｒ５の少なくとも２つはＦｇ（先に定義）を含んでいる。Ａｒ５は更に、例えば、置換フェニル環、置換／非置換フェニレン、１価の原子価で結合した置換／非置換の芳香族環（ビフェニル、テルフェニルなど）、または置換／非置換の縮合芳香族環（ナフチル、アントラニル、フェナントリルなど）と定義できる。
【００８８】
正孔輸送の追加機能性を持つアリールアミン類を含むセグメントコアとしては、例えば、アリールアミン類（トリフェニルアミン、Ｎ，Ｎ，Ｎ’，Ｎ’−テトラフェニル−（１，１’−ビフェニル）−４，４’−ジアミン、Ｎ，Ｎ’−ジフェニル−Ｎ，Ｎ’−ビス（３−メチルフェニル）−（１，１’−ビフェニル）−４，４’−ジアミン、Ｎ，Ｎ’−ビス（４−ブチルフェニル）−Ｎ，Ｎ’−ジフェニル−［ｐ−テルフェニル］−４，４”−ジアミンなど）、ヒドラゾン類（Ｎ−フェニル−Ｎ−メチル−３−（９−エチル）カルバジルヒドラゾン、４−ジエチルアミノベンズアルデヒド−１，２−ジフェニルヒドラゾンなど）、オキサジアゾール類（２，５−ビス（４−Ｎ，Ｎ’−ジエチルアミノフェニル）−１，２，４−オキサジアゾールなど）、スチルベン類などが挙げられる。
【００８９】
正孔輸送傾向を持つトリアリールアミンコアセグメントを含む分子構成要素は、例えば、次に挙げるような化学構造の一覧から誘導する。
トリアリールアミンコア
【化６２】
0005583147.tif 000063
テトラアリールビフェニレンジアミン（ＴＢＤ）コア    テトラアリールターフェニレンジアミン（ＴＥＲ）コア
【化６３】
0005583147.tif 000064
【００９０】
ヒドラゾンを含むセグメントコアは、次の一般式で表される。
【化６４】
0005583147.tif 000065
式中、Ａｒ１、Ａｒ２、Ａｒ３はそれぞれ独立して、必要に応じて１つ以上の置換基を含むアリール基を表しており、Ｒは、水素原子、必要に応じて置換基を含むアリール基またはアルキル基を表しており、Ａｒ１、Ａｒ２、Ａｒ３の少なくとも２つはＦｇ（先に定義）を含んでいる。同類のオキサジアゾールは、次の一般式で表される。
【化６５】
0005583147.tif 000066
式中、ＡｒおよびＡｒ１はそれぞれ独立して、Ｆｇ（先に定義）を含むアリール基を表している。
【００９１】
正孔輸送傾向を持つヒドラゾンおよびオキサジアゾールのコアセグメントを含む分子構成要素は、例えば、次に挙げるような化学構造の一覧から誘導する。
ヒドラゾンコア
【化６６】
0005583147.tif 000067
アキサジアゾールコア
【化６７】
0005583147.tif 000068
【００９２】
エナミンを含むセグメントコアは、次の一般式で表される。
【化６８】
0005583147.tif 000069
式中、Ａｒ１、Ａｒ２、Ａｒ３、Ａｒ４はそれぞれ独立して、必要に応じて１つ以上の置換基を含むアリール基、または、必要に応じて１つ以上の置換基を含む複素環基を表しており、Ｒは、水素原子、必要に応じて置換基を含むアリール基またはアルキル基を表しており、Ａｒ１、Ａｒ２、Ａｒ３、Ａｒ４の少なくとも２つはＦｇ（先に定義）を含んでいる。
【００９３】
正孔輸送傾向を持つエナミンコアセグメントを含む分子構成要素は、例えば、次に挙げるような化学構造の一覧から誘導する。
エナミンコア
【化６９】
0005583147.tif 000070
【００９４】
電子輸送の追加機能性を持つＳＯＦは、例えば、次の一般構造式で示される、ニトロフルオレノン類、９−フルオレニリデンマロニトリル類、ジフェノキノン類、ナフタレンテトラカルボン酸ジイミド類を含むセグメントコアを選ぶことで得られる。
【化７０】
0005583147.tif 000071
ニトロフルオレノン類  ９−フルオレニリデンマロニトリル類  ジフェノキノン類  ナフタレンテトラカルボン酸ジイミド類
注目すべきは、ジフェニルキノン類のカルボニル基が、ＳＯＦ生成過程でＦｇとしても働くことである。
【００９５】
半導体の追加機能性を持つＳＯＦは、例えば、次の一般構造式で示される、アセン類、チオフェン類／オリゴチオフェン類／縮合チオフェン類、ペリレンビスイミド類、またはテトラチオフルバレン類、およびこれらの誘導体などのセグメントコアを選ぶことで得られる。
【化７１】
0005583147.tif 000072
アセン類  オリゴチオフェン類  縮合チオフェン類  ペリレンビスイミド類  テトラチオフルバレン類
【００９６】
ＳＯＦは、ｐ型半導体、ｎ型半導体、または両極性半導体である。ＳＯＦの半導体型は、分子構成要素の性質に応じて決まる。ＳＯＦ内にあると電子供与性を持つ分子構成要素（アルキル、アルコキシ、アリール、アミノ基など）は、ＳＯＦをｐ型半導体にする傾向がある。反対に、電子吸引性の分子構成要素（シアノ、ニトロ、フルオロ、フッ素化アルキル、フッ素化アリール基など）は、ＳＯＦをｎ型半導体にする傾向がある。
【００９７】
半導体傾向を持つアセンコアセグメントを含む分子構成要素は、例えば、次に挙げるような化学構造の一覧から誘導する。
【化７２】
0005583147.tif 000073
【００９８】
半導体傾向を持つチオフェン／オリゴチオフェン／縮合チオフェンコアセグメントを含む分子構成要素は、例えば、次に挙げるような化学構造（または異性体および混合物）の一覧から誘導する。
【化７３】
0005583147.tif 000074
【００９９】
半導体傾向を持つペリレンビスイミドコアセグメントを含む分子構成要素の例は、次の化学構造から誘導することができる。
【化７４】
0005583147.tif 000075
【０１００】
半導体傾向を持つテトラチオフルバレンコアセグメントを含む分子構成要素は、例えば、次に挙げるような化学構造の一覧から誘導する。
【化７５】
0005583147.tif 000076
式中、Ａｒはそれぞれ独立して、必要に応じて１つ以上の置換基を含むアリール基、または、必要に応じて１つ以上の置換基を含む複素環基を表している。
【０１０１】
同様に、これらの分子構成要素で製造したＳＯＦの電気活性は、セグメントの性質、連結基の性質、ＳＯＦ内でセグメントがどのように配向しているかに応じて決まると考えられる。ＳＯＦ内でのセグメント部分の望ましい配向に有利に働く連結基は、より高い電気活性を生じると期待される。
【０１０２】
［構造化有機薄膜の製造法］
ＳＯＦの製造法は、一般に多くの作業または工程（下に示す）を含む。これらは、適当であればどのような順序で行っても良く、あるいは２つ以上の作業を同時に、または短い時間間隔で行っても良い。構造化有機薄膜の製造法は、
（ａ）それぞれが１つのセグメントといくつかの官能基とを含む、複数の分子構成要素を含んでいる、液体を含む反応混合物を調製する工程と、
（ｂ）反応混合物をウェットフィルムとして堆積する工程と、
（ｃ）分子構成要素を含むウェットフィルムの、ＳＯＦを含む乾燥薄膜への変化を促進する工程と、
（ｄ）必要に応じて、被覆用基材からＳＯＦを外して、自立型ＳＯＦを得る工程と、
（ｅ）必要に応じて、自立型ＳＯＦをロールに加工する工程と、
（ｆ）必要に応じて、ＳＯＦを裁断および縫製してベルトとする工程と、
（ｇ）必要に応じて、次のＳＯＦ製造工程のための基材としたＳＯＦ（上記のＳＯＦ製造工程で製造）上に、上記のＳＯＦ製造工程を行う工程と、
を含み、ＳＯＦは、共有結合性有機骨格として配列した、複数のセグメントと複数の連結基とを含み、巨視的レベルにおいて、共有結合性有機骨格は薄膜である。
【０１０３】
上記の作業または工程は、大気圧下、加圧下、または減圧下で行う。ここでいう、用語“大気圧”とは、約７６０Torr（約１０１３ｈＰａ）の圧力を指す。用語“加圧”とは、大気圧より高いが、２０気圧より低い圧力を指す。用語“減圧”とは、大気圧より低い圧力を指す。実施の形態において、作業または工程は、大気圧下またはその付近で行う。一般に、約０．１気圧から約２気圧まで、例えば、約０．５気圧から約１．５気圧まで、または０．８気圧から約１．２気圧までの圧力の使用が便利である。
【０１０４】
［製造法の作業Ａ：液体を含む反応混合物の調製］
反応混合物は、液体に溶解、懸濁、または混合させた複数の分子構成要素を含んでいる。複数の分子構成要素は、１種類でも２種類以上でも良い。分子構成要素の１つ以上が液体ならば、追加の液体の使用は任意である。必要に応じて、触媒を反応混合物に加えて、ＳＯＦを生成させ、または、前述の作業Ｃの間のＳＯＦ生成の反応速度を調節しても良い。必要に応じて、添加剤または二次的成分を反応混合物に加えて、生成するＳＯＦの物理的性質を変えても良い。
【０１０５】
反応混合物の成分（分子構成要素と、必要に応じて液体と、必要に応じて触媒と、必要に応じて添加剤）を容器内で混合する。反応混合物成分の添加順は変えても良いが、一般に触媒は最後に加える。具体的な実施の形態では、触媒の不在下、液体中で分子構成要素を加熱して、分子構成要素を溶解し易くする。更に、反応混合物をウェットフィルムとして堆積する前に、配合成分を均一に分散させるため、反応混合物を混合、撹拌、粉砕などしても良い。
【０１０６】
実施の形態において、反応混合物は、ウェットフィルムとして堆積する前に加熱しても良い。これにより、１つ以上の分子構成要素が溶解し易くなり、および／または、ウェット層を堆積する前に反応混合物が一部反応して、反応混合物の粘度が高くなる。反応混合物中の分子構成要素の負荷量を大きくするため、この方法を用いても良い。
【０１０７】
具体的な実施の形態において、反応混合物は、堆積したウェット層を支えられる粘度を持つ必要がある。反応混合物の粘度の範囲は、約１０ｃＰから約５万ｃＰまで、例えば、約２５ｃＰから約２５，０００ｃＰまで、または約５０ｃＰから約１０００ｃＰまでである。
【０１０８】
反応混合物中の分子構成要素負荷量または“負荷量”は、反応混合物の総重量で割った、分子構成要素および必要に応じた触媒の総重量と定義される。構成要素負荷量の範囲は、約３％から１００％まで、例えば、約５％から約５０％まで、または約１５％から約４０％までである。反応混合物の唯一の液体成分として液体の分子構成要素が用いられる（即ち、追加の液体を用いない）場合、構成要素負荷量は約１００％となる。
【０１０９】
反応混合物で使用する液体は、純粋な液体（溶媒など）および／または溶媒混合物である。液体を用いて、分子構成要素と触媒／調節剤を反応混合物中に溶解または懸濁する。液体の選定は、一般に、分子構成要素の溶解性／分散性と特定の構成要素の負荷量とのバランス、反応混合物の粘度、ウェット層の乾燥ＳＯＦへの変化に影響する液体の沸点に基づいている。適当な液体は、約３０℃から約３００℃まで、例えば、約６５℃から約２５０℃まで、または約１００℃から約１８０℃までの沸点を持つ。
【０１１０】
液体としては、アルカン類（ヘキサン、ヘプタン、オクタン、ノナン、デカン、シクロヘキサン、シクロヘプタン、シクロオクタン、デカリン）、混合アルカン類（ヘキサン類、ヘプタン類）、分枝アルカン類（イソオクタン）、芳香族化合物（トルエン、ｏ−、ｍ−、ｐ−キシレン、メシチレン、ニトロベンゼン、ベンゾニトリル、ブチルベンゼン、アニリン）、エーテル類（ベンジルエチルエーテル、ブチルエーテル、イソアミルエーテル、プロピルエーテル）、環状エーテル類（テトラヒドロフラン、ジオキサン）、エステル類（酢酸エチル、酢酸ブチル、ブタン酸ブチル、酢酸エトキシエチル、プロピオン酸エチル、酢酸フェニル、安息香酸メチル）、ケトン類（アセトン、メチルエチルケトン、メチルイソブチルケトン、ジエチルケトン、クロロアセトン、２−ヘプタノン）、環状ケトン類（シクロペンタノン、シクロヘキサノン）、アミン類（１級、２級、または３級アミン類、例えば、ブチルアミン、ジイソプロピルアミン、トリエチルアミン、ジイソプロピルエチルアミン、ピリジン）、アミド類（ジメチルホルムアミド、Ｎ−メチルピロリジノン、Ｎ，Ｎ−ジメチルホルムアミド）、アルコール類（メタノール、エタノール、ｎ−、ｉ−プロパノール、ｎ−、ｉ−、ｔ−ブタノール、１−メトキシ−２−プロパノール、ヘキサノール、シクロヘキサノール、３−ペンタノール、ベンジルアルコール）、ニトリル類（アセトニトリル、ベンゾニトリル、ブチロニトリル）、ハロゲン化芳香族（クロロベンゼン、ジクロロベンゼン、ヘキサフルオロベンゼン）、ハロゲン化アルカン類（ジクロロメタン、クロロホルム、ジクロロエチレン、テトラクロロエタン）、水などの種類の分子が挙げられる。
【０１１１】
第１溶媒、第２溶媒、第３溶媒などを含む混合液体も、反応混合物に使用される。２つ以上の液体を用いて、分子構成要素を溶解／分散し易くし、および／または、分子構成要素の負荷量を増し、および／または、基材および塗布器具を濡れ易くして、堆積するウェットフィルムを安定化し、および／または、ウェット層の乾燥ＳＯＦへの変化を調節する。実施の形態において、第２溶媒は、その沸点や蒸気圧曲線、分子構成要素に対する親和性が、第１溶媒とは異なる溶媒である。実施の形態において、第１溶媒は、第２溶媒より高い沸点を持つ。実施の形態において、第２溶媒は、約１００℃以下の沸点、例えば、約３０℃から約１００℃までの範囲、あるいは、約４０℃から約９０℃まで、または約５０℃から約８０℃までの範囲の沸点を持つ。
【０１１２】
実施の形態において、第１溶媒または高沸点溶媒は、約６５℃以上の沸点、例えば、約８０℃から約３００℃までの範囲、あるいは、約１００℃から約２５０℃まで、または約１００℃から約１８０℃までの範囲の沸点を持つ。高沸点溶媒としては、例えば、次のものが挙げられる（括弧内の値はその化合物の沸点）。炭化水素溶媒（アミルベンゼン（２０２℃）、イソプロピルベンゼン（１５２℃）、１，２−ジエチルベンゼン（１８３℃）、１，３−ジエチルベンゼン（１８１℃）、１，４−ジエチルベンゼン（１８４℃）、シクロヘキシルベンゼン（２３９℃）、ジペンテン（１７７℃）、２，６−ジメチルナフタレン（２６２℃）、ｐ−シメン（１７７℃）、樟脳油（１６０〜１８５℃）、ソルベントナフサ（１１０〜２００℃）、ｃｉｓ−デカリン（１９６℃）、ｔｒａｎｓ−デカリン（１８７℃）、デカン（１７４℃）、テトラリン（２０７℃）、テレビン油（１５３〜１７５℃）、灯油（２００〜２４５℃）、ドデカン（２１６℃）、ドデシルベンゼン（分枝）など）、ケトンおよびアルデヒド溶媒（アセトフェノン（２０１．７℃）、イソホロン（２１５．３℃）、ホロン（１９８〜１９９℃）、メチルシクロヘキサノン（１６９．０〜１７０．５℃）、メチルｎ−ヘプチルケトン（１９５．３℃）など）、エステル溶媒（フタル酸ジエチル（２９６．１℃）、酢酸ベンジル（２１５．５℃）、γ−ブチロラクトン（２０４℃）、シュウ酸ジブチル（２４０℃）、酢酸２−エチルヘキシル（１９８．６℃）、安息香酸エチル（２１３．２℃）、ギ酸ベンジル（２０３℃）など）、ジエチル硫酸（２０８℃）、スルホラン（２８５℃）、ハロゲン化炭化水素溶媒、エーテル化炭化水素溶媒、アルコール溶媒、エーテル／アセタール溶媒、多価アルコール溶媒、カルボン酸無水物溶媒、フェノール系溶媒、水、シリコーン溶媒。
【０１１３】
混合液体の比は、当業者によって定めることができる。２成分混合液体における液体の体積比は、約１：１から約９９：１まで、例えば、約１：１０から約１０：１まで、または約１：５から約５：１までである。ｎ種（ｎの範囲は約３から約６まで）の液体を用いる場合、それぞれの液体の量の範囲は、それぞれの液体の割合の合計が１００％となるように、約１％から約９５％までである。
【０１１４】
実施の形態において、混合液体は、沸点の異なる、少なくとも第１の溶媒と第２の溶媒を含んでいる。更に別の実施の形態において、第１溶媒と第２溶媒との沸点の差は、約０から約１５０℃まで、例えば、０から約５０℃までである。例えば、第１溶媒の沸点は、第２溶媒の沸点よりも、約１℃から約１００℃高く、例えば、約５℃から約１００℃または約１０℃から約５０℃高い。混合液体は、高蒸気圧溶媒および／または低蒸気圧溶媒の組み合わせなど、蒸気圧の異なる、少なくとも第１の溶媒と第２の溶媒を含んでいる。用語“高蒸気圧溶媒”とは、例えば、少なくとも約１ｋＰａの蒸気圧、例えば、約２ｋＰａまたは約５ｋＰａの蒸気圧を持つ溶媒を指す。用語“低蒸気圧溶媒”とは、例えば、約１ｋＰａ未満の蒸気圧、例えば、約０．９ｋＰａまたは約０．５ｋＰａの蒸気圧を持つ溶媒を指す。実施の形態において、第１溶媒は、例えば、テルピネオール、ジエチレングリコール、エチレングリコール、ヘキシレングリコール、Ｎ−メチル−２−ピロリドン、トリエチレングリコールジメチルエーテルなどの低蒸気圧溶媒である。高蒸気圧溶媒は、沸点より低い温度での乾燥および／または蒸発によって、溶媒を素早く除去できる。高蒸気圧溶媒としては、例えば、アセトン、テトラヒドロフラン、トルエン、キシレン、エタノール、メタノール、２−ブタノン、水が挙げられる。
【０１１５】
反応混合物中で、第１溶媒、第２溶媒、第３溶媒などを含む混合液体が用いられている実施の形態において、ウェットフィルムの変化の促進と乾燥ＳＯＦの生成には、例えば、ウェットフィルムを反応混合物の沸点より高い温度に加熱して、乾燥ＳＯＦ薄膜を生成する工程、あるいは、第１溶媒をほぼ残したまま第２溶媒を除去するために、ウェットフィルムを、第２溶媒の沸点より高い温度（第１溶媒の沸点より低い温度）に加熱し、第２溶媒を殆ど除去した後に、残っている組成物を第１溶媒の沸点よりも高い温度または低い温度のいずれかに加熱して第１溶媒を除き、乾燥ＳＯＦ薄膜を生成する工程、あるいは、第１溶媒をほぼ残したまま第２溶媒（高蒸気圧溶媒）を除去するために、ウェットフィルムを第２溶媒の沸点より低い温度に加熱し、第２溶媒を除去した後に、残っている組成物を第１溶媒の沸点よりも高い温度または低い温度のいずれかに加熱して第１溶媒を除き、乾燥ＳＯＦ薄膜を生成する工程が含まれる。
【０１１６】
用語“殆ど除去する”とは、例えば、それぞれの溶媒の少なくとも９０％を除去、例えば、それぞれの溶媒の約９５％を除去することをいう。用語“ほぼ残したまま”とは、例えば、それぞれの溶媒の除去が２％以下、例えば、それぞれの溶媒の除去が１％以下であることをいう。
【０１１７】
ＳＯＦの特性を操作するため、これらの混合液体を用いて、ウェット層のＳＯＦへの変換速度を遅くし、または速めても良い。例えば、縮合および付加／脱離結合化学反応では、水、１級、２級、または３級アルコール類（メタノール、エタノール、プロパノール、イソプロパノール、ブタノール、１−メトキシ−２−プロパノール、ｔｅｒｔ−ブタノールなど）等の液体が用いられる。
【０１１８】
必要に応じて、反応混合物に触媒を加え、ウェット層を乾燥ＳＯＦへ変化し易くしても良い。必要に応じた触媒の選択と用法は、分子構成要素上の官能基に応じて変わる。触媒は均一系（溶解性）または不均一系（不溶性または部分溶解性）で、ブレンステッド酸（塩酸、酢酸、ｐ−トルエンスルホン酸、アミン保護化ｐ−トルエンスルホン酸（ｐ−トルエンスルホン酸ピリジウムなど）、トリフルオロ酢酸）、ルイス酸（ホウ素トリフルオロエーテラート（boron trifluoroetherate）、三塩化アルミニウム）、ブレンステッド塩基（金属水酸化物（水酸化ナトリウム、水酸化リチウム、水酸化カリウムなど）、１級、２級、または３級アミン類（ブチルアミン、ジイソプロピルアミン、トリエチルアミン、ジイソプロピルエチルアミンなど））、ルイス塩基（Ｎ，Ｎ−ジメチル−４−アミノピリジン）、金属（Ｃｕ、青銅）、金属塩（ＦｅＣｌ３、ＡｕＣｌ３）、金属錯体（結合した（ligated）パラジウム錯体、結合したルテニウム触媒）が挙げられる。典型的な触媒の負荷量は、反応混合物中の分子構成要素の負荷量の、約０．０１％から約２５％までの範囲、例えば、約０．１％から約５％までである。触媒は、最終的なＳＯＦ組成物中に存在しても、存在しなくても良い。
【０１１９】
反応混合物およびウェット層中に、必要に応じて、ドープ剤などの添加剤または二次的成分が存在していても良い。このような添加剤または二次的成分は、乾燥ＳＯＦ中にも組み込まれていて良い。添加剤または二次的成分は、反応混合物およびウェット層中、または乾燥ＳＯＦ中で、均一または不均一になっている。用語“添加剤”または“二次的成分”とは、例えば、ＳＯＦ中に共有結合してはいないが、組成物中にランダムに分散している原子または分子を指す。実施の形態において、一般的な添加剤などの二次的成分を用いて、このような一般的な添加剤による既知の性質の長所を与える。このような添加剤を用いて、ＳＯＦの、電気的性質（導電性、半導電性、電子輸送性、正孔輸送性）、表面エネルギ（疎水性、親水性）、引張り強さ、熱伝導性などの物理的性質を変える。このような添加剤としては、衝撃改質剤、強化用繊維、滑剤、帯電防止剤、結合剤、湿潤剤、防曇剤、難燃剤、紫外線安定剤、酸化防止剤、殺生物剤、染料、顔料、着臭剤、防臭剤、核形成剤（nucleating agents）などが挙げられる。
【０１２０】
実施の形態において、ＳＯＦに、二次的成分として酸化防止剤を加え、ＳＯＦの酸化を防いでも良い。適当な酸化防止剤の例としては、（１）Ｎ，Ｎ’−ヘキサメチレンビス（３，５−ジ−ｔｅｒｔ−ブチル−４−ヒドロキシヒドロシンナムアミド）（IRGANOX 1098、Ciba-Geigy Corporation製）、（２）２，２−ビス（４−（２−（３，５−ジ−ｔｅｒｔ−ブチル−４−ヒドロキシヒドロシンナモイルオキシ））エトキシフェニル）プロパン（TOPANOL-205、ICI America Corporation製）、（３）イソシアヌル酸トリス（４−ｔｅｒｔ−ブチル−３−ヒドロキシ−２，６−ジメチルベンジル）（CYANOX 1790,41,322-4, LTDP, Aldrich D12,840-6）、（４）２，２’−エチリデンビス（４，６−ジ−ｔｅｒｔ−ブチルフェニル）フルオロホスホナイト（ETHANOX-398、Ethyl Corporation製）、（５）テトラキス（２，４−ジ−ｔｅｒｔ−ブチルフェニル）−４，４’−ビフェニルジホスホナイト（ALDRICH 46,852-5；硬度値９０）、（６）テトラステアリン酸ペンタエリトリトール（TCI America #PO739）、（７）次亜リン酸トリブチルアンモニウム（Aldrich 42,009-3）、（８）２，６−ジ−ｔｅｒｔ−ブチル−４−メトキシフェノール（Aldrich 25,106-2）、（９）２，４−ジ−ｔｅｒｔ−ブチル−６−（４−メトキシベンジル）フェノール（Aldrich 23,008-1）、（１０）４−ブロモ−２，６−ジメチルフェノール（Aldrich 34,951-8）、（１１）４−ブロモ−３，５−ジメチルフェノール（Aldrich B6,420-2）、（１２）４−ブロモ−２−ニトロフェノール（Aldrich 30,987-7）、（１３）４−（ジエチルアミノメチル）−２，５−ジメチルフェノール（Aldrich 14,668-4）、（１４）３−ジメチルアミノフェノール（Aldrich D14,400-2）、（１５）２−アミノ−４−ｔｅｒｔ−アミルフェノール（Aldrich 41,258-9）、（１６）２，６−ビス（ヒドロキシメチル）−ｐ−クレゾール（Aldrich 22,752-8）、（１７）２，２’−メチレンジフェノール（Aldrich B4,680-8）、（１８）５−（ジエチルアミノ）−２−ニトロソフェノール（Aldrich 26,951-4）、（１９）２，６−ジクロロ−４−フルオロフェノール（Aldrich 28,435-1）、（２０）２，６−ジブロモフルオロフェノール（Aldrich 26,003-7）、（２１）α−トリフルオロ−ｏ−クレゾール（Aldrich 21,979-7）、（２２）２−ブロモ−４−フルオロフェノール（Aldrich 30,246-5）、（２３）４−フルオロフェノール（Aldrich F1,320-7）、（２４）４−クロロフェニル−２−クロロ−１，１，２−トリフルオロエチルスルホン（Aldrich 13,823-1）、（２５）３，４−ジフルオロフェニル酢酸（Aldrich 29,043-2）、（２６）３−フルオロフェニル酢酸（Aldrich 24,804-5）、（２７）３，５−ジフルオロフェニル酢酸（Aldrich 29,044-0）、（２８）２−フルオロフェニル酢酸（Aldrich 20,894-9）、（２９）２，５−ビス（トリフルオロメチル）安息香酸（Aldrich 32,527-9）、（３０）２−（４−（４−（トリフルオロメチル）フェノキシ）フェノキシ）プロピオン酸エチル（Aldrich 25,074-0）、（３１）テトラキス（２，４−ジ−ｔｅｒｔ−ブチルフェニル）−４，４’−ビフェニルジホスホナイト（Aldrich 46,852-5）、（３２）４−ｔｅｒｔ−アミルフェノール （Aldrich 15,384-2）、（３３）３−（２Ｈ−ベンゾトリアゾール−２−イル）−４−ヒドロキシフェネチルアルコール（Aldrich 43,071-4）、NAUGARD 76、NAUGARD 445、NAUGARD 512、およびNAUGARD 524（Uniroyal Chemical Company製）など、またこれらの混合物が挙げられる。酸化防止剤を用いる場合、ＳＯＦ複合材中のその含有量は、所望または効果的な量、例えば、ＳＯＦの約０．２５質量％から約１０質量％まで、または、ＳＯＦの約１質量％から約５質量％までである。
【０１２１】
実施の形態において、ＳＯＦには更に、二次的成分として、当該技術で公知の適当なポリマ系材料を加えることができる。このような材料としては、ポリカーボネート類、アクリラートポリマ類、ビニルポリマ類、セルロースポリマ類、ポリエステル類、ポリシロキサン類、ポリアミド類、ポリウレタン類、ポリスチレン類、ポリスチレン、ポリオレフィン類、フッ素化炭化水素類（フルオロカーボン類）、および改変した樹脂、更に、これらのブロック、ランダム、または交互共重合体などが挙げられる。ＳＯＦ複合材は、ホモポリマ類、高次のポリマ類、またはこれらの混合物を含んでいても良く、１種類のポリマ系材料、または複数種類のポリマ系材料の混合物、例えば、２種、３種、４種、５種、またはそれ以上の複数種類のポリマ系材料の混合物を含んでいても良い。実施の形態において、ポリマ類の適当な例としては、例えば、結晶性または非晶性ポリマ類、あるいはその混合物が挙げられる。実施の形態において、ポリマはフルオロエラストマである。
【０１２２】
適当なフルオロエラストマ類は、その内容を全て本件に引用して援用する、米国特許第５，１６６，０３１号、米国特許第５，２８１，５０６号、米国特許第５，３６６，７７２号、米国特許第５，３７０，９３１号、米国特許第４，２５７，６９９号、米国特許第５，０１７，４３２号、および米国特許第５，０６１，９６５号に詳細に述べられているものである。ＳＯＦ中のフルオロエラストマ化合物の含有量は、全固体に対する質量％で、ＳＯＦの約１から約５０質量％まで、または約２から約１０質量％までである。ここでいう“全固体”には、二次的成分とＳＯＦの量が含まれる。
【０１２３】
実施の形態において、スチレン系モノマおよびアクリラート系モノマの例としては、例えば、ポリ（スチレン−アクリル酸アルキル）、ポリ（スチレン−１，３−ジエン）、ポリ（スチレン−メタクリル酸アルキル）、ポリ（スチレン−アクリル酸アルキル−アクリル酸）、ポリ（スチレン−１，３−ジエン−アクリル酸）、ポリ（スチレン−メタクリル酸アルキル−アクリル酸）、ポリ（メタクリル酸アルキル−アクリル酸アルキル）、ポリ（メタクリル酸アルキル−アクリル酸アリール）、ポリ（メタクリル酸アリール−アクリル酸アルキル）、ポリ（メタクリル酸アルキル−アクリル酸）、ポリ（スチレン−アクリル酸アルキル−アクリロニトリル−アクリル酸）、ポリ（スチレン−１,３−ジエン−アクリロニトリル−アクリル酸）、ポリ（アクリル酸アルキル−アクリロニトリル−アクリル酸）、ポリ（スチレン−ブタジエン）、ポリ（メチルスチレン−ブタジエン）、ポリ（メタクリル酸メチル−ブタジエン）、ポリ（メタクリル酸エチル−ブタジエン）、ポリ（メタクリル酸プロピル−ブタジエン）、ポリ（メタクリル酸ブチル−ブタジエン）、ポリ（アクリル酸メチル−ブタジエン）、ポリ（アクリル酸エチル−ブタジエン）、ポリ（アクリル酸プロピル−ブタジエン）、ポリ（アクリル酸ブチル−ブタジエン）、ポリ（スチレン−イソプレン）、ポリ（メチルスチレン−イソプレン）、ポリ（メタクリル酸メチル−イソプレン）、ポリ（メタクリル酸エチル−イソプレン）、ポリ（メタクリル酸プロピル−イソプレン）、ポリ（メタクリル酸ブチル−イソプレン）、ポリ（アクリル酸メチル−イソプレン）、ポリ（アクリル酸エチル−イソプレン）、ポリ（アクリル酸プロピル−イソプレン）、ポリ（アクリル酸ブチル−イソプレン）、ポリ（スチレン−アクリル酸プロピル）、ポリ（スチレン−アクリル酸ブチル）、ポリ（スチレン−ブタジエン−アクリル酸）、ポリ（スチレン−ブタジエン−メタクリル酸）、ポリ（スチレン−ブタジエン−アクリロニトリル−アクリル酸）、ポリ（スチレン−アクリル酸ブチル−アクリル酸）、ポリ（スチレン−アクリル酸ブチル−メタクリル酸）、ポリ（スチレン−アクリル酸ブチル−アクリロニトリル）、ポリ（スチレン−アクリル酸ブチル−アクリロニトリル−アクリル酸）、およびその他の類似ポリマ類が挙げられる。
【０１２４】
ＳＯＦの二次的成分としての使用に適した様々なポリマ類の更にその他の例としては、ポリテレフタル酸エチレン、ポリブタジエン類、ポリスルホン類、ポリアリールエーテル類、ポリアリールスルホン類、ポリエーテルスルホン類、ポリカーボネート類、ポリエチレン類、ポリプロピレン類、ポリデセン、ポリドデセン、ポリテトラデセン、ポリヘキサデセン、ポリオクタデセン、ポリシクロデセン、ポリオレフィン共重合体、ポリオレフィン類の混合物、官能化ポリオレフィン類、酸性ポリオレフィン類、分枝ポリオレフィン類、ポリメチルペンテン類、ポリ硫化フェニレン類、ポリ酢酸ビニル類、ポリビニルブチラール類、ポリシロキサン類、ポリアクリラート類、ポリビニルアセタール類、ポリアミド類、ポリイミド類、ポリスチレンとアクリロニトリルとの共重合体、ポリ塩化ビニル類、ポリビニルアルコール類、ポリ（Ｎ−ビニルピロリジノン）類、塩化ビニルと酢酸ビニルとの共重合体、アクリラート共重合体、ポリ（アミドイミド）、スチレンブタジエン共重合体、塩化ビニリデン−塩化ビニル共重合体、酢酸ビニル−塩化ビニリデン共重合体、ポリビニルカルバゾール類、ポリテレフタル酸エチレン、ポリテレフタル酸プロピレン、ポリテレフタル酸ブチレン、ポリテレフタル酸ペンチレン、ポリテレフタル酸ヘキサレン、ポリテレフタル酸ヘプタレン、ポリテレフタル酸オクタレン、ポリセバシン酸エチレン、ポリセバシン酸プロピレン、ポリセバシン酸ブチレン、ポリアジピン酸エチレン、ポリアジピン酸プロピレン、ポリアジピン酸ブチレン、ポリアジピン酸ペンチレン、ポリアジピン酸ヘキサレン、ポリアジピン酸ヘプタレン、ポリアジピン酸オクタレン、ポリグルタル酸エチレン、ポリグルタル酸プロピレン、ポリグルタル酸ブチレン、ポリグルタル酸ペンチレン、ポリグルタル酸ヘキサレン、ポリグルタル酸ヘプタレン、ポリグルタル酸オクタレン、ポリピメリン酸エチレン、ポリピメリン酸プロピレン、ポリピメリン酸ブチレン、ポリピメリン酸ペンチレン、ポリピメリン酸ヘキサレン、ポリピメリン酸ヘプタレン、ポリ（プロポキシル化ビスフェノール−フマラート）、ポリ（プロポキシル化ビスフェノール−スクシナート）、ポリ（プロポキシル化ビスフェノール−アジパート）、ポリ（プロポキシル化ビスフェノール−グルタラート）、SPAR（商標）（Dixie Chemicals製）、BECKOSOL（商標）（Reichhold Chemical Inc.製）、ARAKOTE（商標）（Ciba-Geigy Corporation製）、HETRON（商標）（Ashland Chemical製）、PARAPLEX（商標）（Rohm & Hass製）、POLYLITE（商標）（Reichhold Chemical Inc.製）、PLASTHALL（商標）（Rohm & Hass製）、CYGAL（商標）（American Cyanamide製）、ARMCO（商標）（Armco Composites製）、ARPOL（商標）（Ashland Chemical製）、CELANEX（商標）（Celanese Eng.製）、RYNITE（商標）（DuPont製）、STYPOL（商標）（Freeman Chemical Corporation製）、これらの混合物などが挙げられる。
【０１２５】
実施の形態において、ポリマ類などの二次的成分は、ＳＯＦ中に均一に分散（distribute）しており、あるいは、直線勾配または非直線勾配などで、不均一に分散している。実施の形態において、ポリマ類は、繊維または粒子の形でＳＯＦに加えても良い。粒子の大きさの範囲は、約５０ｎｍから約２ｍｍまでとすることができる。ポリマ類を用いる場合、ＳＯＦ複合材中のその含有量は、所望または効果的な量、例えば、ＳＯＦの約１質量％から約５０質量％まで、またはＳＯＦの約１質量％から約１５質量％までである。
【０１２６】
実施の形態において、ＳＯＦには更に、その内容を全て本件に引用して援用する、米国特許第５，１６５，９０９号、米国特許第５，４５６，８９７号、米国特許第５，７０７，９１６号、米国特許第５，８７７，１１０号、米国特許第５，１１０，６９３号、米国特許第５，５００，２００号、および米国特許第５，５６９，６３５号に記載されているような、カーボンナノチューブ、またはナノチューブの微視的粒子構造体であるナノファイバー凝集体を加えても良い。
【０１２７】
実施の形態において、ＳＯＦには更に、二次的成分として金属粒子を加えても良い。このような金属粒子としては、貴金属および非貴金属とその合金が挙げられる。適当な貴金属の例としては、アルミニウム、チタン、金、銀、白金、パラジウム、およびこれらの合金が挙げられる。適当な非貴金属の例としては、銅、ニッケル、コバルト、鉛、鉄、ビスマス、亜鉛、ルテニウム、ロジウム、ルビジウム、インジウム、およびこれらの合金が挙げられる。金属粒子の大きさは約１ｎｍから１ｍｍまでの範囲であり、その表面を安定化分子や分散剤分子などで修飾しても良い。金属粒子を用いる場合、そのＳＯＦ複合材中の含有量は、所望または効果的な量、例えば、ＳＯＦの約０．２５質量％から約７０質量％まで、またはＳＯＦの約１質量％から約１５質量％までである。
【０１２８】
実施の形態において、ＳＯＦには更に、二次的成分として酸化物および硫化物を加えても良い。適当な金属酸化物の例としては、二酸化チタン（チタニア、ルチル、および同類の多形体）、酸化アルミニウム（アルミナ、水酸化アルミニウムなど）、酸化ケイ素（シリカ、石英、クリストバライトなど）、アルミノケイ酸塩（ゼオライト、タルク、粘土など）、酸化ニッケル、酸化鉄、酸化コバルトが挙げられる。酸化物の別の例としては、ガラス類、例えば、シリカガラス、ホウケイ酸ガラス、アルミノケイ酸ガラスなどが挙げられる。適当な硫化物の例としては、硫化ニッケル、硫化鉛、硫化カドミウム、硫化スズ、硫化コバルトが挙げられる。酸化物および硫化物材料の直径は約５０ｎｍから１ｍｍまでの範囲であり、その表面を安定化分子や分散剤分子などで修飾しても良い。酸化物を用いる場合、そのＳＯＦ複合材中の含有量は、所望または効果的な量、例えば、ＳＯＦの約０．２５質量％から約２０質量％まで、またはＳＯＦの約１質量％から約１５質量％までである。
【０１２９】
実施の形態において、ＳＯＦには更に、周期表の半金属元素または金属様元素を加えても良い。適当な半金属元素の例としては、ケイ素、セレン、テルル、スズ、鉛、ゲルマニウム、ガリウム、ヒ素、アンチモン、およびこれらの合金または金属間化合物が挙げられる。金属粒子の大きさは約１０ｎｍから１ｍｍまでの範囲であり、その表面を安定化分子や分散剤分子などで修飾しても良い。半金属粒子を用いる場合、そのＳＯＦ複合材中の含有量は、所望または効果的な量、例えば、ＳＯＦの約０．２５質量％から約１０質量％まで、またはＳＯＦの約１質量％から約５質量％までである。
【０１３０】
実施の形態において、ＳＯＦには更に、二次的成分として正孔輸送分子または電子受容体を加えて良い。このような電荷輸送分子としては、例えば、主鎖または側鎖に、多環式芳香族環（アントラセン、ピレン、フェナントレン、コロネンなど）、または、窒素含有複素環（インドール、カルバゾール、オキサゾール、イソオキサゾール、チアゾール、イミダゾール、ピラゾール、オキサジアゾール、ピラゾリン、チアジアゾール、トリアゾール、およびヒドラゾン化合物など）を持つ化合物より選ばれる正孔輸送材料が挙げられる。典型的な正孔輸送材料としては、電子供与体材料、例えば、カルバゾール、Ｎ−エチルカルバゾール、Ｎ−イソプロピルカルバゾール、Ｎ−フェニルカルバゾール、テトラフェニルピレン、１−メチルピレン、ペリレン、クリセン、アントラセン、テトラフェン、２−フェニルナフタレン、アゾピレン、１−エチルピレン、アセチルピレン、２，３−ベンゾクリセン、２，４−ベンゾピレン、１，４−ブロモピレン、ポリ（Ｎ−ビニルカルバゾール）、ポリ（ビニルピレン）、ポリ（ビニルテトラフェン）、ポリ（ビニルテトラセン）、ポリ（ビニルペリレン）などが挙げられる。適当な電子輸送材料としては、電子受容体、例えば、２，４，７−トリニトロ−９−フルオレノン、２，４，５，７−テトラニトロフルオレノン、ジニトロアントラセン、ジニトロアクリデン（dinitroacridene）、テトラシアノピレン、ジニトロアントラキノン、ブチルカルボニルフルオレンマロノニトリルなどが挙げられる（その内容を全て本件に引用して援用する、米国特許第４，９２１，７６９号を参照）。その他の正孔輸送材料としては、その内容を全て本件に引用して援用する、米国特許第４，２６５，９９０号に記載のアリールアミン類、例えば、Ｎ，Ｎ’−ジフェニル−Ｎ，Ｎ’−ビス（アルキルフェニル）−（１，１’−ビフェニル）−４，４’−ジアミン（式中、アルキルは、メチル、エチル、プロピル、ブチル、ヘキシルなどから成る群より選ばれる）、例えば、その内容を全て本件に引用して援用する、米国特許第４，３０６，００８号、米国特許第４，３０４，８２９号、米国特許第４，２３３，３８４号、米国特許第４，１１５，１１６号、米国特許第４，２９９，８９７号、米国特許第４，０８１，２７４号、および米国特許第５，１３９，９１０号に記載されている種類の正孔輸送分子が挙げられる。その他公知の電荷輸送層分子を選択しても良い（例えば、その内容を全て本件に引用して援用する、米国特許第４，９２１，７７３号および米国特許第４，４６４，４５０号を参照）。正孔輸送分子または電子受容体を用いる場合、そのＳＯＦ複合材中の含有量は、所望または効果的な量、例えば、ＳＯＦの約０．２５質量％から約５０質量％まで、またはＳＯＦの約１質量％から約２０質量％までである。
【０１３１】
実施の形態において、ＳＯＦには更に、二次的成分として殺生物剤を加えても良い。殺生物剤の含有量は、ＳＯＦの約０．１質量％から約１．０質量％までとすることができる。適当な殺生物剤としては、例えば、ソルビン酸、１−（３−クロロアリル）−３，５，７−トリアザ−１−アゾニアアダマンタンクロリド（DOWICIL 200、Dow Chemical Company製）、ビニレンビスチオシアナート（CYTOX 3711、American Cyanamid Company製）、エチレンビスジチオカルバミン酸二ナトリウム（DITHONE D14、Rohm & Haas Company製）、ビス（トリクロロメチル）スルホン（BICIDE N-1386、Stauffer Chemical Company製）、ピリジンチオン亜鉛（zinc omadine、Olin Corporation製）、２−ブロモ−ｔ−ニトロプロパン−１，３−ジオール（ONYXIDE 500、Onyx Chemical Company製）、BOSQUAT MB50（Louza, Inc.製）などが挙げられる。
【０１３２】
実施の形態において、ＳＯＦには更に、二次的成分として小さな有機分子を加えても良い。このような小有機分子としては、第１および第２溶媒に関して先に述べたものが挙げられる。小有機分子を用いる場合、そのＳＯＦ中の含有量は、所望または効果的な量、例えば、ＳＯＦの約０．２５質量％から約５０質量％まで、またはＳＯＦの約１質量％から約１０質量％までである。
【０１３３】
二次的成分または添加剤をそれぞれ、または組み合わせて用いる場合、その組成物中の含有量は、所望または効果的な量、例えば、組成物の約１質量％から約５０質量％まで、または組成物の約１質量％から約２０質量％までである。
【０１３４】
二次的成分（ドープ剤および添加剤、例えば、正孔輸送分子（ｍＴＢＤ）、ポリマ類（ポリスチレン）、ナノ粒子（Ｃ６０バックミンスターフラーレン）、小有機分子（ビフェニル）、金属粒子（銅微粉末）、電子受容体（キノン）など）でＳＯＦを修飾すると、複合材構造化有機薄膜が得られる。二次的成分は、ウェットフィルムの作製に用いられる液体配合物に加えることができ、ウェットフィルムの中で変化が進んでＳＯＦが生成する。二次的成分（ドープ剤、添加剤など）は、反応混合物中に溶解していても、溶解していなくても良い（懸濁していても良い）。二次的成分は薄膜の網目構造には結合しない。例えば、セグメント上に４つのメトキシ基（−ＯＭｅ）を持つ（Ｎ４，Ｎ４，Ｎ４’，Ｎ４’−テトラ−ｐ−トリルビフェニル−４，４’−ジアミンなど）、複数の構成要素を含んでいる反応混合物に、二次的成分を加えても良い。４つのメトキシ基は、ウェットフィルム内で変化が進むと、構成要素上の２つアルコール（−ＯＨ）基（ｐ−キシリルセグメントを含む、１，４−ベンゼンジメタノールなど）とだけ反応する。構成要素の結合の際に起こる化学反応は、酸触媒によるトランスエーテル化反応である。−ＯＨ基は−ＯＭｅ基とだけ反応し（その逆も言える）、二次的成分とは反応しないと考えられるため、これらの分子構成要素はひとつの反応径路だけに進むことができる。その結果、ＳＯＦ構造体の中、および／または周囲に二次的成分を組み込んで分子が配列するよう、ＳＯＦはプログラムされる。分子をパターン化して二次的成分を組み込むこの能力により、従来のポリマや使用可能な代替品に比べて、優れた性能と、かつてない性質の制御が可能となる。
【０１３５】
実施の形態において、ＳＯＦの意図された性質を強め、または混成して（相乗効果または改善効果、更に、ＳＯＦの固有の性質または傾向を弱める能力）、それを性能目標に合致させるよう、二次的成分は、同じまたは異なる性質を持つものである。例えば、ＳＯＦに酸化防止剤化合物をドープすると、化学分解径路が阻まれてＳＯＦの寿命が長くなると考えられる。更に、添加剤を加えて、反応混合物の変化を促進してＳＯＦを生成する際に起こる反応を調節することで、ＳＯＦの形態学的特性を向上させても良い。
【０１３６】
［製造法の作業Ｂ：反応混合物のウェットフィルムとしての堆積］
反応混合物は、ウェットフィルムとして、多くの液体堆積技術を用いて様々な基材へ塗布することができる。ＳＯＦの厚さは、ウェットフィルムの厚さと、反応混合物中の分子構成要素の負荷量に応じて変わる。ウェットフィルムの厚さは、反応混合物の粘度と、反応混合物をウェットフィルムとして堆積するために用いる方法に応じて変わる。
【０１３７】
基材としては、例えば、ポリマ、紙、金属および金属合金、周期表のＩＩＩ〜ＶＩ族の元素のドープ体および非ドープ体、金属酸化物、金属カルコゲニド、先に作製したＳＯＦ薄膜が挙げられる。ポリマ薄膜基材の例としては、ポリエステル類、ポリオレフィン類、ポリカーボネート類、ポリスチレン類、ポリ塩化ビニル、これらのブロックおよびランダム共重合体などが挙げられる。金属表面の例としては、金属化ポリマ、金属箔、金属板、混合材基材（ポリマ、半導体、金属酸化物、またはガラス基材上にパターン化または堆積した金属など）が挙げられる。周期表のＩＩＩ〜ＶＩ族のドープおよび非ドープ元素を含む基材の例としては、アルミニウム、ケイ素、リンでｎ型ドープしたケイ素、ホウ素でｐ型ドープしたケイ素、スズ、ガリウムヒ素、鉛、ガリウムインジウムリン、インジウムが挙げられる。金属酸化物の例としては、二酸化ケイ素、二酸化チタン、酸化インジウムスズ、二酸化スズ、二酸化セレン、アルミナが挙げられる。金属カルコゲニドの例としては、硫化カドミウム、テルル化カドミウム、セレン化亜鉛が挙げられる。付け加えるならば、上記の基材を化学的に処理したものや機械的に改質したものは、反応混合物で覆われる表面の範囲内に留まっていることは当然である。
【０１３８】
実施の形態において、基材は、例えば、ケイ素、ガラス板、プラスチックフィルムまたはシートを含む。構造可撓性のデバイスでは、ポリエステル、ポリカーボネート、ポリイミドシートなどのプラスチック基材が用いられる。基材の厚さは、約１０μｍから１０ｍｍ以上までで、代表的な厚さは、特に可撓性プラスチック基材では約５０μｍから約１００μｍまで、ガラスやシリコンなどの剛性基材では約１ｍｍから約１０ｍｍまでである。
【０１３９】
反応混合物は、例えば、スピンコーティング、ブレードコーティング、ウェブコーティング、浸漬塗布、カップコーティング、ロッドコーティング、スクリーン印刷、インクジェット印刷、スプレーコーティング、スタンプ印刷などの多くの液体塗布技術を用いて基材に塗布する。ウェット層の堆積に用いる方法は、基材の性質、大きさ、および形状と、ウェット層の所望の厚さに応じて変わる。ウェット層の厚さは、約１０ｎｍから約５ｍｍまでの範囲、例えば、約１００ｎｍから約１ｍｍまで、または約１μｍから約５００μｍまでの範囲とすることができる。
【０１４０】
実施の形態において、前述の製造法の作業Ｂを終えた後に、二次的成分を加えても良い。このような二次的成分の混合は、二次的成分をウェットフィルム上に均一に、不均一に、または、特定のパターンとして分散させる、どのような手段で行っても良い。二次的成分を加えた後に製造法の次の作業を行い、作業Ｃから再開する。
【０１４１】
例えば、作業Ｂの完了後（即ち、反応混合物を基材に塗布した後）、適当な方法、例えば、二次的成分をウェット層の上に分散させて（二次的成分が粒子、粉末、または液体であるかに応じて、例えば、散布、スプレー、注入、散液など）、二次的成分（ドープ剤、添加剤など）をウェット層に加えても良い。生成したウェット層に、二次的成分を均一に、または不均一に塗布しても良い。「不均一に」には、二次的成分の濃度または密度を特定の部分で小さくして、ウェット層上に所定の幅で二次的成分の濃度の高い帯域と低い帯域が交互に並んだパターンを形成するような、様々なパターンが含まれる。実施の形態において、二次的成分をウェット層上に塗布すると、二次的成分の一部がウェット層の中に拡散または染み込んで、ＳＯＦの厚みの中に二次的成分の不均一な分散を生じ、ウェット層の乾燥ＳＯＦへの変化を促進した後に得られるＳＯＦ内に、線形または非線形の濃度勾配が生じる。実施の形態において、堆積したウェット層の最上面に二次的成分を加えても良い。こうしてからウェットフィルム内での変化を促進すると、乾燥ＳＯＦ内に二次的成分が不均一に分散したＳＯＦが生成する。ウェットフィルムの密度と二次的成分の密度に応じて、二次的成分の大半が乾燥ＳＯＦの上半分（基材の反対側）に寄る、あるいは、二次的成分の大半が乾燥ＳＯＦの下半分（基材の隣）に寄ることがある。
【０１４２】
［製造法の作業Ｃ：ウェットフィルムの乾燥ＳＯＦへの変化の促進］
用語“促進”とは、例えば、分子構成要素の反応、例えば、構成要素の官能基の化学反応などを促進する適当な手法を指す。乾燥薄膜を作るために液体を除去する必要がある場合、“促進”は、液体の除去も指す。分子構成要素の反応と液体の除去は、逐次的に、または同時に行うことができる。ある特定の実施の形態では、液体も分子構成要素のひとつであって、ＳＯＦ中に組み込まれる。用語“乾燥ＳＯＦ”とは、例えば、殆ど乾燥したＳＯＦ、例えば、液体含有量がＳＯＦの約５質量％未満、または液体含有量がＳＯＦの２質量％未満であることをいう。
【０１４３】
ウェット層の乾燥ＳＯＦへの変化の促進は、適当ならばどのような手法で行っても良い。ウェット層の乾燥ＳＯＦへの変化の促進は、一般に、例えば、４０℃から３５０℃まで、６０℃から２００℃まで、８５℃から１６０℃までの範囲の温度で、オーブン乾燥、赤外線（ＩＲ）照射などを行う、熱処理を含んでいる。総加熱時間は、約４秒間から約２４時間まで、例えば、１分間から１２０分間まで、または３分間から６０分間までの範囲とすることができる。
【０１４４】
ウェット層のＣＯＦ薄膜への変化をＩＲで促進するには、ベルト輸送装置上に取り付けたＩＲヒーターモジュールを用いても良い。様々な種類のＩＲエミッタ、例えば、カーボンＩＲエミッタまたは短波ＩＲエミッタ（Heraerus製）が使用できる。カーボンＩＲエミッタまたは短波ＩＲエミッタに関する代表的な追加情報を、次の表１にまとめた。
【０１４５】
【表１】
0005583147.tif 000077
【０１４６】
［製造法の作業Ｄ：必要に応じて、被覆用基材からＳＯＦを外して、自立型ＳＯＦを得る］
実施の形態において、自立型ＳＯＦが望ましい。自立型ＳＯＦは、接着性の低い適当な基材を用いてウェット層の堆積を支えた場合に得られる。ＳＯＦに対して接着性の低い適当な基材としては、例えば、金属箔、金属化ポリマ基材、剥離紙、ＳＯＦ（接着性の低い、あるいは、接着または付着する傾向の小さい表面を持つよう調製したＳＯＦなど）が挙げられる。支持基材からのＳＯＦの取り外しは、当業者によって多くの方法で行うことができる。例えば、薄膜の角または縁からＳＯＦを剥がし始め、必要に応じて、基材とＳＯＦを曲がった面の上に通して剥がれ易くして、基材から外す。
【０１４７】
［製造法の作業Ｅ：必要に応じて、自立型ＳＯＦのロールへの加工］
必要に応じて、自立型ＳＯＦまたは可撓性基材で支えられたＳＯＦをロールに加工しても良い。貯蔵、取り扱い、または様々な他の目的のため、ＳＯＦをロールに加工する。開始時のロールの曲率は、ロール化処理の間にＳＯＦが変形し、または割れないように選ぶ。
【０１４８】
［製造法の作業Ｆ：必要に応じて、ＳＯＦを裁断および縫製してベルトなどの形状とする］
ＳＯＦを裁断および縫製する方法は、その内容を全て本件に引用して援用する、１９９５年１０月３日公示（issued）、米国特許第５，４５５，１３６号（ポリマフィルムに関して）に開示のものと同じである。ＳＯＦベルトは、単層ＳＯＦ、多層ＳＯＦ、またはウェブから切り出したＳＯＦシートから製造できる。このようなシートは四角形または所望の特定の形である。ＳＯＦの全ての辺は同じ長さ、または、一対の平行な辺が他の一対の平行な辺よりも長い。ＳＯＦシートの反対側の余白端部分を重ねて接合し、ＳＯＦをベルトなどの形とする。継ぎ目は、一般に、接合部の重ね合わせた余白端部分に作られる。接合は、どのような適当な方法で行っても良い。典型的な接合法としては、例えば、溶接（超音波溶接など）、接着剤での接着、テープでの接着、加圧熱定着などが挙げられる。超音波溶接などの方法は、その速度、清浄度（無溶媒）、薄くて細い継ぎ目ができることから、可撓性シートを接合する好ましい一般的方法である。
【０１４９】
［製造法の作業Ｇ：必要に応じて、次のＳＯＦ製造工程のための基材としてのＳＯＦの使用］
ＳＯＦ製造工程の基材としてＳＯＦを用いて、多層型の構造化有機薄膜が得られる。多層型ＳＯＦの層は、化学的に結合したものでも、物理的に接触しているものでも良い。化学的に結合した多層型ＳＯＦは、基材のＳＯＦ表面にある官能基が、第２の構造化有機薄膜層の形成に用いられる、堆積したウェット層の中に存在する分子構成要素と反応する場合にできる。物理的に接触している多層型ＳＯＦは、互いに化学的に結合していない。
【０１５０】
必要に応じて、ウェット層を堆積する前にＳＯＦ基材を化学処理し、第２のＳＯＦ層が化学的に付着できるようにして、または付着し易くして、多層型の構造化有機薄膜を形成しても良い。
【０１５１】
あるいは、必要に応じて、ウェット層を堆積する前にＳＯＦ基材を化学処理し、第２のＳＯＦ層が化学的に付着できないようにして（表面の不活性化）、物理的に接触している多層型ＳＯＦを形成しても良い。
【０１５２】
他の方法、例えば、２つ以上のＳＯＦの積層などを用いて、物理的に接触している多層型ＳＯＦを製造しても良い。
【０１５３】
［ＳＯＦの用途］
ＳＯＦは、例えば、太陽電池、無線ＩＣタグ、有機発光デバイス、光受容体、薄膜トランジスタなどの電子デバイスに使用できる。
【０１５４】
［用途Ａ：光受容体層中のＳＯＦ］
電子写真用画像形成部材（例えば、光受容体）の代表的な構造を図１〜図３に示す。これらの画像形成部材には、アンチカール層１、支持基材２、導電性接地面３、電荷障壁層４、接着層５、電荷発生層６、電荷輸送層７、オーバーコート層８、およびグラウンドストリップ９が設けられている。図３では、画像形成層１０（電荷発生材料と電荷輸送材料とを含んでいる）が、個々の電荷発生層６と電荷輸送層７の代わりをしている。
【０１５５】
図から分かるように、光受容体の製造においては、電荷発生材料（ＣＧＭ）と電荷輸送材料（ＣＴＭ）を、ＣＧＭとＣＴＭが別々の層中にある積層型配置（例えば、図１および図２）、あるいは、ＣＧＭとＣＴＭが同じ層中にある単一層配置（例えば、図３）のいずれかで、基材表面に堆積することができる。実施の形態において、光受容体は、導電層の上に、電荷発生層６と、必要に応じて、電荷輸送層７とを塗布して調製しても良い。実施の形態において、電荷発生層と、電荷輸送層（用いる場合）とは、どのような順に塗布しても良い。
【０１５６】
［アンチカール層］
一部の用途では、電気絶縁性または僅かに半導電性の塗膜形成有機または無機ポリマを含むアンチカール層１を、必要に応じて設ける。アンチカール層は、平坦性および／または耐摩耗性を与える。
【０１５７】
アンチカール層１は、基材２の裏側、画像形成層とは反対の側に形成する。アンチカール層には、塗膜形成樹脂の他に、接着促進剤のポリエステル添加剤を加えても良い。アンチカール層として有用な塗膜形成樹脂の例としては、ポリアクリラート、ポリスチレン、ポリ（４，４’−イソプロピリデンジフェニルカルボナート）、ポリ（４，４’−シクロヘキシリデンジフェニルカルボナート）、これらの混合物などが挙げられる（但し、これらに限定しない）。
【０１５８】
アンチカール層中の添加剤の含有量は、アンチカール層の約０．５質量％から約４０質量％までの範囲とすることができる。添加剤としては、耐摩耗性を更に向上させ、および／または、電荷緩和性を与える、有機および無機粒子が挙げられる。有機粒子としては、テフロン粉末、カーボンブラック、グラファイト粒子が挙げられる。無機粒子としては、絶縁性および半導電性金属酸化物粒子、例えば、シリカ、酸化亜鉛、酸化スズなどが挙げられる。その他の半導電性添加剤は、米国特許第５，８５３，９０６号に記載の酸化したオリゴマ塩である。このオリゴマ塩は、酸化したＮ，Ｎ，Ｎ’，Ｎ’−テトラ−ｐ−トリル−４，４’−ビフェニルジアミン塩である。
【０１５９】
添加剤として有用な典型的な接着促進剤としては、duPont 49,000（duPont製）、Vitel PE-100、Vitel PE-200、Vitel PE-307（Goodyear製）、これらの混合物などが挙げられる（但し、これらに限定しない）。塗膜形成樹脂への添加では、通常、塗膜形成樹脂の重さの約１質量％から約１５質量％までの接着促進剤を用いる。
【０１６０】
アンチカール層の厚さは、一般に、約３μｍから約３５μｍまで、例えば、約１０μｍから約２０μｍまで、または約１４μｍである。
【０１６１】
アンチカール被覆は、塗膜形成樹脂と接着促進剤を塩化メチレンなどの溶媒に溶解して調製した溶液として塗布できる。溶液は、光受容体デバイスの支持基材の裏面（画像形成層とは反対の側）に、例えば、ウェブコーティングまたは当該技術で公知の他の方法で塗布する。電荷輸送層と電荷発生層と接着層と障壁層と接地面と基材とを含む多層型光受容体に、ウェブコーティングによりオーバーコート層とアンチカール層を同時に被覆しても良い。次に、ウェットフィルムの被覆を乾燥して、アンチカール層１を生成する。
【０１６２】
［支持基材］
前述のように、光受容体の製造では、まず、基材２、即ち、支持体を準備する。基材は不透明またはほぼ透明のもので、その内容を全て本件に引用して援用する、米国特許第４，４５７，９９４号、米国特許第４，８７１，６３４号、米国特許第５，７０２，８５４号、米国特許第５，９７６，７４４号、および米国特許第７，３８４，７１７号に記載のものなどの、必要な所定の機械的性質を備えた適当な追加材料を含んでいる。
【０１６３】
基材は、非導電性材料の層または導電性材料の層、例えば、無機または有機組成物などを含んでいる。非導電性材料を用いる場合、このような非導電性材料の上に導電性接地面を設ける必要がある。基材として導電性材料を用いるなら、別に接地面層を設ける必要はない。
【０１６４】
基材は、可撓性または剛性で、例えば、シート、スクロール、エンドレス可撓性ベルト、ウェブ、シリンダなどの多くの様々な形状のいずれでも良い。光受容体を、アルミニウムドラムなどの剛性で不透明な導電性基材に被覆しても良い。
【０１６５】
電気絶縁性材料としては、例えば、ポリエステル類、ポリカーボネート類、ポリアミド類、ポリウレタン類など様々な樹脂が使用できる。このような基材は、MYLAR（商標）（E. I. duPont de Nemours & Co.製）、MELINEX（商標）（ICI Americas Inc.製）、またはHOSTAPHAN（商標）（American Hoechst Corporation製）として知られる、市販の二軸配向性のポリエステルを含むものでも良い。その他、基材に含まれる材料としては、ポリマ系材料、例えば、ポリフッ化ビニル（TEDLAR（商標）、E. I. duPont de Nemours & Co.製）、ポリエチレンおよびポリプロピレン（MARLEX（商標）、Phillips Petroleum Company製）、ポリ硫化フェニレン（RYTON（商標）、Phillips Petroleum Company製）、ポリイミド類（KAPTON（商標）、E. I. duPont de Nemours & Co.製）が挙げられる。前述のように、導電性接地面を予めその表面に被覆した絶縁性プラスチックドラムに光受容体を被覆しても良い。このような基材は、継ぎ合わせたものでも、継ぎ目のないものでも良い。
【０１６６】
導電性基材を用いる場合、適当であればどのような導電性材料を用いても良い。例えば、導電性材料としては、バインダ樹脂に加えた、アルミニウム、チタン、ニッケル、クロム、黄銅、金、ステンレススチール、カーボンブラック、グラファイトなどの金属薄片、粉末、または繊維（金属酸化物、硫化物、ケイ化物、第４級アンモニウム塩組成物を含む）、導電性ポリマ類、例えば、ポリアセチレンまたはその熱分解および分子ドープ化生成物、電荷輸送錯体、ポリフェニルシランおよびポリフェニルシランの分子ドープ化生成物が挙げられる。導電性プラスチックドラムも、アルミニウムなどの材料で作った導電性金属ドラムと同様に使用できる。
【０１６７】
基材の厚さは、必要とされる機械的性能や経済的配慮など、多くの要因に応じて変わる。基材の厚さは、一般に、約６５μｍから約１５０μｍまでの範囲、例えば、約７５μｍから約１２５μｍまでであり、こうとすると可撓性が最適で、小径ローラ、例えば、直径１９ｍｍのローラの周囲を回転させたときに生じる表面曲げ応力が最も小さくなる。可撓性ベルト用の基材は、最終的な光導電性デバイスに悪影響を与えない限り、相当の厚さ、例えば、２００μｍ以上、または最小の厚さ、例えば、５０μｍ未満とすることができる。ドラムを用いる場合、必要な剛性を得るために十分な厚さでなければならない。これは一般に約１〜６ｍｍである。
【０１６８】
層を塗布する基材の表面を清浄化して、このような層の接着性を良くしても良い。清浄化は、例えば、基材層の表面にプラズマ放電、イオン衝撃などを当てて行う。溶媒洗浄法など、他の方法も使用できる。
【０１６９】
金属層の形成にどのような手法を用いても、一般に、空気に触れると殆どの金属の外側表面に金属酸化物の薄層ができる。つまり、金属層に上塗りする別の層が“隣接”層であっても、この上塗り隣接層は、実際には、酸化性金属層の外側表面にできた薄い金属酸化物層に接していることになる。
【０１７０】
［導電性接地面］
先に述べたように、実施の形態において、製造した光受容体は、導電性または非導電性いずれかの基材を含んでいる。非導電性基材が用いられている場合、導電性接地面３を使用しなければならず、この接地面が導電層として働く。導電性基材が用いられている場合、基材が導電層として働くが、導電性接地面を設けても良い。
【０１７１】
導電性接地面を用いる場合、これを基材の上に設ける。導電性接地面に適した材料としては、例えば、アルミニウム、ジルコニウム、ニオブ、タンタル、バナジウム、ハフニウム、チタン、ニッケル、ステンレススチール、クロム、タングステン、モリブデン、銅など、またこれらの混合物および合金が挙げられる。実施の形態では、アルミニウム、チタン、ジルコニウムが用いられる。
【０１７２】
接地面は、溶液コーティング、蒸着、スパッタリングなど、公知のコーティング技術で塗布する。導電性接地面の塗布法は真空蒸着である。他の適当な方法を用いても良い。
【０１７３】
実施の形態において、接地面の厚さは、電子光導電性部材として望ましい光透過性と可撓性に応じてかなり広い範囲で変えることができる。例えば、可撓性の光応答性画像形成デバイスでは、導電層の厚さは、約２０オングストロームから約７５０オングストロームまで、例えば、約５０オングストロームから約２００オングストロームまでであると、導電性、可撓性、光透過性の兼ね合いが最適である。しかし所望ならば、接地面が不透明であっても良い。
【０１７４】
［電荷障壁層］
いずれかの導電性接地面層を堆積した後、その上に電荷障壁層４を塗布することができる。正に荷電する光受容体の電子障壁層は、光受容体の画像形成面から導電層へ向かって正孔が移動するのを妨げない。負に荷電する光受容体では、導電層から反対側の光導電層へ正孔が流入するのを防ぐ障壁となる、適当な正孔障壁層が使用される。
【０１７５】
障壁層を用いる場合、これを導電層の上に設ける。ここでいう、用語“上”とは、多くの様々な種類の層に関して、層が隣接している例に限らないことを理解すべきである。むしろ、“上”とは、例えば、層の相対的な位置を指し、不特定の中間層が含まれることも意味する。
【０１７６】
障壁層４には、ポリマ類（ポリビニルブチラール、エポキシ樹脂、ポリエステル類、ポリシロキサン類、ポリアミド類、ポリウレタン類など）、その内容を全て本件に引用して援用する、米国特許第４，３３８，３８７号、米国特許第４，２８６，０３３号、および米国特許第４，２９１，１１０号に開示されているような、窒素含有シロキサン類または窒素含有チタン化合物（トリメトキシシリルプロピルエチレンジアミン、Ｎ−β−（アミノエチル）−γ−アミノプロピルトリメトキシシラン、４−アミノベンゼンスルホニルチタン酸イソプロピル、ジ（ドデシルベンゼンスルホニル）チタナート、ジ（４−アミノベンゾイル）イソステアロイルチタン酸イソプロピル、トリ（Ｎ−エチルアミノ）チタン酸イソプロピル、トリアントラニルチタン酸イソプロピル、トリ（Ｎ，Ｎ−ジメチル−エチルアミノ）チタン酸イソプロピル、チタン＝４−アミノベンゼンスルホナートオキシアセタート、チタン＝４−アミノベンゾアートイソステアラートオキシアセタート、γ−アミノブチルメチルジメトキシシラン、γ−アミノプロピルメチルジメトキシシラン、γ−アミノプロピルトリメトキシシランなど）が含まれる。
【０１７７】
障壁層は連続しており、例えば、約０．０１μｍから約１０μｍまで、例えば、約０．０５μｍから約５μｍまでの範囲の厚さを持つ。
【０１７８】
障壁層４は、スプレー、浸漬塗布、ドローバーコーティング、グラビアコーティング、シルクスクリーン、エアナイフコーティング、リバースロールコーティング、真空蒸着、化学処理など、適当であればどのような方法で塗布しても良い。薄い層が容易に得られるよう、被覆を堆積した後に、減圧、加熱などの従来法で除去できる溶媒を用いた希薄溶液の形で障壁層を塗布しても良い。一般に、障壁層材料と溶媒との重量比は、スプレーおよび浸漬塗布では、約０．５：１００から約３０：１００まで、例えば、約５：１００から約２０：１００までであると十分である。
【０１７９】
本発明は更に、粒状粒子と針状粒子とバインダ樹脂と有機溶媒とを含む被覆用溶液を用いて電荷障壁層を生成する、電子写真用光受容体の製造法を提示する。
【０１８０】
有機溶媒は、Ｃ１〜３低級アルコールと他の有機溶媒（ジクロロメタン、クロロホルム、１，２−ジクロロエタン、１，２−ジクロロプロパン、トルエン、およびテトラヒドロフランから成る群より選ばれる）との共沸混合物を含む混合物であっても良い。上記の共沸混合物は、特定の圧力において液相の組成と気相の組成が一致していて、一定の沸点を持つ混合物となる混合溶液である。例えば、３５質量％のメタノールと６５質量％の１，２−ジクロロエタンとを含む混合物は共沸溶液である。共沸組成物が存在すると均一な蒸発が起き、このため被覆欠陥のない均一な電荷障壁層が生成し、また電荷障壁被覆用溶液の貯蔵安定性が向上する。
【０１８１】
障壁層に含まれるバインダ樹脂は、単一樹脂層として生成した障壁層と同じ材料を含むものでも良い。（ｉ）ポリアミド樹脂は、障壁層上に画像形成層を形成するために使用される溶液に溶解せず、または膨潤しない、（ｉｉ）ポリアミド樹脂は、導電性支持体との接着性が良く、可撓性である、など、バインダ樹脂に必要な様々な条件を満たしているため、特にポリアミド樹脂が用いられる。ポリアミド樹脂の中でも、アルコールに可溶なナイロン樹脂、例えば、６−ナイロン、６，６−ナイロン、６，１０−ナイロン、１１−ナイロン、１２−ナイロンなどと重合させた共重合体ナイロン；化学的に変性したナイロン、例えば、Ｎ−アルコキシメチル変性ナイロンおよびＮ−アルコキシエチル変性ナイロンが使用される。使用可能な他の種類のバインダ樹脂は、フェノール系樹脂またはポリビニルブチラール樹脂である。
【０１８２】
電荷障壁層は、バインダ樹脂と粒状粒子と針状粒子とを溶媒中に分散して、障壁層の被覆用溶液を生成し、被覆用溶液を導電性支持体に被覆し、これを乾燥することによって生成する。溶媒は、溶媒中での分散が良く、時間が経っても被覆用溶液がゲル化しないものを選ぶ。更に、被覆用溶液の組成が時間の経過と共に変化するのを防いで被覆用溶液の貯蔵安定性を高め、被覆用溶液を再生できるよう、共沸溶媒を用いても良い。
【０１８３】
用語“ｎ型”とは、例えば、主に電子を輸送する材料を指す。典型的なｎ型材料としては、ジブロモアントアントロン、ベンゾイミダゾールペリレン、酸化亜鉛、酸化チタン、アゾ化合物（クロロジアンブルー（chlorodiane Blue）およびビスアゾ顔料など）、置換２，４−ジブロモトリアジン類、多核芳香族キノン類、硫化亜鉛などが挙げられる。
【０１８４】
用語“ｐ型”とは、例えば、正孔を輸送する材料を指す。典型的なｐ型有機顔料としては、例えば、金属を含まないフタロシアニン、チタニルフタロシアニン、ガリウムフタロシアニン、ヒドロキシガリウムフタロシアニン、クロロガリウムフタロシアニン、銅フタロシアニンなどが挙げられる。
【０１８５】
［接着層］
所望ならば、障壁層と電荷発生層との間に中間層５を設けて接着性を高めても良い。しかし、実施の形態において、浸漬塗布したアルミニウムドラムを、接着層なしに用いても良い。
【０１８６】
更に、必要ならば、光受容体のいずれかの層の間に接着層を設けて、隣接層との接着性を高めても良い。あるいは、または更に、接着剤を、接着するそれぞれの層の一方または両方に加えても良い。必要に応じたこのような接着層の厚さは、約０．００１μｍから約０．２μｍまでである。このような接着層は、例えば、接着剤を適当な溶媒に溶解し、手、スプレー、浸漬塗布、ドローバーコーティング、グラビアコーティング、シルクスクリーン、エアナイフコーティング、真空蒸着、化学処理、ロールコーティング、巻き線棒塗布などで塗布し、乾燥して溶媒を除くことにより塗布する。適当な接着剤としては、例えば、塗膜形成ポリマ類、例えば、ポリエステル（dupont 49,000（E. I. duPont de Nemours & Co.製）、Vitel PE-100（Goodyear Tire and Rubber Co.製））、ポリビニルブチラール、ポリビニルピロリドン、ポリウレタン、ポリメタクリル酸メチルなどが挙げられる。接着層は、約５万から約１０万まで、例えば、約７万のＭｗと、約３５，０００のＭｎを持つポリエステルを含むものでも良い。
【０１８７】
［画像形成層］
画像形成層とは、電荷発生材料、電荷輸送材料、または電荷発生材料と電荷輸送材料の両方を含む、１つ以上の層を指す。
【０１８８】
本発明の光受容体には、ｎ型、ｐ型どちらの電荷発生材料を用いても良い。
【０１８９】
電荷発生材料と電荷輸送材料とが別々の層の中、例えば、電荷発生層と電荷輸送層とにある場合、電荷輸送層がＳＯＦを含んでいる。更に、電荷発生材料と電荷輸送材料とが同じ層中にある場合、この層がＳＯＦを含んでいる。
【０１９０】
［電荷発生層］
有機光導電性電荷発生材料の例としては、アゾ顔料（Sudan Red、Dian Blue、Janus Green Bなど）、キノン顔料（Algol Yellow、Pyrene Quinone、Indanthrene Brilliant Violet RRPなど）、キノシアニン顔料、ペリレン顔料（ベンゾイミダゾールペリレンなど）、インジゴ顔料（インジゴ、チオインジゴなど）、ビスベンゾイミダゾール顔料（Indofast Orangeなど）、フタロシアニン顔料（銅フタロシアニン、アルミノクロロフタロシアニン、ヒドロキシガリウムフタロシアニン、クロロガリウムフタロシアニン、チタニルフタロシアニンなど）、キナクリドン顔料、またはアズレン化合物が挙げられる。適当な無機光導電性電荷発生材料としては、例えば、硫化カドミウム、スルホセレン化カドミウム、セレン化カドミウム、結晶性または非晶性セレン、酸化鉛、および他のカルコゲニド類が挙げられる。実施の形態では、例えば、セレン−ヒ素、セレン−テルル−ヒ素、セレン−テルルなどのセレンの合金が使用できる。
【０１９１】
電荷発生層には、適当であればどのような不活性樹脂バインダ材料を使用しても良い。典型的な有機樹脂状バインダとしては、ポリカーボネート類、アクリラートポリマ類、メタクリラートポリマ類、ビニルポリマ類、セルロースポリマ類、ポリエステル類、ポリシロキサン類、ポリアミド類、ポリウレタン類、エポキシ樹脂、ポリビニルアセタール類などが挙げられる。
【０１９２】
被覆用組成物として有用な分散液を作るため、電荷発生材料と共に溶媒を用いる。この溶媒は、例えば、シクロヘキサノン、メチルエチルケトン、テトラヒドロフラン、酢酸アルキル、およびこれらの混合物である。酢酸アルキル（酢酸ブチル、酢酸アミルなど）は、アルキル基中に３個から５個までの炭素原子を含むことができる。組成物中の溶媒の量は、例えば、組成物の重量に対して約７０質量％から約９８質量％までの範囲である。
【０１９３】
組成物中の電荷発生材料の量は、例えば、溶媒を含む組成物の重量に対して約０．５質量％から約３０質量％までの範囲である。乾燥した光導電性塗膜中に分散している光導電性粒子（即ち、電荷発生材料）の量は、選択した具体的な光導電性顔料粒子により、ある程度変化する。例えば、チタニルフタロシアニンや金属を含まないフタロシアニンなどのフタロシアニン有機顔料を使用する場合、乾燥した光導電性塗膜が、乾燥光導電性塗膜の総重量に対して約３０質量％と約９０質量％の間の全フタロシアニン顔料を含んでいると十分な結果が得られる。光導電性は、１平方ｃｍ当たりに被覆された顔料の相対量に影響されるため、乾燥光導電性塗膜層が厚ければ、より少ない顔料負荷量を用いる。反対に、乾燥光導電層が薄ければ、高い顔料負荷量が望ましい。
【０１９４】
一般に、光導電性塗膜を浸漬塗布によって塗布する場合、光導電性粒子の平均粒径が約０．６μｍ未満であると十分な結果が得られる。光導電性粒子の平均粒径は、約０．４μｍ未満である。実施の形態において、光導電性粒子の粒径はまた、粒子をその中に分散している乾燥光導電性塗膜の厚さよりも小さい。
【０１９５】
電荷発生層において、電荷発生材料（ＣＧＭ）とバインダの重量比は、３０（ＣＧＭ）：７０（バインダ）から７０（ＣＧＭ）：３０（バインダ）までの範囲である。
【０１９６】
電荷発生層（ここでは、光導電層とも呼ばれる）と電荷輸送層とを含む多層型光受容体では、乾燥光導電層の被覆厚さが約０．１μｍと約１０μｍの間であると十分な結果が得られる。実施の形態において、光導電層の厚さは約０．２μｍと約４μｍの間である。しかし、この厚さも顔料負荷量に応じて変わる。つまり、顔料負荷量が高いと、より薄い光導電性塗膜が使用できる。本発明の目的が達成されるならば、この範囲外の厚さとしても良い。
【０１９７】
光導電性粒子を被覆用組成物のバインダおよび溶媒に分散させるには、適当であればどのような手法を用いても良い。典型的な分散法としては、例えば、ボールミル法、ロールミル法、垂直粉砕機での粉砕、サンドミル法などが挙げられる。ボールロールミルを用いた典型的な粉砕時間は、約４日間と約６日間との間である。
【０１９８】
電荷輸送材料としては、光導電性材料からの、光励起された正孔の流入を支え、または、電子を輸送して、これらの正孔または電子を、有機層を通して運び、表面電荷を選択的に消散させることのできる有機ポリマ、非ポリマ系材料、またはＳＯＦが挙げられる。
【０１９９】
［有機ポリマ電荷輸送層］
電荷輸送材料の例としては、例えば、主鎖または側鎖に、多環式芳香族環（アントラセン、ピレン、フェナントレン、コロネンなど）、または窒素含有複素環（インドール、カルバゾール、オキサゾール、イソオキサゾール、チアゾール、イミダゾール、ピラゾール、オキサジアゾール、ピラゾリン、チアジアゾール、トリアゾール、ヒドラゾン化合物など）を持つ化合物より選ばれる正孔輸送材料が挙げられる。典型的な正孔輸送材料としては、電子供与体材料、例えば、カルバゾール、Ｎ−エチルカルバゾール、Ｎ−イソプロピルカルバゾール、Ｎ−フェニルカルバゾール、テトラフェニルピレン、１−メチルピレン、ペリレン、クリセン、アントラセン、テトラフェン、２−フェニルナフタレン、アゾピレン、１−エチルピレン、アセチルピレン、２，３−ベンゾクリセン、２，４−ベンゾピレン、１，４−ブロモピレン、ポリ（Ｎ−ビニルカルバゾール）、ポリ（ビニルピレン）、ポリ（ビニルテトラフェン）、ポリ（ビニルテトラセン）、ポリ（ビニルペリレン）などが挙げられる。適当な電子輸送材料としては、電子受容体、例えば、２，４，７−トリニトロ−９−フルオレノン、２，４，５，７−テトラニトロフルオレノン、ジニトロアントラセン、ジニトロアクリデン、テトラシアノピレン、ジニトロアントラキノン、ブチルカルボニルフルオレンマロノニトリルなどが挙げられる（その内容を全て本件に引用して援用する、米国特許第４，９２１，７６９号を参照）。その他の正孔輸送材料としては、その内容を全て本件に引用して援用する、米国特許第４，２６５，９９０号に記載のアリールアミン類、例えば、Ｎ，Ｎ’−ジフェニル−Ｎ，Ｎ’−ビス（アルキルフェニル）−（１，１’−ビフェニル）−４，４’−ジアミン  （式中、アルキルは、メチル、エチル、プロピル、ブチル、ヘキシルなどから成る群より選ばれる）などが挙げられる。その他公知の電荷輸送層分子を選択しても良い（例えば、その内容を全て本件に引用して援用する、米国特許第４，９２１，７７３号および米国特許第４，４６４，４５０号を参照）。
【０２００】
電荷輸送層には、適当であればどのような不活性樹脂バインダを用いても良い。塩化メチレンに可溶な典型的な不活性樹脂バインダとしては、ポリカーボネート樹脂、ポリビニルカルバゾール、ポリエステル、ポリアリーラート、ポリスチレン、ポリアクリラート、ポリエーテル、ポリスルホンなどが挙げられる。分子量は、約２万から約１５０万までの範囲で変化させることができる。
【０２０１】
電荷輸送層において、電荷輸送材料（ＣＴＭ）とバインダの重量比は、３０（ＣＴＭ）：７０（バインダ）から７０（ＣＴＭ）：３０（バインダ）までの範囲である。
【０２０２】
電荷輸送層および電荷発生層を基材に塗布するには、適当であればどのような手法を用いても良い。典型的な被覆法としては、浸漬塗布、ロールコーティング、スプレーコーティング、ロータリーアトマイザなどが挙げられる。この被覆法では広い固体濃度が使用できる。固体濃度は、分散液の総重量に対して約２質量％と３０質量％の間である。“固体”という表現は、例えば、電荷輸送被覆用分散液の電荷輸送粒子とバインダ成分を指す。このような固体濃度は、浸漬塗布、ロール、スプレー塗布などに有用である。一般に、ロール塗布には濃度の高い被覆用分散液が用いられる。堆積した塗膜の乾燥は、オーブン乾燥、赤外線乾燥、空気乾燥など、適当であればどのような従来法で行っても良い。一般に、輸送層の厚さは約５μｍから約１００μｍの間であるが、この範囲を超える厚さを用いても良い。一般に、電荷輸送層と電荷発生層の厚さの比は、例えば、約２：１から２００：１までに保たれ、一部の例では、約４００：１程にも大きい。
【０２０３】
［ＳＯＦ電荷輸送層］
代表的な電荷輸送ＳＯＦは、例えば、多環式芳香族環（アントラセン、ピレン、フェナントレン、コロネンなど）、または窒素含有複素環（インドール、カルバゾール、オキサゾール、イソオキサゾール、チアゾール、イミダゾール、ピラゾール、オキサジアゾール、ピラゾリン、チアジアゾール、トリアゾール、ヒドラゾン化合物など）を含むセグメントを持つ化合物より選ばれる正孔輸送材料を含んでいる。典型的な正孔輸送ＳＯＦセグメントとしては、電子供与体材料、例えば、カルバゾール、Ｎ−エチルカルバゾール、Ｎ−イソプロピルカルバゾール、Ｎ−フェニルカルバゾール、テトラフェニルピレン、１−メチルピレン、ペリレン、クリセン、アントラセン、テトラフェン、２−フェニルナフタレン、アゾピレン、１−エチルピレン、アセチルピレン、２，３−ベンゾクリセン、２，４−ベンゾピレン、１，４−ブロモピレンなどが挙げられる。適当な電子輸送ＳＯＦセグメントとしては、電子受容体、例えば、２，４，７−トリニトロ−９−フルオレノン、２，４，５，７−テトラニトロフルオレノン、ジニトロアントラセン、ジニトロアクリデン、テトラシアノピレン、ジニトロアントラキノン、ブチルカルボニルフルオレンマロノニトリルなどが挙げられる（米国特許第４，９２１，７６９号を参照）。その他の正孔輸送ＳＯＦセグメントとしては、米国特許第４，２６５，９９０号に記載のアリールアミン類、例えば、Ｎ，Ｎ’−ジフェニル−Ｎ，Ｎ’−ビス（アルキルフェニル）−（１，１’−ビフェニル）−４，４’−ジアミン  （式中、アルキルは、メチル、エチル、プロピル、ブチル、ヘキシルなどから成る群より選ばれる）などが挙げられる。その他公知の電荷輸送ＳＯＦセグメントを選択しても良い（例えば、米国特許第４，９２１，７７３号および米国特許第４，４６４，４５０号を参照）。
【０２０４】
ＳＯＦ電荷輸送層は、
（ａ）それぞれが１つのセグメントといくつかの官能基とを含む、電荷輸送傾向を持つ複数の分子構成要素を含んでいる、液体を含む反応混合物を調製する工程と、
（ｂ）反応混合物をウェットフィルムとして堆積する工程と、
（ｃ）分子構成要素を含むウェットフィルムの、ＳＯＦを含む乾燥薄膜への変化を促進する工程と、
によって製造できる。ＳＯＦは、共有結合性有機骨格として配列した、複数のセグメントと複数の連結基とを含み、巨視的レベルにおいて、共有結合性有機骨格は薄膜である。
【０２０５】
ウェット層としての反応混合物の堆積は、適当であればどのような従来法で行っても良く、多くの塗布法のいずれかで塗布する。典型的な塗布法としては、例えば、ハンドコーティング、スプレーコーティング、ウェブコーティング、浸漬塗布などが挙げられる。ＳＯＦを生成する反応混合物は、広い範囲の分子構成要素の負荷量が使用できる。実施の形態において、負荷量は、反応混合物の総重量に対して約２質量％と５０質量％の間である。用語“負荷量”とは、例えば、電荷輸送ＳＯＦ反応混合物の分子構成要素成分を指す。このような負荷量は、浸漬塗布、ロール、スプレー塗布などに有用である。一般に、ロール塗布には濃度の高い被覆用分散液が用いられる。堆積した塗膜の乾燥は、オーブン乾燥、赤外線乾燥、空気乾燥など、適当であればどのような従来法で行っても良い。一般に、電荷輸送ＳＯＦ層の厚さは約５μｍから約１００μｍの間、例えば、約１０μｍから約７０μｍまたは１０μｍから約４０μｍである。一般に、電荷輸送層と電荷発生層の厚さの比は、約２：１から２００：１までに保たれ、一部の例では、４００：１程にも大きい。
【０２０６】
［単一層Ｐ／Ｒ−有機ポリマ］
本件に述べた材料と手順を用いて、バインダと電荷発生材料と電荷輸送材料とを含む単一画像形成層型の光受容体を製造する。例えば、単一画像形成層用の分散液の固体含量は、分散液の重量の約２質量％から約３０質量％までの範囲である。
【０２０７】
画像形成層が、電荷発生層と電荷輸送層の機能を兼ねている単一層では、その中に含まれる成分の量は、例えば、以下のとおりである。電荷発生材料（約５質量％から約４０質量％）、電荷輸送材料（約２０質量％から約６０質量％）、バインダ（画像形成層のその他の部分）。
【０２０８】
［単一層Ｐ／Ｒ−ＳＯＦ］
本件に述べた材料と手順を用いて、電荷発生材料と電荷輸送ＳＯＦとを含む単一画像形成層型の光受容体を製造する。例えば、単一画像形成層用の分散液の固体含量は、分散液の重量の約２質量％から約３０質量％までの範囲である。
【０２０９】
画像形成層が、電荷発生層と電荷輸送層の機能を兼ねている単一層では、その中に含まれる成分の量は、例えば以下のとおりである。電荷発生材料（約２質量％から約４０質量％）、電荷輸送の追加機能性の傾向を持つ分子構成要素（約２０質量％から約７５質量％）。
【０２１０】
［オーバーコート層］
本発明による実施の形態では、必要に応じて、１つ以上のオーバーコート層８を更に含むことができる。オーバーコート層を用いる場合、電荷発生層の上、または電荷輸送層の上にこれを設ける。この層は、電気絶縁性または僅かに半導電性のＳＯＦを含んでいる。
【０２１１】
このような保護用オーバーコート層は、必要に応じて電荷輸送セグメントを含んでいる複数の分子構成要素を含む、ＳＯＦ生成反応混合物を含んでいる。
【０２１２】
添加剤は、オーバーコート層中に、オーバーコート層の約０．５質量％から約４０質量％までの範囲で加えることができる。実施の形態において、添加剤としては、耐摩耗性を更に向上し、および／または、電荷緩和性を与える、有機および無機粒子が挙げられる。実施の形態において、有機粒子としては、テフロン粉末、カーボンブラック、グラファイト粒子が挙げられる。実施の形態において、無機粒子としては、絶縁性および半導電性金属酸化物粒子、例えば、シリカ、酸化亜鉛、酸化スズなどが挙げられる。その他の半導電性添加剤は、その内容を全て本件に引用して援用する、米国特許第５，８５３，９０６号に記載の酸化したオリゴマ塩である。実施の形態において、オリゴマ塩は、酸化したＮ，Ｎ，Ｎ’，Ｎ’−テトラ−ｐ−トリル−４，４’−ビフェニルジアミン塩である。
【０２１３】
ＳＯＦオーバーコート層は、
（ａ）それぞれが１つのセグメントといくつかの官能基とを含む、電荷輸送傾向を持つ複数の分子構成要素を含んでいる、液体を含む反応混合物を調製する工程と、
（ｂ）反応混合物をウェットフィルムとして堆積する工程と、
（ｃ）分子構成要素を含むウェットフィルムの、ＳＯＦを含む乾燥薄膜への変化を促進する工程と、
によって調製できる。ＳＯＦは、共有結合性有機骨格として配列した、複数のセグメントと複数の連結基とを含み、巨視的レベルにおいて、共有結合性有機骨格は薄膜である。
【０２１４】
ウェット層としての反応混合物の堆積は、適当であればどのような従来法で行っても良く、多くの塗布法のいずれかで塗布する。典型的な塗布法としては、例えば、ハンドコーティング、スプレーコーティング、ウェブコーティング、浸漬塗布などが挙げられる。ウェットフィルムの乾燥ＳＯＦへの変化の促進は、オーブン乾燥、赤外線乾燥、空気乾燥など、適当であればどのような従来法で行っても良い。
【０２１５】
約２μｍから約１５μｍまで、例えば、約３μｍから約８μｍまでのオーバーコート層は、引っかき抵抗性と耐摩耗性を与える他に、電荷輸送分子の溶出、結晶化、電荷輸送層のひび割れの防止に有効である。
【０２１６】
［グラウンドストリップ］
グラウンドストリップ９は、塗膜形成バインダと導電性粒子とを含んでいる。セルロースを用いて導電性粒子を分散させても良い。導電性グラウンドストリップ層８には、適当であればどのような導電性粒子を用いても良い。グラウンドストリップ８は、例えば、その内容を全て本件に引用して援用する、米国特許第４，６６４，９９５号に挙げられている材料などを含んでいる。典型的な導電性粒子としては、例えば、カーボンブラック、グラファイト、銅、銀、金、ニッケル、タンタル、クロム、ジルコニウム、バナジウム、ニオブ、酸化インジウムスズなどが挙げられる。
【０２１７】
導電性粒子は、適当であればどのような形状であっても良い。典型的な形状としては、不規則形状、粒状、球状、楕円状、立方体、フレーク状、繊維状などが挙げられる。実施の形態において、導電性粒子の粒径は、導電性グラウンドストリップ層の外表面があまり不規則にならないよう、導電性グラウンドストリップ層の厚さよりも小さくなければならない。一般に、平均粒径が約１０μｍ未満ならば、乾燥したグラウンドストリップ層外表面に導電性粒子があまり突出せず、乾燥グラウンドストリップ層のマトリックス内に粒子を比較的均一に分散させることができる。グラウンドストリップ中に用いられる導電性粒子の濃度は、使用する具体的な導電性材料の導電性などの要因に応じて変化する。
【０２１８】
実施の形態において、グラウンドストリップ層は、約７μｍから約４２μｍまでの厚さ、例えば、約１４μｍから約２７μｍまでの厚さを持つことができる。
【０２１９】
［用途Ｂ：薄膜トランジスタ中のＳＯＦ］
図４は、基材３６と、ゲート電極３８と、ソース電極４０およびドレイン電極４２と、絶縁層３４と、有機半導体層３２とを含む、薄膜トランジスタ（ＴＦＴ）構造体３０の概略図である。
【０２２０】
基材は、例えば、シリコンウエハ、ガラス板、金属シート、プラスチックフィルムまたはシートを含む。構造可撓性のデバイスでは、例えば、ポリエステル、ポリカーボネート、ポリイミドシートなどのプラスチック基材が用いられる。基材の厚さは、約１０μｍから１０ｍｍ以上までで、代表的な厚さは、特に可撓性プラスチック基材では約５０μｍから約２ｍｍまで、ガラスやシリコンなどの剛性基材では約０．４ｍｍから約１０ｍｍまでである。
【０２２１】
ここでは、ゲート電極、ソース電極、およびドレイン電極の組成について述べる。ゲート電極は、金属箔、導電性ポリマフィルム、導電性インクまたはペーストから作った導電性フィルム、あるいは基材自体、例えば、大量にドープしたシリコンなどである。ゲート電極材料の例としては、例えば、アルミニウム、銀、金、クロム、酸化インジウムスズ、導電性ポリマ（ポリスチレンスルホナートをドープしたポリ（３，４−エチレンジオキシチオフェン）（ＰＳＳ−ＰＥＤＯＴ）など）、カーボンブラック／グラファイトまたはコロイド状銀をポリマバインダ中に分散させた導電性インク／ペースト（ELECTRODAG（商標）、Acheson Colloids Company製、など）が挙げられる。ゲート電極層は、真空蒸着、金属または導電性金属酸化物のスパッタリング、導電性ポリマ溶液または導電性インクの、スピンコーティング、キャスティング、または印刷による塗布によって調製できる。ゲート電極層の厚さは、例えば、金属箔では約１０ｎｍから約２００ｎｍまでの範囲、ポリマ導体では約１μｍから約１０μｍの範囲である。ソースおよびドレイン電極層は、半導体層に対して低抵抗オーム接触となる材料から作ることができる。ソースおよびドレイン電極としての使用に適した典型的な材料としては、ゲート電極材料として挙げた、銀、金、ニッケル、アルミニウム、白金、導電性ポリマ、導電性インクなどが挙げられる。ソースおよびドレイン電極の典型的な厚さは、例えば、約４０ｎｍから約１μｍまで、例えば、約１００ｎｍから約４００ｎｍである。
【０２２２】
一般に、絶縁層は、無機材料フィルムまたは有機ポリマフィルムである。絶縁層に適した無機材料としては、例えば、酸化ケイ素、窒化ケイ素、酸化アルミニウム、チタン酸バリウム、チタン酸バリウムジルコニウムなどが挙げられ、絶縁層用の有機ポリマの例としては、ポリエステル類、ポリカーボネート類、ポリビニルフェノール、ポリイミド類、ポリスチレン、ポリメタクリラート類、ポリアクリラート類、エポキシ樹脂、液体ガラスなどが挙げられる。絶縁層の厚さは、使用する誘電材料の誘電率に応じて、例えば、約１０ｎｍから約５００ｎｍまでである。絶縁層の典型的な厚さは、約１００ｎｍから約５００ｎｍまで、例えば、約２００ｎｍから約４００ｎｍまでである。絶縁層は、例えば、約１０−１２Ｓ／ｃｍ未満の導電率を持つ。
【０２２３】
例えば、絶縁層とソース／ドレイン電極との間に、それらと接して半導体層を設ける場合、半導体層の厚さは一般に、例えば、約１０ｎｍから約１μｍまで、または約４０ｎｍから約１００ｎｍまでである。半導体層は、半導体の追加機能性を持つＳＯＦを含んでいても良い。半導体追加機能性を持つＳＯＦの製造法は、次のとおりである。
（ａ）それぞれが、半導体の傾向を持つ１つのセグメントと、いくつかの官能基とを含む、複数の分子構成要素を含んでいる、液体を含む反応混合物を調製する。
（ｂ）反応混合物をウェットフィルムとして堆積する。
（ｃ）分子構成要素を含むウェットフィルムの、ＳＯＦを含む乾燥薄膜への変化を促進する。ＳＯＦは、共有結合性有機骨格として配列した、複数のセグメントと複数の連結基とを含み、巨視的レベルにおいて、共有結合性有機骨格は、複数セグメントの厚さの薄膜である。
【０２２４】
絶縁層とゲート電極と半導体層とソース電極とドレイン電極は、どのような順で形成しても良い。詳しくは、実施の形態において、ゲート電極と半導体層はいずれも絶縁層に接し、ソース電極とドレイン電極はいずれも半導体層に接している。用語“どのような順でも”には、逐次形成と同時形成が含まれる。例えば、ソース電極とドレイン電極とを同時に、または逐次的に形成する。薄膜トランジスタの組成、製造、および稼働については、その内容を全て本件に引用して援用する、Baoら、米国特許第６，１０７，１１７号に述べられている。
【実施例】
【０２２５】
ここでは、ＳＯＦの製造に用いられる方法の多くの実施例を述べる。これらは、使用される様々な組成、条件、手法の例である。それぞれの実施例の中で示されているものは、この工程に関わる名目上の作業（nominal actions）である。操作パラメータ（温度、時間、被覆法など）と同様に、作業の順序と数も以下の実施例に限定されるものではない。全ての比率は、別記のない限り質量比である。用語“ｒｔ”とは、例えば、約２０℃から約２５℃までの範囲の温度を指す。機械的測定値は、当該技術で標準的な方法を用いて、TA Instruments DMA Q800 力学的機械分析器で測定した。示差走査熱量測定は、当該技術で標準的な方法を用いて、TA Instruments DSC 2910 示差走査熱量計で行った。熱重量分析は、当該技術で標準的な方法を用いて、TA Instruments TGA 2950熱重量分析器で行った。ＦＴ−ＩＲスペクトルは、当該技術で標準的な方法を用いて、Nicolet Magna 550分光計で測定した。１μｍ未満の厚さの測定は、Dektak 6m 表面プロファイラで行った。表面エネルギは、当該技術で標準的な方法を用いて、Fibro DAT 1100（スウェーデン）接触角測定器で測定した。別記のない限り、以下の実施例で製造したＳＯＦは、欠陥のないＳＯＦまたは実質的に欠陥のないＳＯＦのいずれかであった。
【０２２６】
Mylar上に被覆したＳＯＦは、室温の水浴に浸して剥離させた。１０分間漬けると、ＳＯＦ薄膜はMylar基材から殆ど離れた。この工程は、高い表面エネルギを持つ（極性）ことが知られる基材、例えば、ガラス、雲母、塩などに被覆したＳＯＦで、最も効果的である。
【０２２７】
以下の実施例から、本発明の方法で調製した組成物は、多くの種類の成分を用いて実施でき、先に述べたような、また以下の文に示すような、多くの様々な用法があることが明らかとなろう。
【０２２８】
［パターン化ＳＯＦ組成物の実施の形態］
本発明の実施の形態のひとつは、セグメントの微視的な配置がパターン化しているＳＯＦを得るものである。用語“パターン化”とは、例えば、セグメントが互いに連結している配列を指す。従って、パターン化ＳＯＦとは、具体的に、例えば、セグメントＡがセグメントＢとだけ結合し、また反対に、セグメントＢがセグメントＡとだけ結合している組成物である。更に、セグメントが１つだけ（セグメントＡと呼ぶ）存在し、これを用いる系は、ＡがＡとだけ反応するため、パターン化すると考えられる。原則として、パターン化ＳＯＦは、どのような数の種類のセグメントを用いても得られる。セグメントのパターン化は、分子構成要素の官能基の反応性がパートナー分子構成要素に対して親和性を持ち、分子構成要素がそれ自体と反応する可能性が低い分子構成要素を使用することで制御する。前述のセグメントをパターン化する方策は限定されるものではない。パターン化を制御する特定の方策を意図的に行っていない例も、本件に具体的に示す。
【０２２９】
パターン化薄膜は、ＳＯＦ内の連結基の十分な生成を検出可能な分光技術を用いて検出する。このような分光法としては、例えば、フーリエ変換赤外分光法、ラマン分光法、固体核磁気共鳴分光法が挙げられる。試料から分光学的手段によりデータを得た際の、構成要素上の官能基からのシグナルの消失と、連結基からのシグナルの出現は、構成要素間の反応と、同時に起こるＳＯＦのパターン化と生成を示している。
【０２３０】
パターン化度（degree of patterning）の異なるものも具体的に示される。ＳＯＦの完全パターン化は、構成要素の官能基からの分光学的シグナルが完全に消失することで検出できると考えられる。ＳＯＦ内にパターン化のドメインが存在する、パターン化度の低いＳＯＦも具体的に示される。パターン化のドメインを持つＳＯＦを分光学的に測定すると、パターン化ドメインの周囲に変化せずに残っている構成要素の官能基からのシグナルが生じると考えられる。
【０２３１】
構成要素間の反応が不十分で薄膜が形成できなければ、パターン化度が非常に低くなるのは当然である。このため、本発明の方法を十分に行うには、ＳＯＦ内で構成要素の間をかなりパターン化する必要がある。ＳＯＦの形成に必要なパターン化度は可変であり、選択した構成要素と所望の連結基に応じて変えることができる。必要な最小パターン化度は、本件に記載の方法を用いて薄膜を形成するために必要な程度であり、定量的に示すならば、想定した連結基の約２０％以上の形成、例えば、想定連結基の約４０％以上、または想定連結基の約５０％の形成である。本発明で具体的に示される公称パターン化度は、想定連結基の約６０％の形成、例えば、想定連結基の約１００％の形成である。連結基の形成は、先の実施の形態で述べたように分光学的に検出できる。
【０２３２】
［パターン化ＳＯＦの製造］
以下の実験は、パターン化ＳＯＦの発生を示している。ＳＯＦ中にパターンを発生させるには多くのやり方があるのは明らかで、以下に示す作業に限定されるものではない。
【０２３３】
実施例１は、２つの構成要素の間でエーテル化結合反応が起こるよう成分を組み合わせた、タイプ２  ＳＯＦの合成を示している。酸触媒の存在下で加熱を行い、実施例１に記載の方法でＳＯＦを得る。
【０２３４】
［実施例１：タイプ２  ＳＯＦ］
（作業Ａ）液体を含む反応混合物の調製。以下のものを混合した。構成要素  ベンゼン−１，４−ジメタノール［セグメント＝ｐ−キシリル、Ｆｇ＝ヒドロキシル（−ＯＨ）、０．４７ｇ、３．４ｍｍｏｌ］、第２構成要素  Ｎ４，Ｎ４，Ｎ４’，Ｎ４’−テトラキス（４−（メトキシメチル）フェニル）ビフェニル−４，４’−ジアミン［セグメント＝Ｎ４，Ｎ４，Ｎ４’，Ｎ４’−テトラ−ｐ−トリルビフェニル−４，４’−ジアミン、Ｆｇ＝メトキシエーテル（−ＯＣＨ３）、１．１２ｇ、１．７ｍｍｏｌ］、１−メトキシ−２−プロパノール（１７．９ｇ）。均一溶液となるまで混合物を震盪して６０℃に加熱した。室温まで冷まし、溶液を０．４５μｍのＰＴＦＥメンブランで濾過した。濾過した溶液に酸触媒（ｐ−トルエンスルホン酸の１０質量％１−メトキシ−２−プロパノール溶液、０．３１gとして）を加えて、液体を含む反応混合物を得た。
【０２３５】
（作業Ｂ）反応混合物のウェットフィルムとしての堆積。８ミル（約０．２ｍｍ）のギャップを持つバードバーを取り付けた等速ドローダウンコーターを用いて、金属化（ＴｉＺｒ）MYLAR（商標）基材の反射側に反応混合物を塗布した。
【０２３６】
（作業Ｃ）ウェットフィルムの乾燥ＳＯＦへの変化の促進。ウェット層を載せた金属化MYLAR（商標）基材を、１３０℃に予熱した強制換気オーブンに素早く移して４０分間加熱した。これらの作業により、単一の自立型ＳＯＦとして基材から剥離できる、約３〜６μｍの範囲の厚さを持つＳＯＦができた。ＳＯＦの色は緑色であった。このＳＯＦの一部のフーリエ変換赤外スペクトルを図５に示す。
【０２３７】
実施例１で調製したＳＯＦが、ＳＯＦ内でパターン化している、使用した分子構成要素に由来するセグメントを含んでいることを示すため、３つの対照実験を行った。即ち、実施例１の作業Ａで述べたものと同じ手法を用い、次のように配合をそれぞれ変えて３つの液体反応混合物を調製した。
＊（対照反応混合物１；実施例２）構成要素  ベンゼン−１，４−ジメタノールを加えない。
＊（対照反応混合物２；実施例３）構成要素  Ｎ４，Ｎ４，Ｎ４’，Ｎ４’−テトラキス（４−（メトキシメチル）フェニル）ビフェニル−４，４’−ジアミンを加えない。
＊（対照反応混合物３；実施例４）触媒  ｐ−トルエンスルホン酸を加えない。
【０２３８】
上記の対照実験のためのＳＯＦ製造法に関する完全な記述は、以下の実施例２〜実施例４に詳細に示す。
【０２３９】
［実施例２：構成要素  ベンゼン−１，４−ジメタノールを加えない対照実験］
（作業Ａ）液体を含む反応混合物の調製。以下のものを混合した。構成要素  Ｎ４，Ｎ４，Ｎ４’，Ｎ４’−テトラキス（４−（メトキシメチル）フェニル）ビフェニル−４，４’−ジアミン［セグメント＝Ｎ４，Ｎ４，Ｎ４’，Ｎ４’−テトラ−ｐ−トリルビフェニル−４，４’−ジアミン、Ｆｇ＝メトキシエーテル（−ＯＣＨ３）、１．１２ｇ、１．７ｍｍｏｌ］、１−メトキシ−２−プロパノール（１７．９ｇ）。均一溶液となるまで、混合物を震盪して６０℃に加熱した。室温まで冷まし、溶液を０．４５μｍのＰＴＦＥメンブランで濾過した。濾過した溶液に酸触媒（ｐ−トルエンスルホン酸の１０質量％１−メトキシ−２−プロパノール溶液、０．３１ｇとして）を加えて、液体を含む反応混合物を得た。
【０２４０】
（作業Ｂ）反応混合物のウェットフィルムとしての堆積。８ミル（約０．２ｍｍ）のギャップを持つバードバーを取り付けた等速ドローダウンコーターを用いて、金属化（ＴｉＺｒ）MYLAR（商標）基材の反射側に反応混合物を塗布した。
【０２４１】
（作業Ｃ）ウェットフィルムの乾燥ＳＯＦへの変化の促進の試行。ウェット層を載せた金属化MYLAR（商標）基材を、１３０℃に予熱した強制換気オーブンに素早く移して４０分間加熱した。これらの作業では薄膜ができなかった。代わりに、沈殿した構成要素の粉末が基材上に堆積した。
【０２４２】
［実施例３：構成要素  Ｎ４，Ｎ４，Ｎ４’，Ｎ４’−テトラキス（４−（メトキシメチル）フェニル）ビフェニル−４，４’−ジアミンを加えない対照実験］
（作業Ａ）液体を含む反応混合物の調製。以下のものを混合した。構成要素  ベンゼン−１，４−ジメタノール［セグメント＝ｐ−キシリル、Ｆｇ＝ヒドロキシル（−ＯＨ）、０．４７ｇ、３．４ｍｍｏｌ］、１−メトキシ−２−プロパノール（１７．９ｇ）。均一溶液となるまで混合物を震盪して６０℃に加熱した。室温まで冷まし、溶液を０．４５μｍのＰＴＦＥメンブランで濾過した。濾過した溶液に酸触媒（ｐ−トルエンスルホン酸の１０質量％１−メトキシ−２−プロパノール溶液、０．３１ｇとして）を加えて、液体を含む反応混合物を得た。
【０２４３】
（作業Ｂ）反応混合物のウェットフィルムとしての堆積。８ミル（約０．２ｍｍ）のギャップを持つバードバーを取り付けた等速ドローダウンコーターを用いて、金属化（ＴｉＺｒ）MYLAR（商標）基材の反射側に反応混合物を塗布した。
【０２４４】
（作業Ｃ）ウェットフィルムの乾燥ＳＯＦへの変化の促進の試行。ウェット層を載せた金属化MYLAR（商標）基材を、１３０℃に予熱した強制換気オーブンに素早く移して４０分間加熱した。これらの作業では薄膜ができなかった。代わりに、沈殿した構成要素の粉末が基材上に堆積した。
【０２４５】
［実施例４：酸触媒  ｐ−トルエンスルホン酸を加えない対照実験］
（作業Ａ）液体を含む反応混合物の調製。以下のものを混合した。構成要素  ベンゼン−１，４−ジメタノール［セグメント＝ｐ−キシリル、Ｆｇ＝ヒドロキシル（−ＯＨ）、０．４７ｇ、３．４ｍｍｏｌ］、第２構成要素  Ｎ４，Ｎ４，Ｎ４’，Ｎ４’−テトラキス（４−（メトキシメチル）フェニル）ビフェニル−４，４’−ジアミン［セグメント＝Ｎ４，Ｎ４，Ｎ４’，Ｎ４’−テトラ−ｐ−トリルビフェニル−４，４’−ジアミン、Ｆｇ＝メトキシエーテル（−ＯＣＨ３）、１．１２ｇ、１．７ｍｍｏｌ］、１−メトキシ−２−プロパノール（１７．９ｇ）。均一溶液となるまで混合物を震盪して６０℃に加熱した。室温まで冷まし、溶液を０．４５μｍのＰＴＦＥメンブランで濾過して、液体を含む反応混合物を得た。
【０２４６】
（作業Ｂ）反応混合物のウェットフィルムとしての堆積。８ミル（約０．２ｍｍ）のギャップを持つバードバーを取り付けた等速ドローダウンコーターを用いて、金属化（ＴｉＺｒ）MYLAR（商標）基材の反射側に反応混合物を塗布した。
【０２４７】
（作業Ｃ）ウェットフィルムの乾燥ＳＯＦへの変化の促進の試行。ウェット層を載せた金属化MYLAR（商標）基材を、１３０℃に予熱した強制換気オーブンに素早く移して４０分間加熱した。これらの作業では薄膜ができなかった。代わりに、沈殿した構成要素の粉末が基材上に堆積した。
【０２４８】
実施例２〜実施例４で述べたように、３つの対照反応混合物のそれぞれに、実施例１に概説した作業Ｂと作業Ｃを行った。しかし、全てのケースでＳＯＦはできず、構成要素が基材上に沈殿しただけであった。これらの結果から、構成要素は、ここに提示した反応条件下ではそれ自体と反応せず、また、構成要素は、促進剤（ｐ−トルエンスルホン酸）が無いと反応できないと結論された。ゆえに、実施例１に述べた活性は、構成要素（ベンゼン−１，４−ジメタノールと、Ｎ４，Ｎ４，Ｎ４’，Ｎ４’−テトラキス（４−（メトキシメチル）フェニル）ビフェニル−４，４’−ジアミン）が、反応を促進されたときにのみ、互いに反応できるというものである。セグメントのｐ−キシリルとＮ４，Ｎ４，Ｎ４’，Ｎ４’−テトラ−ｐ−トリルビフェニル−４，４’−ジアミンがお互いとだけ結合した場合に、パターン化ＳＯＦが生じる。ＳＯＦのフーリエ変換赤外スペクトルを対照実験生成物（図６）のそれと比較すると、開始物質に由来する官能基が無い（ベンゼン−１，４−ジメタノール（dimthanol）に由来するヒドロキシルバンドが明らかに無い）ことが分かり、更に、先に述べたように、セグメント間の結合も進んでいることが裏付けられた。また、ＳＯＦのスペクトル中にヒドロキシルバンドが全くないことは、パターン化度が非常に高いことを示している。
【０２４９】
本発明に従って製造した、欠陥のないＳＯＦ、および／または、実質的に欠陥のないＳＯＦの更に別の例を以下に示す。以下の実施例において、（作業Ａ）は、液体を含む反応混合物の調製、（作業Ｂ）は、反応混合物のウェットフィルムとしての堆積、（作業Ｃ）は、ウェットフィルムの乾燥ＳＯＦへの変化の促進である。
【０２５０】
［実施例５：タイプ２  ＳＯＦ］
（作業Ａ）以下のものを混合した。構成要素  ベンゼン−１，３，５−トリメタノール［セグメント＝ベンゼン−１，３，５−トリメチル、Ｆｇ＝ヒドロキシル（−ＯＨ）、０．２ｇ、１．２ｍｍｏｌ］、第２構成要素  Ｎ４，Ｎ４，Ｎ４’，Ｎ４’−テトラキス（４−（メトキシメチル）フェニル）ビフェニル−４，４’−ジアミン［セグメント＝Ｎ４，Ｎ４，Ｎ４’，Ｎ４’−テトラ−ｐ−トリルビフェニル−４，４’−ジアミン、Ｆｇ＝メトキシエーテル（−ＯＣＨ３）、０．５９ｇ、０．８ｍｍｏｌ］、１−メトキシ−２−プロパノール（８．９５ｇ）。均一溶液となるまで混合物を震盪して６０℃に加熱した。室温まで冷まし、溶液を０．４５μｍのＰＴＦＥメンブランで濾過した。濾過した溶液に酸触媒（ｐ−トルエンスルホン酸の１０質量％１−メトキシ−２−プロパノール溶液、０．１６ｇとして）を加えて、液体を含む反応混合物を得た。（作業Ｂ）２０ミル（約０．５ｍｍ）のギャップを持つバードバーを取り付けた等速ドローダウンコーターを用いて、金属化（ＴｉＺｒ）MYLAR（商標）基材の反射側に反応混合物を塗布した。（作業Ｃ）ウェット層を載せた金属化MYLAR（商標）基材を、１３０℃に予熱した強制換気オーブンに素早く移して４０分間加熱した。これらの作業により、単一の自立型ＳＯＦとして基材から剥離できる、約２〜４μｍの範囲の厚さを持つＳＯＦができた。ＳＯＦの色は緑色であった。
【０２５１】
［実施例６：タイプ２  ＳＯＦ］
（作業Ａ）以下のものを混合した。構成要素  １，６−ｎ−ヘキサンジオール［セグメント＝ｎ−ヘキシル、Ｆｇ＝ヒドロキシル（−ＯＨ）、０．２１ｇ、１．８ｍｍｏｌ］、第２構成要素  Ｎ４，Ｎ４，Ｎ４’，Ｎ４’−テトラキス（４−（メトキシメチル）フェニル）ビフェニル−４，４’−ジアミン［セグメント＝Ｎ４，Ｎ４，Ｎ４’，Ｎ４’−テトラ−ｐ−トリルビフェニル−４，４’−ジアミン、Ｆｇ＝メトキシエーテル（−ＯＣＨ３）、０．５８ｇ、０．８７ｍｍｏｌ］、１−メトキシ−２−プロパノール（８．９５ｇ）。均一溶液となるまで混合物を震盪して６０℃に加熱した。室温まで冷まし、溶液を０．４５μｍのＰＴＦＥメンブランで濾過した。濾過した溶液に酸触媒（ｐ−トルエンスルホン酸の１０質量％１−メトキシ−２−プロパノール溶液、０．１６ｇとして）を加えて、液体を含む反応混合物を得た。（作業Ｂ）２０ミル（約０．５ｍｍ）のギャップを持つバードバーを取り付けた等速ドローダウンコーターを用いて、金属化（ＴｉＺｒ）MYLAR（商標）基材の反射側に反応混合物を塗布した。（作業Ｃ）ウェット層を載せた金属化MYLAR（商標）基材を、１３０℃に予熱した強制換気オーブンに素早く移して４０分間加熱した。これらの作業により、単一の自立型ＳＯＦとして基材から剥離できる、約４〜５μｍの範囲の厚さを持つＳＯＦができた。ＳＯＦの色は緑色であった。このＳＯＦの一部のフーリエ変換赤外スペクトルを図７に示す。
【０２５２】
［実施例７：タイプ２  ＳＯＦ］
（作業Ａ）以下のものを混合した。構成要素  ベンゼン−１，４−ジメタノール［セグメント＝ｐ−キシリル、Ｆｇ＝ヒドロキシル（−ＯＨ）、０．６４ｇ、４．６ｍｍｏｌ］、第２構成要素  Ｎ４，Ｎ４，Ｎ４’，Ｎ４’−テトラキス（４−（メトキシメチル）フェニル）ビフェニル−４，４’−ジアミン［セグメント＝Ｎ４，Ｎ４，Ｎ４’，Ｎ４’−テトラ−ｐ−トリルビフェニル−４，４’−ジアミン、Ｆｇ＝メトキシエーテル（−ＯＣＨ３）、１．５４ｇ、２．３ｍｍｏｌ］、１，４−ジオキサン（７．５１ｇ）。均一溶液となるまで混合物を震盪して６０℃に加熱し、次にこれを０．４５μｍのＰＴＦＥメンブランで濾過した。濾過した溶液に酸触媒（ｐ−トルエンスルホン酸の１０質量％１，４−ジオキサン溶液、０．２８ｇとして）を加えて、液体を含む反応混合物を得た。（作業Ｂ）１０ミル（約０．２５ｍｍ）のギャップを持つバードバーを取り付けた等速ドローダウンコーターを用いて、金属化（ＴｉＺｒ）MYLAR（商標）基材の反射側に反応混合物を塗布した。（作業Ｃ）ウェット層を載せた金属化MYLAR（商標）基材を、１３０℃に予熱した強制換気オーブンに素早く移して４分間加熱した。これらの作業により、単一の自立型薄膜として基材から剥離できる、約８〜１２μｍの範囲の厚さを持つＳＯＦができた。ＳＯＦの色は緑色であった。
【０２５３】
［実施例８：タイプ２  ＳＯＦ］
（作業Ａ）以下のものを混合した。構成要素  １，６−ｎ−ヘキサンジオール［セグメント＝ｎ−ヘキシル、Ｆｇ＝ヒドロキシル（−ＯＨ）、０．５７ｇ、４．８ｍｍｏｌ］、第２構成要素  Ｎ４，Ｎ４，Ｎ４’，Ｎ４’−テトラキス（４−（メトキシメチル）フェニル）ビフェニル−４，４’−ジアミン［セグメント＝Ｎ４，Ｎ４，Ｎ４’，Ｎ４’−テトラ−ｐ−トリルビフェニル−４，４’−ジアミン、Ｆｇ＝メトキシエーテル（−ＯＣＨ３）、１．６１ｇ、２．４２ｍｍｏｌ］、１，４−ジオキサン（７．５１ｇ）。均一溶液となるまで混合物を震盪して６０℃に加熱した。室温まで冷まし、溶液を０．４５μｍのＰＴＦＥメンブランで濾過した。濾過した溶液に酸触媒（ｐ−トルエンスルホン酸の１０質量％１，４−ジオキサン溶液、０．２２ｇとして）を加えて、液体を含む反応混合物を得た。（作業Ｂ）１０ミル（約０．２５ｍｍ）のギャップを持つバードバーを取り付けた等速ドローダウンコーターを用いて、金属化（ＴｉＺｒ）MYLAR（商標）基材の反射側に反応混合物を塗布した。（作業Ｃ）ウェット層を載せた金属化MYLAR（商標）基材を、１３０℃に予熱した強制換気オーブンに素早く移して４０分間加熱した。これらの作業により、単一の自立型薄膜として基材から剥離できる、約１２〜２０μｍの範囲の厚さを持つＳＯＦができた。ＳＯＦの色は緑色であった。
【０２５４】
［実施例９：タイプ２  ＳＯＦ］
（作業Ａ）以下のものを混合した。構成要素  ４，４’−（シクロヘキサン−１，１−ジイル）ジフェノール［セグメント＝４，４’−（シクロヘキサン−１，１−ジイル）ジフェニル、Ｆｇ＝ヒドロキシル（−ＯＨ）、０．９７ｇ、６ｍｍｏｌ］、第２構成要素  Ｎ４，Ｎ４，Ｎ４’，Ｎ４’−テトラキス（４−（メトキシメチル）フェニル）ビフェニル−４，４’−ジアミン［セグメント＝Ｎ４，Ｎ４，Ｎ４’，Ｎ４’−テトラ−ｐ−トリルビフェニル−４，４’−ジアミン、Ｆｇ＝メトキシエーテル（−ＯＣＨ３）、１．２１ｇ、１．８ｍｍｏｌ］、１，４−ジオキサン（７．５１ｇ）。均一溶液となるまで混合物を震盪して６０℃に加熱した。室温まで冷まし、溶液を０．４５μｍのＰＴＦＥメンブランで濾過した。濾過した溶液に酸触媒（ｐ−トルエンスルホン酸の１０質量％１，４−ジオキサン溶液、０．２２ｇとして）を加えて、液体を含む反応混合物を得た。（作業Ｂ）１０ミル（約０．２５ｍｍ）のギャップを持つバードバーを取り付けた等速ドローダウンコーターを用いて、金属化（ＴｉＺｒ）MYLAR（商標）基材の反射側に反応混合物を塗布した。（作業Ｃ）ウェット層を載せた金属化MYLAR（商標）基材を、１３０℃に予熱した強制換気オーブンに素早く移して４０分間加熱した。これらの作業により、単一の自立型薄膜として基材から剥離できる、約１２〜２０μｍの範囲の厚さを持つＳＯＦができた。ＳＯＦの色は緑色であった。ＳＯＦのフーリエ変換赤外スペクトルを図８に示す。
【０２５５】
［実施例１０：タイプ２  ＳＯＦ］
（作業Ａ）以下のものを混合した。構成要素  ベンゼン−１，４−ジメタノール［セグメント＝ｐ−キシリル、Ｆｇ＝ヒドロキシル（−ＯＨ）、０．５２ｇ、３．８ｍｍｏｌ］、第２構成要素  Ｎ４，Ｎ４，Ｎ４’，Ｎ４’−テトラキス（４−（メトキシメチル）フェニル）ビフェニル−４，４’−ジアミン［セグメント＝Ｎ４，Ｎ４，Ｎ４’，Ｎ４’−テトラ−ｐ−トリルビフェニル−４，４’−ジアミン、Ｆｇ＝メトキシエーテル（−ＯＣＨ３）、１．２６ｇ、１．９ｍｍｏｌ］、１，４−ジオキサン（６．３ｇ）、酢酸ｎ−ブチル（１．５７ｇ）。均一溶液となるまで混合物を震盪して６０℃に加熱し、次にこれを０．４５μｍのＰＴＦＥメンブランで濾過した。濾過した溶液に酸触媒（ｐ−トルエンスルホン酸の１０質量％１，４−ジオキサン溶液、０．２８ｇとして）を加えて、液体を含む反応混合物を得た。（作業Ｂ）１０ミル（約０．２５ｍｍ）のギャップを持つバードバーを取り付けた等速ドローダウンコーターを用いて、金属化（ＴｉＺｒ）MYLAR（商標）基材の反射側に反応混合物を塗布した。（作業Ｃ）ウェット層を載せた金属化MYLAR（商標）基材を、１３０℃に予熱した強制換気オーブンに素早く移して４分間加熱した。これらの作業により、単一の自立型薄膜として基材から剥離できる、約７〜１０μｍの範囲の厚さを持つＳＯＦができた。ＳＯＦの色は緑色であった。
【０２５６】
［実施例１１：タイプ２  ＳＯＦ］
（作業Ａ）実施例７と同じ。（作業Ｂ）金属化（ＴｉＺｒ）MYLAR（商標）基材に載せた、顔料とポリマ系バインダとを含む光導電層に、１０ミル（約０．２５ｍｍ）のギャップを持つバードバーを取り付けた等速ドローダウンコーターを用いて反応混合物を塗布した。（作業Ｃ）載せたウェット層を、１２０℃に予熱した強制換気オーブンに素早く移して２０分間加熱した。これらの作業により、均一に被覆された多層型デバイスができた。ＳＯＦの厚さは約９〜１０μｍの範囲であった。
【０２５７】
［実施例１２：タイプ２  ＳＯＦ］
（作業Ａ）以下のものを混合した。構成要素  ベンゼン−１，４−ジメタノール［セグメント＝ｐ−キシリル、Ｆｇ＝ヒドロキシル（−ＯＨ）、０．５２ｇ、３．８ｍｍｏｌ］、第２構成要素  Ｎ４，Ｎ４，Ｎ４’，Ｎ４’−テトラキス（４−（メトキシメチル）フェニル）ビフェニル−４，４’−ジアミン［セグメント＝Ｎ４，Ｎ４，Ｎ４’，Ｎ４’−テトラ−ｐ−トリルビフェニル−４，４’−ジアミン、Ｆｇ＝メトキシエーテル（−ＯＣＨ３）、１．２６ｇ、１．９ｍｍｏｌ］、１，４−ジオキサン（６．３ｇ）、メチルイソブチルケトン（１．５７ｇ）。均一溶液となるまで混合物を震盪して６０℃に加熱し、次にこれを０．４５μｍのＰＴＦＥメンブランで濾過した。濾過した溶液に酸触媒（ｐ−トルエンスルホン酸の１０質量％１，４−ジオキサン溶液、０．２８ｇとして）を加えて、液体を含む反応混合物を得た。（作業Ｂ）１０ミル（約０．２５ｍｍ）のギャップを持つバードバーを取り付けた等速ドローダウンコーターを用いて、金属化（ＴｉＺｒ）MYLAR（商標）基材の反射側に反応混合物を塗布した。（作業Ｃ）ウェット層を載せた金属化MYLAR（商標）基材を、１３０℃に予熱した強制換気オーブンに素早く移して４分間加熱した。これらの作業により、単一の自立型薄膜として基材から剥離できる、約７〜１０μｍの範囲の厚さを持つＳＯＦができた。ＳＯＦの色は緑色であった。
【０２５８】
［実施例１３：タイプ２  ＳＯＦ］
（作業Ａ）以下のものを混合した。構成要素  １，６−ｎ−ヘキサンジオール［セグメント＝ｎ−ヘキシル、Ｆｇ＝ヒドロキシル（−ＯＨ）、０．４７ｇ、４．０ｍｍｏｌ］、第２構成要素  Ｎ４，Ｎ４，Ｎ４’，Ｎ４’−テトラキス（４−（メトキシメチル）フェニル）ビフェニル−４，４’−ジアミン［セグメント＝Ｎ４，Ｎ４，Ｎ４’，Ｎ４’−テトラ−ｐ−トリルビフェニル−４，４’−ジアミン、Ｆｇ＝メトキシエーテル（−ＯＣＨ３）、１．３１ｇ、２．０ｍｍｏｌ］、１，４−ジオキサン（６．３ｇ）、酢酸ｎ−ブチル（１．５７ｇ）。均一溶液となるまで混合物を震盪して６０℃に加熱した。室温まで冷まし、溶液を０．４５μｍのＰＴＦＥメンブランで濾過した。濾過した溶液に酸触媒（ｐ−トルエンスルホン酸の１０質量％１，４−ジオキサン溶液、０．２２ｇとして）を加えて、液体を含む反応混合物を得た。（作業Ｂ）１０ミル（約０．２５ｍｍ）のギャップを持つバードバーを取り付けた等速ドローダウンコーターを用いて、金属化（ＴｉＺｒ）MYLAR（商標）基材の反射側に反応混合物を塗布した。（作業Ｃ）ウェット層を載せた金属化MYLAR（商標）基材を、１３０℃に予熱した強制換気オーブンに素早く移して４０分間加熱した。これらの作業により、単一の自立型薄膜として基材から剥離できる、約８〜１２μｍの範囲の厚さを持つＳＯＦができた。ＳＯＦの色は緑色であった。
【０２５９】
［実施例１４：タイプ２  ＳＯＦ］
（作業Ａ）実施例１０と同じ。（作業Ｂ）金属化（ＴｉＺｒ）MYLAR（商標）基材に載せた、顔料とポリマ系バインダとを含む光導電層に、１０ミル（約０．２５ｍｍ）のギャップを持つバードバーを取り付けた等速ドローダウンコーターを用いて反応混合物を塗布した。（作業Ｃ）載せたウェット層を、１２０℃に予熱した強制換気オーブンに素早く移して２０分間加熱した。これらの作業により、均一に被覆された多層型デバイスができた。ＳＯＦの厚さは約９〜１０μｍの範囲であった。
【０２６０】
［実施例１５：タイプ２  ＳＯＦ］
（作業Ａ）以下のものを混合した。構成要素  １，６−ｎ−ヘキサンジオール［セグメント＝ｎ−ヘキシル、Ｆｇ＝ヒドロキシル（−ＯＨ）、０．４７ｇ、４．０ｍｍｏｌ］、第２構成要素  Ｎ４，Ｎ４，Ｎ４’，Ｎ４’−テトラキス（４−（メトキシメチル）フェニル）ビフェニル−４，４’−ジアミン［セグメント＝Ｎ４，Ｎ４，Ｎ４’，Ｎ４’−テトラ−ｐ−トリルビフェニル−４，４’−ジアミン、Ｆｇ＝メトキシエーテル（−ＯＣＨ３）、１．３１ｇ、２．０ｍｍｏｌ］、１，４−ジオキサン（６．３ｇ）、メチルイソブチルケトン（１．５７ｇの）。均一溶液となるまで混合物を震盪して６０℃に加熱した。室温まで冷まし、溶液を０．４５μｍのＰＴＦＥメンブランで濾過した。濾過した溶液に酸触媒（ｐ−トルエンスルホン酸の１０質量％１，４−ジオキサン溶液、０．２２ｇとして）を加えて、液体を含む反応混合物を得た。（作業Ｂ）１０ミル（約０．２５ｍｍ）のギャップを持つバードバーを取り付けた等速ドローダウンコーターを用いて、金属化（ＴｉＺｒ）MYLAR（商標）基材の反射側に反応混合物塗布した。（作業Ｃ）ウェット層を載せた金属化MYLAR（商標）基材を、１３０℃に予熱した強制換気オーブンに素早く移して４０分間加熱した。これらの作業により、単一の自立型薄膜として基材から剥離できる、約８〜１２μｍの範囲の厚さを持つＳＯＦができた。ＳＯＦの色は緑色であった。
【０２６１】
［実施例１６：タイプ２  ＳＯＦ］
（作業Ａ）以下のものを混合した。構成要素  ４，４’−（シクロヘキサン−１，１−ジイル）ジフェノール［セグメント＝４，４’−（シクロヘキサン−１，１−ジイル）ジフェニル、Ｆｇ＝ヒドロキシル（−ＯＨ）、０．８ｇ］、第２構成要素  Ｎ４，Ｎ４，Ｎ４’，Ｎ４’−テトラキス（４−（メトキシメチル）フェニル）ビフェニル−４，４’−ジアミン［セグメント＝Ｎ４，Ｎ４，Ｎ４’，Ｎ４’−テトラ−ｐ−トリルビフェニル−４，４’−ジアミン、Ｆｇ＝メトキシエーテル（−ＯＣＨ３）、０．８ｇ、１．５ｍｍｏｌ］、１，４−ジオキサン、酢酸ｎ−ブチル（１．５７ｇ）。均一溶液となるまで混合物を震盪して６０℃に加熱した。室温まで冷まし、溶液を０．４５μｍのＰＴＦＥメンブランで濾過した。濾過した溶液に酸触媒（ｐ−トルエンスルホン酸の１０質量％１，４−ジオキサン溶液、０．２２ｇとして）を加えて、液体を含む反応混合物を得た。（作業Ｂ）１０ミル（約０．２５ｍｍ）のギャップを持つバードバーを取り付けた等速ドローダウンコーターを用いて、金属化（ＴｉＺｒ）MYLAR（商標）基材の反射側に反応混合物を塗布した。（作業Ｃ）ウェット層を載せた金属化MYLAR（商標）基材を、１３０℃に予熱した強制換気オーブンに素早く移して４０分間加熱した。これらの作業により、単一の自立型薄膜として基材から剥離できる、約１２μｍの厚さを持つＳＯＦができた。ＳＯＦの色は緑色であった。
【０２６２】
［実施例１７：タイプ２  ＳＯＦ］
（作業Ａ）実施例１３と同じ。（作業Ｂ）金属化（ＴｉＺｒ）MYLAR（商標）基材に載せた、顔料とポリマ系バインダとを含む光導電層に、１０ミル（約０．２５ｍｍ）のギャップを持つバードバーを取り付けた等速ドローダウンコーターを用いて反応混合物を塗布した。（作業Ｃ）載せたウェット層を、１２０℃に予熱した強制換気オーブンに素早く移して２０分間加熱した。これらの作業により、均一に被覆された多層型デバイスができた。ＳＯＦの厚さは約９〜１０μｍの範囲であった。
【０２６３】
［実施例１８：タイプ２  ＳＯＦ］
（作業Ａ）以下のものを混合した。構成要素  ４，４’−（シクロヘキサン−１，１−ジイル）ジフェノール［セグメント＝４，４’−（シクロヘキサン−１，１−ジイル）ジフェニル、Ｆｇ＝ヒドロキシル（−ＯＨ）、０．８ｇ、３．０ｍｍｏｌ］、第２構成要素  Ｎ４，Ｎ４，Ｎ４’，Ｎ４’−テトラキス（４−（メトキシメチル）フェニル）ビフェニル−４，４’−ジアミン［セグメント＝Ｎ４，Ｎ４，Ｎ４’，Ｎ４’−テトラ−ｐ−トリルビフェニル−４，４’−ジアミン、Ｆｇ＝メトキシエーテル（−ＯＣＨ３）、０．８ｇ、１．５ｍｍｏｌ］、１，４−ジオキサン、メチルイソブチルケトン（１．５７ｇ）。均一溶液となるまで混合物を震盪して６０℃に加熱した。室温まで冷まし、溶液を０．４５μｍのＰＴＦＥメンブランで濾過した。濾過した溶液に酸触媒（ｐ−トルエンスルホン酸の１０質量％１，４−ジオキサン溶液、０．２２ｇとして）を加えて、液体を含む反応混合物を得た。（作業Ｂ）１０ミル（約０．２５ｍｍ）のギャップを持つバードバーを取り付けた等速ドローダウンコーターを用いて、金属化（ＴｉＺｒ）MYLAR（商標）基材の反射側に反応混合物を塗布した。（作業Ｃ）ウェット層を載せた金属化MYLAR（商標）基材を、１３０℃に予熱した強制換気オーブンに素早く移して４０分間加熱した。これらの作業により、単一の自立型薄膜として基材から剥離できる、約１２μｍの厚さを持つＳＯＦができた。ＳＯＦの色は緑色であった。
【０２６４】
［実施例１９：タイプ２  ＳＯＦ］
（作業Ａ）実施例７と同じ。（作業Ｂ）金属化（ＴｉＺｒ）MYLAR（商標）基材に載せた、顔料とポリマ系バインダとを含む光導電層に、１０ミル（約０．２５ｍｍ）のギャップを持つバードバーを取り付けた等速ドローダウンコーターを用いて反応混合物を塗布した。（作業Ｃ）載せたウェット層を、強制換気ドラフト内、周囲温度で５分間乾燥した後、１２０℃に予熱した強制換気オーブンに移して１５分間加熱した。これらの作業により、均一に被覆された多層型デバイスができた。ＳＯＦの厚さは約９〜１０μｍの範囲であった。
【０２６５】
［実施例２０：タイプ２  ＳＯＦ］
（作業Ａ）実施例１０と同じ。（作業Ｂ）金属化（ＴｉＺｒ）MYLAR（商標）基材に載せた、顔料とポリマ系バインダとを含む光導電層に、１０ミル（約０．２５ｍｍ）のギャップを持つバードバーを取り付けた等速ドローダウンコーターを用いて反応混合物を塗布した。（作業Ｃ）載せたウェット層を、強制換気ドラフト内、周囲温度で５分間乾燥した後、１２０℃に予熱した強制換気オーブンに移して１５分間加熱した。これらの作業により、均一に被覆された多層型デバイスができた。ＳＯＦの厚さは約９〜１０μｍの範囲であった。
【０２６６】
［実施例２１：タイプ２  ＳＯＦ］
（作業Ａ）実施例１３と同じ。（作業Ｂ）金属化（ＴｉＺｒ）MYLAR（商標）基材に載せた、顔料とポリマ系バインダとを含む光導電層に、１０ミル（約０．２５ｍｍ）のギャップを持つバードバーを取り付けた等速ドローダウンコーターを用いて反応混合物を塗布した。（作業Ｃ）載せたウェット層を、強制換気ドラフト内、周囲温度で５分間乾燥した後、１２０℃に予熱した強制換気オーブンに移して１５分間加熱した。これらの作業により、均一に被覆された多層型デバイスができた。ＳＯＦの厚さは約９〜１０μｍの範囲であり、剥離させることはできなかった。
【０２６７】
［実施例２２：タイプ２  ＳＯＦ］
（作業Ａ）実施例７と同じ。（作業Ｂ）発生体層と、ポリマ系バインダ中に分散させたジアミン型分子を含む輸送層とを含む多層型感光性部材に、１０ミル（約０．２５ｍｍ）のギャップを持つバードバーを取り付けた等速ドローダウンコーターを用いて反応混合物を塗布した。（作業Ｃ）載せたウェット層を、強制換気ドラフト内、周囲温度で５分間乾燥した後、１２０℃に予熱した強制換気オーブンに移して１５分間加熱した。これらの作業により、均一に被覆された多層型デバイスができた。ＳＯＦの厚さは約９〜１０μｍの範囲であった。
【０２６８】
［実施例２３：タイプ２  ＳＯＦ］
（作業Ａ）実施例１０と同じ。（作業Ｂ）発生体層と、ポリマ系バインダ中に分散させたジアミン型分子を含む輸送層とを含む多層型感光性部材に、１０ミル（約０．２５ｍｍ）のギャップを持つバードバーを取り付けた等速ドローダウンコーターを用いて反応混合物を塗布した。（作業Ｃ）載せたウェット層を、強制換気ドラフト内、周囲温度で５分間乾燥した後、１２０℃に予熱した強制換気オーブンに移して１５分間加熱した。これらの作業により、均一に被覆された多層型デバイスができた。ＳＯＦの厚さは約９〜１０μｍの範囲であった。
【０２６９】
［実施例２４：タイプ２  ＳＯＦ］
（作業Ａ）実施例１３と同じ。（作業Ｂ）発生体層と、ポリマ系バインダ中に分散させたジアミン型分子を含む輸送層とを含む多層型感光性部材に、１０ミル（約０．２５ｍｍ）のギャップを持つバードバーを取り付けた等速ドローダウンコーターを用いて反応混合物を塗布した。（作業Ｃ）載せたウェット層を、強制換気ドラフト内、周囲温度で５分間乾燥した後、１２０℃に予熱した強制換気オーブンに移して１５分間加熱した。これらの作業により、均一に被覆された多層型デバイスができた。ＳＯＦの厚さは約９〜１０μｍの範囲であった。
【０２７０】
［実施例２５：タイプ１  ＳＯＦ］
（作業Ａ）以下のものを混合した。構成要素  （４，４’，４”，４’”−（ビフェニル−４，４’−ジイルビス（アザントリイル））テトラキス（ベンゼン−４，１−ジイル））テトラメタノール［セグメント＝（４，４’，４”，４’”−（ビフェニル−４，４’−ジイルビス（アザントリイル））テトラキス（ベンゼン−４，１−ジイル）、Ｆｇ＝アルコール（−ＯＨ）、１．４８ｇ、２．４ｍｍｏｌ］、１，４−ジオキサン（８．３ｇ）。均一溶液となるまで混合物を震盪して６０℃に加熱した。室温まで冷まし、溶液を０．４５μｍのＰＴＦＥメンブランで濾過した。濾過した溶液に酸触媒（ｐ−トルエンスルホン酸の１０質量％１，４−ジオキサン溶液、０．１５ｇとして）を加えて、液体を含む反応混合物を得た。（作業Ｂ）２５ミル（約０．６４ｍｍ）のギャップを持つバードバーを取り付けた等速ドローダウンコーターを用いて、金属化（ＴｉＺｒ）MYLAR（商標）基材の反射側に反応混合物を塗布した。（作業Ｃ）ウェット層を載せた金属化MYLAR（商標）基材を、１３０℃に予熱した強制換気オーブンに素早く移して４０分間加熱した。これらの作業により、約８〜２４μｍの範囲の厚さを持つＳＯＦができた。ＳＯＦの色は緑色であった。
【０２７１】
［実施例２６：タイプ１  ＳＯＦ］
（作業Ａ）以下のものを混合した。構成要素  ４，４’，４”−ニトリロトリス（ベンゼン−４，１−ジイル）トリメタノール［セグメント＝（４，４’，４”−ニトリロトリス（ベンゼン−４，１−ジイル）トリメチル）、Ｆｇ＝アルコール（−ＯＨ）、１．４８ｇ、４．４ｍｍｏｌ］、１，４−ジオキサン（８．３ｇ）。均一溶液となるまで混合物を震盪して６０℃に加熱した。室温まで冷まし、溶液を０．４５μｍのＰＴＦＥメンブランで濾過した。濾過した溶液に酸触媒（ｐ−トルエンスルホン酸の１０質量％１，４−ジオキサン溶液、０．１５ｇとして）を加えて、液体を含む反応混合物を得た。（作業Ｂ）１５ミル（約０．３８ｍｍ）のギャップを持つバードバーを取り付けた等速ドローダウンコーターを用いて、金属化（ＴｉＺｒ）MYLAR（商標）基材の反射側に反応混合物を塗布した。（作業Ｃ）ウェット層を載せた金属化MYLAR（商標）基材を、１３０℃に予熱した強制換気オーブンに素早く移して４０分間加熱した。これらの作業により、自立型薄膜として基材から剥離できる、約６〜１５μｍの範囲の厚さを持つＳＯＦができた。ＳＯＦの色は緑色であった。この薄膜のフーリエ変換赤外スペクトルを図９に示す。２次元Ｘ線散乱データを図１５に示す。図１５から分かるように、バックグラウンドを超えるシグナルが無いことは、検出可能な周期性を持つ分子秩序が無いことを示している。
【０２７２】
［実施例２７：タイプ２  ＳＯＦ］
（作業Ａ）以下のものを混合した。構成要素  Ｎ４，Ｎ４，Ｎ４’，Ｎ４’−テトラキス（４−（メトキシメチル）フェニル）ビフェニル−４，４’−ジアミン［セグメント＝Ｎ４，Ｎ４，Ｎ４’，Ｎ４’−テトラ−ｐ−トリルビフェニル−４，４’−ジアミン、Ｆｇ＝メトキシエーテル（−ＯＣＨ３）、０．２６ｇ、０．４０ｍｍｏｌ］、第２構成要素  ３，３’−（４，４’−（ビフェニル−４−イルアザンジイル）ビス（４，１−フェニレン））ジプロパン−１−オール［セグメント＝３，３’−（４，４’−（ビフェニル−４−イルアザンジイル）ビス（４，１−フェニレン））ジプロピル、Ｆｇ＝ヒドロキシ（−ＯＨ）、０．３４ｇ、０．７８ｍｍｏｌ］、１−メトキシ−２−プロパノール（１．２９ｍｌ）。均一溶液となるまで混合物を震盪して６０℃に加熱した。室温まで冷まし、溶液を０．４５μｍのＰＴＦＥメンブランで濾過した。濾過した溶液に酸触媒（ｐ−トルエンスルホン酸の１０質量％１−メトキシ−２−プロパノール溶液、０．２ｇとして）を加えて、液体を含む反応混合物を得た。（作業Ｂ）８ミル（約０．２ｍｍ）のギャップを持つバードバーを取り付けた等速ドローダウンコーターを用いて、金属化（ＴｉＺｒ）MYLAR（商標）基材の反射側に反応混合物を塗布した。（作業Ｃ）ウェット層を載せた金属化MYLAR（商標）基材を、１５０℃に予熱した強制換気オーブンに素早く移して４０分間加熱した。これらの作業により、単一の自立型薄膜として基材から剥離できる、約１５〜２０μｍの範囲の厚さを持つＳＯＦができた。ＳＯＦの色は緑色であった。
【０２７３】
［実施例２８：タイプ２  ＳＯＦ］
（作業Ａ）実施例２４と同じ。（作業Ｂ）発生体層と、ポリマ系バインダ中に分散させたジアミン型分子を含む輸送層とを含む多層型感光性部材に、５ミル（約０．１３ｍｍ）のギャップを持つバードバーを取り付けた等速ドローダウンコーターを用いて反応混合物を塗布した。（作業Ｃ）載せたウェット層を、１３０℃に予熱した強制換気オーブンに素早く移して４０分間加熱した。これらの作業により、均一に被覆された多層型デバイスができた。ＳＯＦの厚さは約５μｍであった。
【０２７４】
［実施例２９：タイプ２  ＳＯＦ］
（作業Ａ）実施例２４と同じ。（作業Ｂ）発生体層と、ポリマ系バインダ中に分散させたジアミン型分子を含む輸送層とを含む多層型感光性部材を、７５０ｒｐｍで回転するスピンコーティング装置に固定して、反応混合物を塗布した。回転する基材の中心に液体反応混合物を滴下してウェット層を堆積した。（作業Ｃ）載せたウェット層を、１４０℃に予熱した強制換気オーブンに素早く移して４０分間加熱した。これらの作業により、均一に被覆された多層型デバイスができた。ＳＯＦの厚さは約０．２μｍであった。
【０２７５】
［実施例３０：タイプ２  ＳＯＦ］
（作業Ａ）以下のものを混合した。構成要素  テレフタルアルデヒド［セグメント＝ベンゼン、Ｆｇ＝アルデヒド（−ＣＨＯ）、０．１８ｇ、１．３ｍｍｏｌ］、第２構成要素  トリス（４−アミノフェニル）アミン［セグメント＝トリフェニルアミン、Ｆｇ＝アミン（−ＮＨ２）、０．２６ｇ、０．８９ｍｍｏｌ］、テトラヒドロフラン（２．５ｇ）。均一溶液となるまで混合物を震盪した。室温まで冷まし、溶液を０．４５μｍＰＴＦＥ膜で濾過した。濾過した溶液に酸触媒（ｐ−トルエンスルホン酸の１０質量％１−テトラヒドロフラン溶液、０．０４５ｇとして）を加えて、液体を含む反応混合物を得た。（作業Ｂ）５ミル（約０．１３ｍｍ）のギャップを持つバードバーを取り付けた等速ドローダウンコーターを用いて、金属化（ＴｉＺｒ）MYLAR（商標）基材の反射側に反応混合物を塗布した。（作業Ｃ）ウェット層を載せた金属化MYLAR（商標）基材を、１２０℃に予熱した強制換気オーブンに素早く移して４０分間加熱した。これらの作業により、単一の自立型薄膜として基材から剥離できる、約６μｍの厚さを持つＳＯＦができた。ＳＯＦの色は赤橙色であった。この薄膜のフーリエ変換赤外スペクトルを図１０に示す。
【０２７６】
［実施例３１：タイプ１  ＳＯＦ］
（作業Ａ）以下のものを混合した。構成要素  ４，４’，４”−ニトリロトリベンズアルデヒド［セグメント＝トリフェニルアミン、Ｆｇ＝アルデヒド（−ＣＨＯ）、０．１６ｇ、０．４ｍｍｏｌ］、第２構成要素  トリス（４−アミノフェニル）アミン［セグメント＝トリフェニルアミン、Ｆｇ＝アミン（−ＮＨ２）、０．１４ｇ、０．４ｍｍｏｌ］、テトラヒドロフラン（１．９ｇ）。均一溶液となるまで混合物を撹拌した。室温まで冷まし、溶液を０．４５μｍのＰＴＦＥメンブランで濾過した。（作業Ｂ）５ミル（約０．１３ｍｍ）のギャップを持つバードバーを取り付けた等速ドローダウンコーターを用いて、金属化（ＴｉＺｒ）MYLAR（商標）基材の反射側に反応混合物を塗布した。（作業Ｃ）ウェット層を載せた金属化MYLAR（商標）基材を、１２０℃に予熱した強制換気オーブンに素早く移して４０分間加熱した。これらの作業により、単一の自立型薄膜として基材から剥離できる、約６μｍの厚さを持つＳＯＦができた。ＳＯＦの色は赤色であった。この薄膜のフーリエ変換赤外スペクトルを図１１に示す。
【０２７７】
［実施例３２：タイプ２  ＳＯＦ］
（作業Ａ）以下のものを混合した。構成要素  グリオキサール［セグメント＝共有単結合、Ｆｇ＝アルデヒド（−ＣＨＯ）、０．３１ｇ、５．８ｍｍｏｌ、４０質量％の水溶液、即ち、０．７７ｇのグリオキサール水溶液として添加］、第２構成要素  トリス（４−アミノフェニル）アミン［セグメント＝トリフェニルアミン、Ｆｇ＝アミン（−ＮＨ２）、１．１４ｇ、３．９ｍｍｏｌ］、テトラヒドロフラン（８．２７ｇ）。均一溶液となるまで混合物を震盪した。室温まで冷まし、溶液を０．４５μｍのＰＴＦＥメンブランで濾過した。（作業Ｂ）１０ミル（約０．２５ｍｍ）のギャップを持つバードバーを取り付けた等速ドローダウンコーターを用いて、金属化（ＴｉＺｒ）MYLAR（商標）基材の反射側に反応混合物を塗布した。（作業Ｃ）ウェット層を載せた金属化MYLAR（商標）基材を、１２０℃に予熱した強制換気オーブンに素早く移して４０分間加熱した。これらの作業により、単一の自立型薄膜として基材から剥離できる、約６〜１２μｍの範囲の厚さを持つＳＯＦができた。ＳＯＦの色は赤色であった。
【０２７８】
［実施例３３：タイプ２  ＳＯＦ］
（作業Ａ）以下のものを混合した。構成要素  テレフタルアルデヒド［セグメント＝ベンゼン、Ｆｇ＝アルデヒド（−ＣＨＯ）、０．１８ｇ、１．３ｍｍｏｌ］、第２構成要素  トリス（４−アミノフェニル）アミン［セグメント＝トリフェニルアミン、Ｆｇ＝アミン（−ＮＨ２）、０．２６ｇ、０．８９ｍｍｏｌ］、テトラヒドロフラン（２．５ｇ）、水（０．４ｇ）。均一溶液となるまで混合物を震盪した。室温まで冷まし、溶液を０．４５μｍのＰＴＦＥメンブランで濾過した。（作業Ｂ）５ミル（約０．１３ｍｍ）のギャップを持つバードバーを取り付けた等速ドローダウンコーターを用いて、金属化（ＴｉＺｒ）MYLAR（商標）基材の反射側に反応混合物を塗布した。（作業Ｃ）ウェット層を載せた金属化MYLAR（商標）基材を、１２０℃に予熱した強制換気オーブンに素早く移して４０分間加熱した。これらの作業により、単一の自立型薄膜として基材から剥離できる、６μｍの厚さを持つＳＯＦができた。ＳＯＦの色は赤橙色であった。
【０２７９】
［実施例３４：タイプ１  ＳＯＦ］
（作業Ａ）以下のものを混合した。構成要素  ４，４’，４”−ニトリロトリベンズアルデヒド［セグメント＝トリフェニルアミン、Ｆｇ＝アルデヒド（−ＣＨＯ）、０．１６ｇ、０．４ｍｍｏｌ］、第２構成要素  トリス（４−アミノフェニル）アミン［セグメント＝トリフェニルアミン、Ｆｇ＝アミン（−ＮＨ２）、０．１４ｇ、０．４ｍｍｏｌ］、テトラヒドロフラン（１．９ｇ）、水（０．４ｇ）。均一溶液となるまで混合物を撹拌した。室温まで冷まし、溶液を０．４５μｍのＰＴＦＥメンブランで濾過した。（作業Ｂ）５ミル（約０．１３ｍｍ）のギャップを持つバードバーを取り付けた等速ドローダウンコーターを用いて、金属化（ＴｉＺｒ）MYLAR（商標）基材の反射側に反応混合物を塗布した。（作業Ｃ）ウェット層を載せた金属化MYLAR（商標）基材を、１２０℃に予熱した強制換気オーブンに素早く移して４０分間加熱した。これらの作業により、単一の自立型薄膜として基材から剥離できる、約６μｍの厚さを持つＳＯＦができた。ＳＯＦの色は赤橙色であった。
【０２８０】
［実施例３５：タイプ２  ＳＯＦ］
（作業Ａ）実施例２８と同じ。（作業Ｂ）反応混合物をガラスピペットからガラススライド上に滴下した。（作業Ｃ）ガラススライドを加熱ステージ上で８０℃に加熱し、約２００μｍの厚さを持つ、深赤色のＳＯＦを得た。これは、ガラススライドから剥離できた。
【０２８１】
［実施例３６：タイプ１  ＳＯＦ］
（作業Ａ）以下のものを混合した。構成要素  トリス［（４−ヒドロキシメチル）フェニル］アミン［セグメント＝トリ（ｐ−トリル）アミン、Ｆｇ＝ヒドロキシ（−ＯＨ）、５．１２ｇ］、添加剤  Cymel303（５５ｍｇ）およびSilclean 3700（２１０ｍｇ）、触媒  Nacure XP-357（２６７ｍｇ）、１−メトキシ−２−プロパノール（１３．２７ｇ）。混合物をローリングウェーブローター上で１０分間混合後、均一溶液となるまで５５℃で６５分間加熱した。混合物をローター上に置き、室温まで冷ました。溶液を１μｍのＰＴＦＥメンブランで濾過した。（作業Ｂ）カップコーター（ツキアゲコーティング）を用い、２４０ｍｍ／分の引っ張り速度で、市販の３０ｍｍドラム型光受容体に反応混合物を塗布した。（作業Ｃ）ウェット層を載せた光受容体ドラムを、１４０℃に予熱した強制換気オーブンに素早く移して４０分間加熱した。これらの作業により、約６．９μｍの厚さを持つＳＯＦができた。図１２は、このＳＯＦオーバーコート層の光導電性（７５ｍｓ（露光−測定）での電圧）を示す、光誘導放電曲線（ＰＩＤＣ）である。
【０２８２】
［実施例３７：添加剤を加えた、タイプ１  ＳＯＦ］
（作業Ａ）以下のものを混合した。構成要素  トリス［（４−ヒドロキシメチル）フェニル］アミン［セグメント＝トリ（ｐ−トリル）アミン、Ｆｇ＝ヒドロキシ（−ＯＨ）、４．６５ｇ］、添加剤  Cymel303（４９ｍｇ）およびSilclean 3700（２０５ｍｇ）、触媒  Nacure XP-357（２５４ｍｇ）、１−メトキシ−２−プロパノール（１２．２５ｇ）。混合物をローリングウェーブローター上で１０分間混合後、均一溶液となるまで５５℃で６５分間加熱した。混合物をローター上に置き、室温まで冷ました。溶液を１μｍのＰＴＦＥメンブランで濾過した。ポリエチレンワックス分散液（平均粒径５．５μｍ、４０％固体／ｉ−プロピルアルコール、６１３ｍｇ）を反応混合物に加えた。これに１０分間超音波をかけ、ローター上で３０分間混合した。（作業Ｂ）カップコーター（ツキアゲコーティング）を用い、２４０ｍｍ／分の引っ張り速度で、市販の３０ｍｍドラム型光受容体に反応混合物を塗布した。（作業Ｃ）ウェット層を載せた光受容体ドラムを、１４０℃に予熱した強制換気オーブンに素早く移して４０分間加熱した。これらの作業により、ＳＯＦ中にワックス粒子を一様に含んでいる、６．９μｍの厚さを持つ薄膜ができた。図１３は、このＳＯＦオーバーコート層の光導電性（７５ｍｓ（露光−測定）での電圧）を示す、光誘導放電曲線（ＰＩＤＣ）である。
【０２８３】
［実施例３８：タイプ２  ＳＯＦ］
（作業Ａ）以下のものを混合した。構成要素  Ｎ，Ｎ，Ｎ’，Ｎ’−テトラキス−［（４-ヒドロキシメチル）フェニル］−ビフェニル−４，４’−ジアミン［セグメント＝Ｎ，Ｎ，Ｎ’，Ｎ’−テトラ−（ｐ−トリル）ビフェニル−４，４’−ジアミン、Ｆｇ＝ヒドロキシ（−ＯＨ）、３．３６ｇ］、構成要素  Ｎ，Ｎ’−ジフェニル−Ｎ，Ｎ’−ビス（３−ヒドロキシフェニル）ビフェニル−４，４’−ジアミン［セグメント＝Ｎ，Ｎ，Ｎ’，Ｎ’−テトラフェニルビフェニル−４，４’−ジアミン、Ｆｇ＝ヒドロキシル（−ＯＨ）、５．５６ｇ］、添加剤  Cymel303（４８０ｍｇ）およびSilclean 3700（３８３ｍｇ）、触媒  Nacure XP-357（４８０ｍｇ）、１−メトキシ−２−プロパノール（３３．２４ｇ）。混合物をローリングウェーブローター上で１０分間混合後、均一溶液となるまで５５℃で６５分間混合した。混合物をローター上に置き、室温まで冷ました。溶液を１μｍのＰＴＦＥメンブランで濾過した。（作業Ｂ）カップコーター（ツキアゲコーティング）を用い、４８５ｍｍ／分の引っ張り速度で、市販の３０ｍｍドラム型光受容体に反応混合物を塗布した。（作業Ｃ）ウェット層を載せた光受容体ドラムを、１４０℃に予熱した強制換気オーブンに素早く移して４０分間加熱した。これらの作業により、６．０μｍから６．２μｍまでの範囲の厚さを持つ薄膜ができた。図１４は、このＳＯＦオーバーコート層の光導電性（７５ｍｓ（露光−測定）での電圧）を示す、光誘導放電曲線（ＰＩＤＣ）である。
【０２８４】
［実施例３９：タイプ２  ＳＯＦ］
（作業Ａ）以下のものを混合することができる。構成要素  炭酸ジプロピル［セグメント＝カルボニル［−Ｃ（＝Ｏ）−］、Ｆｇ＝プロポキシ（ＣＨ３ＣＨ２ＣＨ２Ｏ−）、４．３８ｇ、３０ｍｍｏｌ］、構成要素  １，３，５−トリヒドロキシシクロヘキサン［セグメント＝シクロヘキサン、Ｆｇ＝ヒドロキシル（−ＯＨ）、３．２４ｇ、２０ｍｍｏｌ］、触媒  ナトリウムメトキシド（３８ｍｇ）、Ｎ−メチル−２−ピロリジノン（２５．５ｇ）。混合物をローリングウェーブローター上で１０分間混合し、１μｍのＰＴＦＥメンブランで濾過する。（作業Ｂ）５ミル（約０．１３ｍｍ）のギャップを持つバードバーを取り付けた等速ドローダウンコーターを用いて、金属化（ＴｉＺｒ）MYLAR（商標）基材の反射側に反応混合物を塗布する。（作業Ｃ）ウェット層を載せた基材を、２００℃に予熱した強制換気オーブンに素早く移して４０分間加熱する。
【０２８５】
［実施例４０：タイプ２  ＳＯＦ］
（作業Ａ）以下のものを混合することができる。構成要素  炭酸ジプロピル［セグメント＝カルボニル［−Ｃ（＝Ｏ）−］、Ｆｇ＝プロポキシ（ＣＨ３ＣＨ２ＣＨ２Ｏ−）、４．３８ｇ、３０ｍｍｏｌ］、構成要素  １，３，５−トリヒドロキシシクロヘキサン［セグメント＝シクロヘキサン、Ｆｇ＝ヒドロキシル（−ＯＨ）、３．２４ｇ、２０ｍｍｏｌ］、リン酸（２Ｍ水溶液、１００ｍｇ）、Ｎ−メチル−２−ピロリジノン（２５．５ｇ）。混合物をローリングウェーブローター上で１０分間混合し、１μｍのＰＴＦＥメンブランで濾過する。（作業Ｂ）５ミル（約０．１３ｍｍ）のギャップを持つバードバーを取り付けた等速ドローダウンコーターを用いて、金属化（ＴｉＺｒ）MYLAR（商標）基材の反射側に反応混合物を塗布する。（作業Ｃ）ウェット層を載せた基材を、２００℃に予熱した強制換気オーブンに素早く移して４０分間加熱する。
【０２８６】
［実施例４１：タイプ２  ＳＯＦ］
（作業Ａ）以下のものを混合することができる。構成要素  １，１’−カルボニルジイミダゾール［セグメント＝カルボニル［−Ｃ（＝Ｏ）−］、Ｆｇ＝イミダゾール、４．８６ｇ、３０ｍｍｏｌ］、構成要素  １，３，５−トリヒドロキシシクロヘキサン［セグメント＝シクロヘキサン、Ｆｇ＝ヒドロキシル（−ＯＨ）、３．２４ｇ、２０ｍｍｏｌ］、触媒  ナトリウムメトキシド（３８ｍｇ）、Ｎ−メチル−２−ピロリジノン（２５．５ｇ）。混合物をローリングウェーブローター上で１０分間混合し、１μｍのＰＴＦＥメンブランで濾過する。（作業Ｂ）５ミル（約０．１３ｍｍ）のギャップを持つバードバーを取り付けた等速ドローダウンコーターを用いて、金属化（ＴｉＺｒ）MYLAR（商標）基材の反射側に反応混合物を塗布する。（作業Ｃ）ウェット層を載せた基材を、２００℃に予熱した強制換気オーブンに素早く移して４０分間加熱する。
【０２８７】
［実施例４２：タイプ２  ＳＯＦ］
（作業Ａ）以下のものを混合することができる。構成要素  カルボニルジイミダゾール［セグメント＝カルボニル［−Ｃ（＝Ｏ）−］、Ｆｇ＝イミダゾール、４．８６ｇ、３０ｍｍｏｌ］、構成要素  １，３，５−トリヒドロキシシクロヘキサン［セグメント＝シクロヘキサン、Ｆｇ＝ヒドロキシル（−ＯＨ）、３．２４ｇ、２０ｍｍｏｌ］、リン酸（２Ｍ水溶液、１００ｍｇ）、Ｎ−メチル−２−ピロリジノン（２５．５ｇ）。混合物をローリングウェーブローター上で１０分間混合し、１μｍのＰＴＦＥメンブランで濾過する。（作業Ｂ）５ミル（約０．１３ｍｍ）のギャップを持つバードバーを取り付けた等速ドローダウンコーターを用いて、金属化（ＴｉＺｒ）MYLAR（商標）基材の反射側に反応混合物を塗布する。（作業Ｃ）ウェット層を載せた基材を、２００℃に予熱した強制換気オーブンに素早く移して４０分間加熱する。
【０２８８】
［実施例４３：タイプ２  ＳＯＦ］
（作業Ａ）以下のものを混合することができる。構成要素  トリメシン酸［セグメント＝１，３，５−ベンゼントリカルボキシラート、Ｆｇ＝Ｈ、４．２０ｇ、２０ｍｍｏｌ］、構成要素  １，６−ヘキサンジオール［セグメント＝ヘキサン、Ｆｇ＝ヒドロキシル（−ＯＨ）、３．５５ｇ、３０ｍｍｏｌ］、リン酸（２Ｍ水溶液、１００ｍｇ）、Ｎ−メチル−２−ピロリジノン（２５．５ｇ）。混合物をローリングウェーブローター上で１０分間混合し、１μｍのＰＴＦＥメンブランで濾過する。（作業Ｂ）５ミル（約０．１３ｍｍ）のギャップを持つバードバーを取り付けた等速ドローダウンコーターを用いて、金属化（ＴｉＺｒ）MYLAR（商標）基材の反射側に反応混合物を塗布する。（作業Ｃ）ウェット層を載せた基材を、２００℃に予熱した強制換気オーブンに素早く移して４０分間加熱する。
【０２８９】
［実施例４４：タイプ２  ＳＯＦ］
（作業Ａ）以下のものを混合することができる。構成要素  トリメシン酸［セグメント＝１，３，５−ベンゼントリカルボキシラート、Ｆｇ＝Ｈ、４．２０ｇ、２０ｍｍｏｌ］、構成要素  １，６−ヘキサンジオール［セグメント＝ヘキサン、Ｆｇ＝ヒドロキシル（−ＯＨ）、３．５５ｇ、３０ｍｍｏｌ］、Ｎ，Ｎ−ジメチル−４−アミノピリジン（５０ｍｇ）、Ｎ−メチル−２−ピロリジノン（２５．５ｇ）。混合物をローリングウェーブローター上で１０分間混合し、１μｍのＰＴＦＥメンブランで濾過する。（作業Ｂ）５ミル（約０．１３ｍｍ）のギャップを持つバードバーを取り付けた等速ドローダウンコーターを用いて、金属化（ＴｉＺｒ）MYLAR（商標）基材の反射側に反応混合物を塗布する。（作業Ｃ）ウェット層を載せた基材を、２００℃に予熱した強制換気オーブンに素早く移して４０分間加熱する。
【０２９０】
［実施例４５：タイプ２  ＳＯＦ］
（作業Ａ）以下のものを混合することができる。構成要素  トリメシン酸［セグメント＝１，３，５−ベンゼントリカルボキシラート、Ｆｇ＝Ｈ、４．２０ｇ、２０ｍｍｏｌ］、構成要素  ヘキサメチレンジアミン［セグメント＝ヘキサン、Ｆｇ＝アミン（−ＮＨ２）、３．４９ｇ、３０ｍｍｏｌ］、リン酸（２Ｍ水溶液、１００ｍｇ）、Ｎ−メチル−２−ピロリジノン（２５．５ｇ）。混合物をローリングウェーブローター上で１０分間混合し、１μｍのＰＴＦＥメンブランで濾過する。（作業Ｂ）５ミル（約０．１３ｍｍ）のギャップを持つバードバーを取り付けた等速ドローダウンコーターを用いて、金属化（ＴｉＺｒ）MYLAR（商標）基材の反射側に反応混合物を塗布する。（作業Ｃ）ウェット層を載せた基材を、２００℃に予熱した強制換気オーブンに素早く移して４０分間加熱する。
【０２９１】
［実施例４６：タイプ２  ＳＯＦ］
（作業Ａ）以下のものを混合することができる。構成要素  トリメシン酸［セグメント＝１，３，５−ベンゼントリカルボキシラート、Ｆｇ＝Ｈ、４．２０ｇ、２０ｍｍｏｌ］、構成要素  ヘキサメチレンジアミン［セグメント＝ヘキサン、Ｆｇ＝アミン（−ＮＨ２）、３．４９ｇ、３０ｍｍｏｌ］、Ｎ，Ｎ−ジメチル−４−アミノピリジン（５０ｍｇ）、Ｎ−メチル−２−ピロリジノン（２５．５ｇ）。混合物をローリングウェーブローター上で１０分間混合し、１μｍのＰＴＦＥメンブランで濾過する。（作業Ｂ）５ミル（約０．１３ｍｍ）のギャップを持つバードバーを取り付けた等速ドローダウンコーターを用いて、金属化（ＴｉＺｒ）MYLAR（商標）基材の反射側に反応混合物を塗布する。（作業Ｃ）ウェット層を載せた基材を、２００℃に予熱した強制換気オーブンに素早く移して４０分間加熱する。
【０２９２】
［実施例４７：タイプ２  ＳＯＦ］
（作業Ａ）液体を含む反応混合物の調製。以下のものを混合することができる。構成要素  １，４−ジイソシアナトベンゼン［セグメント＝フェニル、Ｆｇ＝イソシアナート（−Ｎ＝Ｃ＝Ｏ）、０．５ｇ、３．１ｍｍｏｌ］、第２構成要素  ４，４’，４”−ニトリロトリス（ベンゼン−４，１−ジイル）トリメタノール［セグメント＝４，４’，４”−ニトリロトリス（ベンゼン−４，１−ジイル）トリメチル、０．６９ｇ、２．１ｍｍｏｌ］、ジメチルホルムアミド（１０．１ｇ）、トリエチルアミン（１．０ｇ）。均一溶液が得られるまで混合物を撹拌する。室温まで冷まし、溶液を０．４５μｍのＰＴＦＥメンブランで濾過する。（作業Ｂ）８ミル（約０．２ｍｍ）のギャップを持つバードバーを取り付けた等速ドローダウンコーターを用いて、金属化（ＴｉＺｒ）MYLAR（商標）基材の反射側に反応混合物を塗布する。（作業Ｃ）ウェット層を載せた金属化MYLAR（商標）基材を、１３０℃に予熱した強制換気オーブンに素早く移して１２０分間加熱する。
【０２９３】
［実施例４８：タイプ２  ＳＯＦ］
（作業Ａ）液体を含む反応混合物の調製。以下のものを混合することができる。構成要素  １，４−ジイソシアナトヘキサン［セグメント＝ヘキシル、Ｆｇ＝イソシアナート（−Ｎ＝Ｃ＝Ｏ）、０．３８ｇ、３．６ｍｍｏｌ］、第２構成要素  トリエタノールアミン［セグメント＝トリエチルアミン、０．８１ｇ、５．６ｍｍｏｌ］、ジメチルホルムアミド（１０．１ｇ）、トリエチルアミン（１．０ｇ）。均一溶液が得られるまで混合物を撹拌する。室温まで冷まし、溶液を０．４５μｍのＰＴＦＥメンブランで濾過する。（作業Ｂ）８ミル（約０．２ｍｍ）のギャップを持つバードバーを取り付けた等速ドローダウンコーターを用いて、金属化（ＴｉＺｒ）MYLAR（商標）基材の反射側に反応混合物を塗布する。（作業Ｃ）ウェット層を載せた金属化MYLAR（商標）基材を、１３０℃に予熱した強制換気オーブンに素早く移して１２０分間加熱する。
【０２９４】
［実施例４９：タイプ２  ＳＯＦ］
（作業Ａ）以下のものを混合した。構成要素  Ｎ，Ｎ，Ｎ’，Ｎ’−テトラキス［（４−ヒドロキシメチル）フェニル］ビフェニル−４，４’−ジアミン［セグメント＝Ｎ，Ｎ，Ｎ’，Ｎ’−テトラ（ｐ−トリル）ビフェニル−４，４’−ジアミン、Ｆｇ＝ヒドロキシ（−ＯＨ）、４．２４ｇ］、構成要素  Ｎ，Ｎ’−ジフェニル−Ｎ，Ｎ’−ビス（３−ヒドロキシフェニル）テルフェニル−４，４’−ジアミン［セグメント＝Ｎ，Ｎ，Ｎ’，Ｎ’−テトラフェニルテルフェニル−４，４’−ジアミン、Ｆｇ＝ヒドロキシル（−ＯＨ）、５．６２ｇ］、添加剤  Cymel303（５３０ｍｇ）およびSilclean 3700（４２０ｍｇ）、触媒  Nacure XP-357（５３０ｍｇ）、１−メトキシ−２−プロパノール（４１．６２ｇ）。混合物をローリングウェーブローター上で１０分間混合後、均一溶液となるまで５５℃で６５分間加熱した。混合物をローター上に置き、室温まで冷ました。溶液を１μｍのＰＴＦＥメンブランで濾過した。（作業Ｂ）カップコーター（ツキアゲコーティング）を用い、４８５ｍｍ／分の引っ張り速度で、市販の３０ｍｍドラム型光受容体に反応混合物を塗布した。（作業Ｃ）ウェット層を載せた光受容体ドラムを、１４０℃に予熱した強制換気オーブンに素早く移して４０分間加熱した。これらの作業により、６．２μｍの厚さを持つＳＯＦができた。
【０２９５】
［実施例４９：タイプ２  ＳＯＦの試行］
（作業Ａ）液体を含む反応混合物の調製の試行。以下のものを混合した。構成要素  トリス［（４−ヒドロキシメチル）フェニル］アミン［セグメント＝トリ（ｐ−トリル）アミン、Ｆｇ＝ヒドロキシ（−ＯＨ）、５．１２ｇ］、添加剤  Cymel303（５５ｍｇ）、Silclean 3700（２１０ｍｇ）、１−メトキシ−２−プロパノール（１３．２７ｇ）。分子構成要素を完全に溶解させようと、混合物を５５℃で６５分間加熱したが、完全には溶解しなかった。触媒  Nacure XP-357（２６７ｍｇ）を加え、不均一混合物を更にローリングウェーブローター上で１０分間混合した。この実施例では、加熱工程の後に触媒を加えた。不溶解の分子構成要素の量のため、溶液は被覆前に濾過しなかった。（作業Ｂ）反応混合物のウェットフィルムとしての堆積。カップコーター（ツキアゲコーティング）を用い、２４０ｍｍ／分の引っ張り速度で、市販の３０ｍｍドラム型光受容体に反応混合物を塗布した。（作業Ｃ）ウェットフィルムの乾燥フィルムへの変化の促進。ウェット層を載せた光受容体ドラムを、１４０℃に予熱した強制換気オーブンに素早く移して４０分間加熱した。これらの作業では均一な薄膜ができなかった。粒子を含む不均一な薄膜が形成された部分がいくつかあり、また、薄膜が全く形成されない部分もあった。
【０２９６】
［実施例５０：タイプ２  ＳＯＦ］
（作業Ａ）以下のものを混合した。構成要素  トリス［（４−ヒドロキシメチル）フェニル］アミン［セグメント＝トリ（ｐ−トリル）アミン、Ｆｇ＝ヒドロキシ（−ＯＨ）、５．１２ｇ］、添加剤  Cymel303（５５ｍｇ）およびSilclean 3700（２１０ｍｇ）、触媒Nacure XP-357（２６７ｍｇ）、１−メトキシ−２−プロパノール（１３．２７ｇ）。混合物をローリングウェーブローター上で１０分間混合後、均一溶液となるまで５５℃で６５分間加熱した。混合物をローター上に置き、室温まで冷ました。溶液を１μｍのＰＴＦＥメンブランで濾過した。加熱工程後、反応混合物の粘度の上昇が見られた（但し、加熱前後の溶液の粘度は測定しなかった）。（作業Ｂ）カップコーター（ツキアゲコーティング）を用い、２４０ｍｍ／分の引っ張り速度で、市販の３０ｍｍドラム型光受容体に反応混合物を塗布した。（作業Ｃ）ウェット層を載せた光受容体ドラムを、１４０℃に予熱した強制換気オーブンに素早く移して４０分間加熱した。これらの作業により、６．９μｍの厚さを持つＳＯＦができた。
【０２９７】
［実施例５１：タイプ２  ＳＯＦ］
（作業Ａ）以下のものを混合した。構成要素  Ｎ，Ｎ，Ｎ’，Ｎ’−テトラキス［（４−ヒドロキシメチル）フェニル］ビフェニル−４，４’−ジアミン［セグメント＝Ｎ，Ｎ，Ｎ’，Ｎ’−テトラ（ｐ−トリル）ビフェニル−４，４’−ジアミン、Ｆｇ＝ヒドロキシ（−ＯＨ）、１．８４ｇ］、構成要素  ３，３’−（４，４’−（ビフェニル−４−イルアザンジイル）ビス（４，１−フェニレン））ジプロパン−１−オール［セグメント＝３，３’−（４，４’−（ビフェニル−４−イルアザンジイル）ビス（４，１−フェニレン））ジプロピル、Ｆｇ＝ヒドロキシ（−ＯＨ）、２．４１ｇ］、触媒  ｐ−トルエンスルホン酸（１０質量％ダワノール溶液、４６０ｍｇ）、１−メトキシ−２−プロパノール（１６．９ｇ、５０ｐｐｍのDC510を含む）。混合物を、ローリングウェーブローター上で５分間混合後、均一溶液となるまで７０℃で３０分間加熱した。混合物をローター上に置き、室温まで冷ました。溶液を１μｍのＰＴＦＥメンブランで濾過した。（作業Ｂ）製品を被覆した（production-coated）ウェブ型光受容体に、ヒラノウェブコーターで反応混合物を塗布した。シリンジポンプ速度：４．５ｍｌ／分。（作業Ｃ）ウェット層を載せた光受容体を、１３０℃に予熱した強制換気オーブンに１．５ｍ／分の速度で２分間通した。これらの作業により、２．１μｍの厚さを持つＳＯＦオーバーコート層が光受容体上にできた。
【０２９８】
［実施例５２：タイプ２  ＳＯＦ］
（作業Ａ）以下のものを混合した。構成要素  Ｎ，Ｎ，Ｎ’，Ｎ’−テトラキス［（４−ヒドロキシメチル）フェニル］ビフェニル−４，４’−ジアミン［セグメント＝Ｎ，Ｎ，Ｎ’，Ｎ’−テトラ（ｐ−トリル）ビフェニル−４，４’−ジアミン、Ｆｇ＝ヒドロキシ（−ＯＨ）、５．０ｇ］、構成要素  ベンゼンジメタノール［セグメント＝ｐ−キシリル、Ｆｇ＝ヒドロキシル（−ＯＨ）、２．３２ｇ］、触媒  ｐ−トルエンスルホン酸（１０質量％ダワノール溶液、７２０ｍｇ）、１−メトキシ−２−プロパノール（２２．５ｇ、５０ｐｐｍのDC510を含む）。混合物をローリングウェーブローター上で５分間混合後、均一溶液となるまで４０℃で５分間加熱した。混合物をローター上に置き、室温まで冷ました。溶液を１μｍのＰＴＦＥメンブランで濾過した。（作業Ｂ）製品を被覆した、製品ウェブ型光受容体に、ヒラノウェブコーターで反応混合物を塗布した。シリンジポンプ速度：５ｍｌ／分。（作業Ｃ）ウェット層を載せた光受容体を、１３０℃に予熱した強制換気オーブンに１．５ｍ／分の速度で２分間通した。これらの作業により、２．２μｍの厚さを持つＳＯＦオーバーコート層が光受容体上にできた。
【０２９９】
［実施例５３：タイプ２  ＳＯＦ］
（作業Ａ）以下のものを混合した。構成要素  Ｎ，Ｎ，Ｎ’，Ｎ’−テトラキス［（４−ヒドロキシメチル）フェニル］ビフェニル−４，４’−ジアミン［セグメント＝Ｎ，Ｎ，Ｎ’，Ｎ’−テトラ（ｐ−トリル）ビフェニル−４，４’−ジアミン、Ｆｇ＝ヒドロキシ（−ＯＨ）、５．０ｇ］、構成要素  ベンゼンジメタノール［セグメント＝ｐ−キシリル、Ｆｇ＝ヒドロキシル（−ＯＨ）、２．３２ｇ］、触媒  ｐ−トルエンスルホン酸（１０質量％ダワノール溶液、７２０ｍｇ）、１−メトキシ−２−プロパノール（２２．５ｇ、５０ｐｐｍのDC510を含む）。混合物をローリングウェーブローター上で５分間混合後、均一溶液となるまで４０℃で５分間加熱した。混合物をローター上に置き、室温まで冷ました。溶液を１μｍのＰＴＦＥメンブランで濾過した。（作業Ｂ）製品を被覆した、製品ウェブ型光受容体に、ヒラノウェブコーターで反応混合物を塗布した。シリンジポンプ速度：１０ｍｌ／分。（作業Ｃ）ウェット層を載せた光受容体を、１３０℃に予熱した強制換気オーブンに１．５ｍ／分の速度で２分間通した。これらの作業により、４．３μｍの厚さを持つＳＯＦオーバーコート層が光受容体上にできた。
【０３００】
［実施例５４］
（作業Ａ）以下のものを混合した。構成要素  ４，４’，４”−ニトリロトリス（ベンゼン−４，１−ジイル）トリメタノール［セグメント＝４，４’，４”−ニトリロトリス（ベンゼン−４，１−ジイル）トリメチル、Ｆｇ＝アルコール（−ＯＨ）、１．４８ｇ、４．４ｍｍｏｌ］、水（０．５ｇ）、１，４−ジオキサン（７．８ｇ）。均一溶液となるまで混合物を震盪して６０℃に加熱した。室温まで冷まし、溶液を０．４５μｍのＰＴＦＥメンブランで濾過した。濾過した溶液に酸触媒（ｐ−トルエンスルホン酸の１０質量％１，４−ジオキサン溶液、０．１５ｇとして）を加えて、液体を含む反応混合物を得た。（作業Ｂ）１５ミル（約０．３８ｍｍ）のギャップを持つバードバーを取り付けた等速ドローダウンコーターを用いて、金属化（ＴｉＺｒ）MYLAR（商標）基材の反射側に反応混合物を塗布した。（作業Ｃ）ウェット層を載せた金属化MYLAR（商標）基材を、１３０℃に予熱した強制換気オーブンに素早く移して４０分間加熱した。これらの作業により、単一の自立型薄膜として基材から剥離できる、約４〜１０μｍの範囲の厚さを持つＳＯＦができた。ＳＯＦの色は緑色であった。２次元Ｘ線散乱データを図１５に示す。図１５から分かるように、２θは約１７．８、ｄは約４．９７オングストロームで、これはＳＯＦが周期約０．５ｎｍの分子秩序を持っていることを示している。
【０３０１】
［実施例５５：タイプ２  ＳＯＦ］
（作業Ａ）以下のものを混合することができる。構成要素  ４−ヒドロキシベンジルアルコール［セグメント＝トルエン、Ｆｇ＝ヒドロキシル（−ＯＨ）、０．０２７２ｇ、０．２２ｍｍｏｌ］、第２構成要素  Ｎ４，Ｎ４，Ｎ４’，Ｎ４’−テトラキス（４−（メトキシメチル）フェニル）ビフェニル−４，４’−ジアミン［セグメント＝Ｎ４，Ｎ４，Ｎ４’，Ｎ４’−テトラ−ｐ−トリルビフェニル−４，４’−ジアミン、Ｆｇ＝メトキシエーテル（−ＯＣＨ３）、０．０７２８ｇ、０．１１ｍｍｏｌ］、１−メトキシ−２−プロパノール（０．８８ｇ）、silcleanの１０質量％１−メトキシ−２−プロパノール溶液（０．０１ｇ）。均一な溶液が得られるまで混合物を震盪して５５℃に加熱する。室温まで冷まし、溶液を０．４５μｍのＰＴＦＥメンブランで濾過する。濾過した溶液に酸触媒（ｐ−トルエンスルホン酸の１０質量％１−メトキシ−２−プロパノール溶液、０．０１ｇとして）を加えて、液体を含む反応混合物を得る。（作業Ｂ）５ミル（約０．１３ｍｍ）のギャップを持つバードバーを取り付けた等速ドローダウンコーターを用いて、アルミニウム基材に反応混合物を塗布した。（作業Ｃ）ウェット層を載せたアルミニウム基材を、１４０℃に予熱した強制換気オーブンに素早く移して４０分間加熱する。
【０３０２】
［実施例５６：タイプ２  ＳＯＦ］
（作業Ａ）以下のものを混合することができる。構成要素  ４−（ヒドロキシメチル）安息香酸［セグメント＝４−メチルベンズアルデヒド、Ｆｇ＝ヒドロキシル（−ＯＨ）、０．０３１４ｇ、０．２０６ｍｍｏｌ］、第２構成要素  Ｎ４，Ｎ４，Ｎ４’，Ｎ４’−テトラキス（４−（メトキシメチル）フェニル）ビフェニル−４，４’−ジアミン［セグメント＝Ｎ４，Ｎ４，Ｎ４’，Ｎ４’−テトラ−ｐ−トリルビフェニル−４，４’−ジアミン、Ｆｇ＝メトキシエーテル（−ＯＣＨ３）、０．０６８６ｇ、０．１０３ｍｍｏｌ］、１−メトキシ−２−プロパノール（０．８８ｇ）、silcleanの１０質量％１−メトキシ−２−プロパノール溶液（０．０１ｇ）。均一な溶液が得られるまで混合物を震盪して５５℃に加熱する。室温まで冷まし、溶液を０．４５μｍのＰＴＦＥメンブランで濾過する。濾過した溶液に酸触媒（ｐ−トルエンスルホン酸の１０質量％１−メトキシ−２−プロパノール溶液、０．０１ｇとして）を加えて、液体を含む反応混合物を得る。（作業Ｂ）５ミル（約０．１３ｍｍ）のギャップを持つバードバーを取り付けた等速ドローダウンコーターを用いて、アルミニウム基材に反応混合物を塗布する。（作業Ｃ）ウェット層を載せたアルミニウム基材を、１４０℃に予熱した強制換気オーブンに素早く移して４０分間加熱する。
【０３０３】
［実施例５７：タイプ２  ＳＯＦ］
（作業Ａ）以下のものを混合した。構成要素  １，４−ジアミノベンゼン［セグメント＝ベンゼン、Ｆｇ＝アミン（−ＮＨ２）、０．１４ｇ、１．３ｍｍｏｌ］、第２構成要素  １，３，５−トリホルミルベンゼン［セグメント＝ベンゼン、Ｆｇ＝アルデヒド（−ＣＨＯ）、０．１４４ｇ、０．８９ｍｍｏｌ］、ＮＭＰ（２．８ｇ）。均一溶液となるまで混合物を震盪した。室温まで冷まし、溶液を０．４５μｍのＰＴＦＥメンブランで濾過した。濾過した溶液に酸触媒（ｐ−トルエンスルホン酸の２．５質量％ＮＭＰ溶液、０．０２ｇとして）を加えて、液体を含む反応混合物を得た。（作業Ｂ）可変速スピンコーターの回転ユニットに貼付した石英板を、１０００ＲＰＭで３０秒間回転させて、これに反応混合物を塗布した。（作業Ｃ）ウェット層を載せた石英板を、１８０℃に予熱した強制換気オーブンに素早く移して１２０分間加熱した。これらの作業により、水に浸すと基材から剥離可能な、４００ｎｍの厚さを持つ黄色薄膜ができる。
【０３０４】
［実施例５８：複合材ＳＯＦ］
実施例１に記載の方法と構成要素を用いて、複合材ＳＯＦを調製した。これらのケースで使用した溶媒はジオキサンであった。反応混合物中の全固体負荷量を３０％とし、固体負荷量の１０％を二次的成分として、２０ミル（約０．５ｍｍ）のバードバーでウェット層を堆積し、１３０℃で４０分間、ウェット層の変化を促進して、全てのＳＯＦを金属化mylar基材上に形成した。二次的成分は、ウェット層の変化を促進してＳＯＦを形成する前に、反応混合物にそれを加えることにより導入した。それぞれ異なる二次的成分を含む、６つの異なる複合材ＳＯＦを製造した。複合材ＳＯＦ１は、正孔輸送分子（Ｎ４，Ｎ４’−ジフェニル−Ｎ４，Ｎ４’−ジ−ｍ−トリル−［１，１’−ビフェニル］−４，４’−ジアミン）を含み、複合材ＳＯＦ２は、ポリマ（ポリスチレン）を含み、複合材ＳＯＦ３は、ナノ粒子（Ｃ６０バックミンスターフラーレン）を含み、複合材ＳＯＦ４は、小有機分子（ビフェニル）を含み、複合材ＳＯＦ５は、金属粒子（銅微粉末）を含み、複合材ＳＯＦ６は、電子受容体（キノン）を含んでいる。一部の二次的成分は反応混合物に可溶で、一部は分散していた（不溶性）。製造した６つの複合材ＳＯＦは、ＳＯＦ中に組み込んだ複合材を含む、実質的に欠陥のないＳＯＦであった。一部のケース（例えば、銅微粉末複合材ＳＯＦ）では、二次的成分（ドープ剤）の分散がはっきりと見えた。これらのＳＯＦの厚さは１５〜２５μｍの範囲であった。
【０３０５】
［実施例５９：フォトクロミックＳＯＦ］
（作業Ａ）液体を含む反応混合物の調製。以下のものを混合した。ＳＯＦ構成要素  トリス（４−ヒドロキシメチル）トリフェニルアミン［セグメント＝トリフェニルアミン、Ｆｇ＝ヒドロキシ（−ＯＨ）、０．２００ｇ］、フォトクロミック分子１〜５（以下を参照）（０．０２ｇ）、触媒  ｐ−トルエンスルホン酸（０．０１ｇ）、１−メトキシ−２−プロパノール（０．７６０ｇ）。混合物をローリングウェーブローター上で１０分間混合後、均一溶液となるまで５５℃で５分間加熱した。溶液を１μｍのＰＴＦＥメンブランで濾過した。（作業Ｂ）反応混合物のウェットフィルムとしての堆積。５ミル（約０．１３ｍｍ）のギャップのバードバーを取り付けた等速ドローダウンコーターを用いて、３ミル（約０．０８ｍｍ）のMylar基材に反応混合物を塗布した。（作業Ｃ）ウェットフィルムの乾燥ＳＯＦへの変化の促進。ウェット層を載せたMylarシートを、１２０℃に予熱した強制換気オーブンに素早く移して５分間加熱した。これらの作業により、３〜５μｍの厚さを持つ薄膜ができた。以下のフォトクロミック分子をＳＯＦに加えた。
【０３０６】
（１）スピロピラン１−ＯＨ（官能性ＳＯＦキャッピング構成要素）
【化７６】
0005583147.tif 000078
【０３０７】
（２）ビススピロピラン２−ＯＨ（官能性ＳＯＦ構成要素）
【化７７】
0005583147.tif 000079
【０３０８】
（３）スピロオキサジン（複合材ＳＯＦ）
【０３０９】
（４）ＤＴＥ（複合材ＳＯＦ）
【化７８】
0005583147.tif 000080
【０３１０】
（５）ＤＴＥ２−ＯＨ（官能性ＳＯＦ構成要素）
【化７９】
0005583147.tif 000081
【０３１１】
全ての配合物で実質的に欠陥のない薄膜ができたが、フォトクロミック分子（４）および（５）が最良であった。
【０３１２】
【表２】
0005583147.tif 000082
【０３１３】
分子（４）および分子（５）を加えたフォトクロミックＳＯＦの紫外−可視スペクトルは、フォトクロミックＳＯＦ薄膜の着色性（ＵＶＡ書き込み後、約６００ｎｍを中心に広い吸収が存在）と、消去性（可視光で消去後、約６００ｎｍの吸収が消失）とを明らかに示している。フォトクロミック応答は、書き込み／消去速度と画像のコントラストの点で、ポリママトリックス系に匹敵するものであった。これは、ＳＯＦ薄膜が、これらのＤＴＥ型フォトクロミック材料の性能に影響しないことを示している。
【０３１４】
化学／環境／機械的安定性を調べるため、フォトクロミックＳＯＦをアセトン中に１５分間置いた。実験観察結果を以下の表に詳細に示す。分子（５）を加えたフォトクロミックＳＯＦは、フィルム構造完全性とフォトクロミック性を十分保っている。分子（４）を加えたフォトクロミックＳＯＦでは、フォトクロミック成分が浸出して、結果としてフォトクロミック活性が失われる。
【０３１５】
【表３】
0005583147.tif 000083
【０３１６】
分子（５）を加えたフォトクロミックＳＯＦをアセトン中に置き、５分間超音波処理した。これは、ポリマを用いたフォトクロミック系では耐えられない極端な試験である。溶媒から取り出した後、分子（５）を加えたフォトクロミックＳＯＦは、基本的にＳＯＦの構造完全性を保ち、ＵＶ  ＬＥＤデバイスで露光すると、同程度に書き込みができ、即ち、フォトクロミック活性が保たれている。フォトクロミック分子（５）から誘導したフォトクロミックＳＯＦでは、ＳＯＦ構造体に化学的に結合している分子（５）がＳＯＦから浸出せず、厳しい化学ストレス（アセトン溶媒）や機械的ストレス（超音波処理）にも耐えることができる。
【０３１７】
上記およびその他の特徴および機能、またはその代わりとなるもののいくつかを、多くの様々な別の系または用途に好ましいように組み合わせられることは明らかであろう。現時点で予見または予期しない、様々なその代替物、修正物、変更物、または改良物が、後に当業者によって作製されると考えられるが、これらも以下の請求項に含まれるものとする。請求項に具体的に挙げられていない限り、請求項の工程および成分は、全ての特定の順序、数、位置、大きさ、形状、角度、色、または材料に関して、明細書や他の請求項のものを示し、または、意味しているとすべきではない。
【図１】
0005583147.tif 000092
【図２】
0005583147.tif 000093
【図３】
0005583147.tif 000094
【図４】
0005583147.tif 000095
【図５】
0005583147.tif 000096
【図６】
0005583147.tif 000097
【図７】
0005583147.tif 000098
【図８】
0005583147.tif 000099
【図９】
0005583147.tif 000100
【図１０】
0005583147.tif 000101
【図１１】
0005583147.tif 000102
【図１２】
0005583147.tif 000103
【図１３】
0005583147.tif 000104
【図１４】
0005583147.tif 000105
【図１５】
0005583147.tif 000106